(57)【特許請求の範囲】
【請求項１】
式：
【化１】
0004790184.tif 000056
ここでＲＨはフェニル、トリル又はブチルフェニルである；
ＲＩはクロロ、メチル、トリメチルシリルメチルであるか又は２個のＲＩ基がいっしょになってジメチルシリレンビス（メチレン）を形成している；そして
ＲＪはアリル、２−（ジメチルアミノ）ベンジル、１，４−ペンタジエン又は１，４−ジフェニル−１，３−ブタジエンである、
に相当する金属錯体。
【請求項２】
ジクロロ（Ｎ−（１，１−ジメチルエチル）−１，１−ジメチル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）チタン、
（Ｎ−（１，１−ジメチルエチル）−１，１−ジメチル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）ジメチルチタン、
ジクロロ（Ｎ−（１，１−ジメチルエチル）−１，１−ジフェニル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）チタン、
（Ｎ−（１，１−ジメチルエチル）−１，１−ジフェニル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）ジメチルチタン、
ジクロロ（Ｎ−（１，１−ジメチルエチル）−１，１−ジ（４−メチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）チタン、
（Ｎ−（１，１−ジメチルエチル）−１，１−ジ−（４−メチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）ジメチルチタン、
ジクロロ（Ｎ−（１，１−ジメチルエチル）−１，１−ジメチル−１−（（１，２，３，３ａ，７ａ−η）−３−（３，４−ジヒドロ−２（１Ｈ）−イソキノリニル）−１Ｈ−インデン−１−イル）シランアミナト−（２−）−Ｎ−）チタン、
（Ｎ−（１，１−ジメチルエチル）−１，１−ジメチル−１−（（−１，２，３，３ａ，７ａ−η）−３−（３，４−ジヒドロ−２（１Ｈ）−イソキノリニル）−１Ｈ−インデン−１−イル）シランアミナト−（２−）−Ｎ−）−ジメチルチタン、
ジクロロ（Ｎ−（１，１−ジメチルエチル）−１，１−ジフェニル−１−（（１，２，３，３ａ，７ａ−η）−３−（３，４−ジヒドロ−２（１Ｈ）−イソキノリニル）−１Ｈ−インデン−１−イル）シランアミナト−（２−）−Ｎ−）−チタン、
（Ｎ−（１，１−ジメチルエチル）−１，１−ジフェニル−１−（（１，２，３，３ａ，７ａ−η）−３−（３，４−ジヒドロ−２（１Ｈ）−イソキノリニル）−１Ｈ−インデン−１−イル）シランアミナト−（２−）−Ｎ−）ジメチルチタン、
（Ｎ−（１，１−ジメチルエチル）−１，１−ジメチル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）ビス（トリメチルシリルメチル）チタン、
（Ｎ−（１，１−ジメチルエチル）−１，１−ジフェニル−１−（（１，２，３，３ａ，７ａ−η）−３−（３，４−ジヒドロ−２（１Ｈ）−イソキノリニル）−１Ｈ−インデン−１−イル）シランアミナト−（２−）−Ｎ−）ビス（トリメチルシリルメチル）チタン、
ジクロロ（Ｎ−（１，１−ジメチルエチル）−１，１−（４−ブチル−フェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）チタン、
（Ｎ−（１，１−ジメチルエチル）−１，１−（４−ｎ−ブチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−ジメチルチタン、
（Ｎ−（１，１−ジメチルエチル）−１，１−（４−ｎ−ブチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（ＩＩ）１，３−ペンタジエン、
（Ｎ−（１，１−ジメチルエチル）−１，１−ジ（４−ｎ−ブチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−〔（ジメチルシリレン）ビス（メチレン）〕チタン、
（Ｎ−（１，１−ジメチルエチル）−１，１−（４−メチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−ビス〔（トリメチルシリル）メチル〕−チタン、及び
（Ｎ−（１，１−ジメチルエチル）−１，１−ジ（４−メチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−〔（ジメチルシリレン）ビス（メチレン）〕チタン、
からなる群から選ばれる請求項１の金属錯体。
【請求項３】
（Ａ）請求項１又は２の金属錯体及び（Ｂ）活性化共触媒、又はそれらの反応生成物からなり、（Ａ）対（Ｂ）のモル比が１：１０，０００から１００：１であることを特徴とするオレフィン系モノマー重合用触媒組成物。
【請求項４】
付加重合性オレフィン系モノマー又はその混合物を重合条件下に請求項３の触媒組成物と接触させることを特徴とする１以上の付加重合性オレフィン系モノマーの重合方法。
【発明の詳細な説明】
【０００１】
【発明の属する技術分野】
本発明はある種の金属錯体、それら金属錯体の製造に用いるリガンド、それらから誘導される重合触媒及びそれらを用いる重合方法に関する。より具体的には、これらの金属錯体は１以上のアリール基、アリール置換シラン連結基又は１以上の１４族オルガノメタロイド置換基で置換した窒素含有脂肪族又は脂環族基を金属上にもつことによって特徴づけられる。
【０００２】
【従来の技術とその課題】
１９９８年２月１９日に公開されたＷＯ９８／０６７２７に対応するＥＰ−Ａ−９２３，５８９にはシクロペンタジエニル、特にインデニル、リガンド基の３−位にヘテロ原子置換基をもつ４族金属錯体が開示されている。特定のヘテロ原子含有置換基としてはジメチルアミノ、ジエチルアミノ、メチルエチルアミノ、メチルフェニルアミノ、ジプロピルアミノ、ジブチルアミノ、ピペリジニル、モルホリニル、ピロリジニル、ヘキサヒドロ−１Ｈ−アゼピン−１−イル、ヘキサヒドロ−１（２Ｈ）−アゾシニル、オクタヒドロ−１Ｈ−アゾニン−１−イル及びオクタヒドロ−１（２Ｈ）−アゼジニルを含むジヒドロカルビルアミノ置換基が含まれる。
【０００３】
ＥＰ−Ａ−５７７，５８１には、ヘテロ原子置換基をもつフルオレニルリガンドを含有する非対象のビス−Ｃｐメタロセンが開示されている。Ｅ．Ｂａｒｓｔｉｅｓ；Ｓ．Ｓｃｈａｉｂｌｅ；Ｍ．−Ｈ．Ｐｒｏｓｅｎｃ；Ｕ．Ｒｉｅｆ；Ｗ．Ｒｏｌｌ；Ｏ．Ｗｅｙｌａｎｄ；Ｂ．Ｄｏｒｅｒｅｒ；Ｈ．−Ｈ．Ｂｒｉｎｔｚｉｎｇｅｒ  Ｊ．Ｏｒｇａｎｏｍｅｔａｌｌｉｃ  Ｃｈｅｍ．１９９６，５２０，６３−６８、及びＨ．Ｐｌｅｎｉｏ；Ｄ．Ｂｉｒｔｈ  Ｊ．Ｏｒｇａｎｏｍｅｔａｌｌｉｃ  Ｃｈｅｍ．１９９６，５１９，２６９−２７２には、インデニルのシクロペンタジエニル環を連結のないジメチルアミノ基で置換した系及びイソタクチックポリプロピレン及びポリエチレンの製造に有用なＳ−連結したビスインデニル錯体が開示されている。
【０００４】
モノ−Ｃｐメタロセンのランダムなヘテロ原子置換については、ＥＰ−Ａ−４１６，８１５、ＷＯ９５／０７９４２、ＷＯ９６／１３５２９、及び米国特許５，０９６，８６７号及び同５，６２１，１２６号に開示がある。４族金属のインデニル錯体の３−及び２−位の特定のヘテロ原子置換はＷＯ９８／０６７２７及びＷＯ／９８／０６７２８にそれぞれ開示がある。
【０００５】
上記の従来例に開示されているような公知の金属錯体によって得られるより高い使用温度といった進歩にもかかわらず、さらに使用温度を高めうる改良された金属錯体、特に高分子量をもつポリマーの製造及びエチレン／α−オレフィンコポリマーでのより多量のコモノマーの導入等に有用な触媒組成物をつくることができる改良された金属錯体が望まれている。
本発明の組成物はかかる課題に対し予期せざる改良を示す。
【０００６】
【課題を解決するための手段】
本発明は、式：
【０００７】
【化１１】
0004790184.tif 000002
【０００８】
に相当する金属錯体：
ここでＭは＋２、＋３又は＋４形式酸化状態にある４族金属である；
ＲA はそれぞれの場合独立に水素、又は水素を計算に入れないで１−８０個の原子をもつヒドロカルビル、ハロヒドロカルビル、ヒドロカルビルオキシヒドロカルビル、ジヒドロカルビルアミノヒドロカルビル、ジヒドロカルビルアミノ、ヒドロカルビルオキシ、ヒドロカルビルシリル又はトリヒドロカルビルシリルヒドロカルビル基であるか、又はさらに所望により、同じか又は異なる金属錯体からの２個以上のＲA 基又は同じか又は異なる金属錯体からのＲA 及びＲB'がいっしょに共有的に連結していてもよい；
ＲB'はそれぞれの場合独立に水素、又は水素を計算に入れないで１−８０個の原子をもつヒドロカルビル、ハロヒドロカルビル、ヒドロカルビルオキシヒドロカルビル、ジヒドロカルビルアミノヒドロカルビル、ジヒドロカルビルアミノ、ヒドロカルビルオキシ、ヒドロカルビルシリル又はトリヒドロカルビルシリルヒドロカルビル基であるか、又はさらに所望により、異なる金属錯体からの２個以上のＲB'基又は同じか又は異なる金属錯体からのＲB'及びＲA がいっしょに共有的に連結していてもよい；
Ｚは、共有結合又は配位／共有結合を介してＭに結合している、ホウ素又は元素周期律表の第１４族の１員を有し、且つさらに窒素、リン、硫黄又は酸素をも有する２価の基である；
Ｘは、環状の非局在化したπ−結合リガンド基であるクラスのリガンドを除き、６０個以下の原子をもつアニオン性又はジアニオン性のリガンド基である；
Ｘ’はそれぞれの場合独立に４０個以下の原子をもつ中性リガンドである；
ｐは０、１又は２である；
但し次の条件（Ａ），（Ｂ）又は（Ｃ）の１以上を満足することを要する；
（Ａ）  ＲB'は式：Ｎ（ＲB ）2 （ここでＲB はそれぞれの場合独立にアラルキルであるか、又は２個のＲB 基がいっしょになって２価の炭化水素基又はそのハロ−もしくはシリル−置換誘導体を形成しており、該基は水素を計算に入れないで４−４０個の原子をもつと共に少なくとも１個の芳香族置換基ＡR をもつ）に相当する；
（Ｂ）  Ｚは式：（ＲD ）2 Ｓｉ−Ｙ−（ここでＲD はそれぞれの場合独立にＣ6-20アリールであるか又は２個のＲD 基がいっしょになってＣ6-20アリーレンであり；そしてＹはＭに結合し且つ−Ｏ−，−Ｓ−，−ＮＲE −及び−ＰＲE −からなる群から選ばれ、ＲE はそれぞれの場合独立に水素、又はヒドロカルビル、ヒドロカルビルオキシ、シリル、ハロゲン化アルキル、ハロゲン化アリール及びそれらの組合せから選ばれる１員であり、該ＲE は２０個以下の非水素原子をもつ）である；又は
（Ｃ）  Ｘは少なくとも１個はトリ（ヒドロカルビル）シリルヒドロカルビル、トリ（ヒドロカルビル）ゲルミルヒドロカルビル及びそれらの混合体からなる群から選ばれるか、又は２個のＸ基がいっしょになって式：（ＥＲ’2 ）x'（ここでＥはケイ素、ゲルマニウム又は炭素であるがＥの少なくとも１個はケイ素又はゲルマニウムであり、そしてＲ’はそれぞれの場合独立に水素、又はシリル、ヒドロカルビル、ヒドロカルビルオキシ及びそれらの組合せから選ばれる基であり、該Ｒ’は３０個以下の炭素原子又はケイ素原子をもち、そしてｘ’は１−８の整数である）の２価のリガンド基を形成している、
を提供する。
【０００９】
上記の本発明錯体は、所望により純粋な形で遊離した結晶として又は他の錯体との混合物として、溶媒和物の形で、所望により溶媒、特に有機液体中にて、それらの二量体又はキレート化誘導体（ここで、キレート化剤としては有機物質、好ましくはルイス塩基、特にジヒドロカルビルエーテル、環状脂肪族エーテル、トリヒドロカルビルアミン、トリヒドロカルビルホスフィン、又はそれらのハロゲン化誘導体がある）の形で、又はポリマー状又は架橋したポリマー状生成物の形で存在しうる。また１以上のＲA 基は互に重合していてもよくまたエチレン性不飽和コモノマーと共重合していてもよい。
【００１０】
本発明はさらに、（Ａ）１個以上の式（Ｉ）の金属錯体及び（Ｂ）活性化共触媒、又はそれらの反応生成物からなり、（Ａ）対（Ｂ）のモル比が１：１０，０００から１００：１である付加重合性モノマーの重合に特に有用な触媒組成物を提供する。
本発明の更なる態様は、金属錯体がラジカルカチオンの形にある前記触媒組成物にある。
さらに本発明は、１以上の付加重合性モノマーを重合条件下に前記の触媒組成物と接触させることからなる重合方法を提供する。
本発明の好ましい方法は、１以上の付加重合性モノマーを重合条件下に前記の触媒系の１つと５０−２５０℃、好ましくは１５０−２５０℃、最も好ましくは１７５−２２０℃で接触させることからなる高温溶液重合方法である。本発明にはこれらの方法で製造した重合生成物も含まれる。
【００１１】
本発明はまた式（Ｉ）の金属錯体の非局在化した電子含有環状部分の前駆体も包含する。この前駆体は式：
【００１２】
【化１２】
0004790184.tif 000003
【００１３】
に相当する：
ここでＹ’は−ＯＲC ，−ＳＲC ，−ＮＲC ＲE 又は−ＰＲC ＲE である；
ＲA 及びＲE は請求項１で定義したとおりである；
ＲB'はそれぞれの場合独立に水素、又は水素を計算に入れないで１−８０個の原子をもつヒドロカルビル、ハロヒドロカルビル、ヒドロカルビルオキシヒドロカルビル、ジヒドロカルビルアミノヒドロカルビル、ジヒドロカルビルアミノ、ヒドロカルビルオキシ、ヒドロカルビルシリル又はトリヒドロカルビルシリルヒドロカルビル基であるか、又はさらに所望により、異なる金属錯体からの２個以上のＲB'基又は同じか又は異なる金属錯体からのＲB'及びＲA がいっしょに共有的に連結していてもよい；
Ｚ* はＳｉＲG 2 ，ＣＲG 2 ，ＳｉＲG 2 ＳｉＲG 2 ，ＣＲG 2 ＣＲG 2 ，ＣＲG ＝ＣＲG ，ＣＲG 2 ＳｉＲG 2 ，ＣＲG 2 ＳｉＲG 2 ＣＲG 2 ，ＳｉＲG 2ＣＲG 2 ＳｉＲG 2 ，ＣＲG 2 ＣＲG 2 ＳｉＲG 2 ，ＣＲG 2 ＣＲG 2 ＣＲG 2，ＢＲG 2 又はＧｅＲG 2 である；
ここで各ＲC 基は水素、アルカリ金属カチオン又はマグネシウムハライドカチオンであるか、又は両方のＲC 基がいっしょにアルカリ土類金属ジカチオンである；そして
ＲG はそれぞれの場合独立に、水素、又はヒドロカルビル、ヒドロカルビルオキシ、シリル、ハロゲン化アルキル、ハロゲン化アリール及びそれらの組合せから選ばれる１員であり、該ＲG は２０個以下の非水素原子をもち、そして所望により２個のＲG 基はいっしょに結合していてもよい；
但し次の条件を満足することを要する：
（１）  ＲB'は式：Ｎ（ＲB ）2 に相当し、ここでＲB はそれぞれの場合独立にアラルキルであるか、又は２個のＲB 基がいっしょになって２価の炭化水素基又はそのハロ−もしくはシリル−置換誘導体を形成しており、該基は水素を計算に入れないで４−４０個の原子をもつと共に少なくとも１個の芳香族置換基ＡRをもつ；
（２）  Ｚ* は−（ＲD ）2 Ｓｉ−に相当し、ここでＲD はそれぞれの場合独立にＣ6-20アリールであるか又は２個のＲD 基がいっしょになってＣ6-20アリーレンを形成している。
前記式（ＩＩ）はいくつかの環内二重結合異性体の１つを表現しており、式（ＩＩ）はこれらすべての異性体構造を包含させる意図で記載してある。
【００１４】
本発明の最終的態様は前記の式（ＩＩ）の化合物の１つを式（Ｉ）の４族金属錯体の製造に用いることである。
本発明の触媒及び方法はオレフィンモノマーの高分子量ポリマーを、広い重合条件範囲で、特に高温にて、極めて高い触媒活性をもって製造するのに特に適している。これらはエチレンホモポリマー、エチレンとエチレン以外のα−オレフィンとのコポリマー（エチレン／α−オレフィンコポリマー）及びエチレン／プロピレン／ジエンインターポリマー（ＥＰＤＭポリマー）（ここでジエンはエチリデンノルボルネン、１，４−ヘキサジエン又は同種の非共役ジエン）の溶液重合に特に適している。高温の使用はこれらの方法の生産性を劇的に増大させるが、それは高温での増大したポリマー溶解性が、重合装置の溶液粘度限界をこえることなしに高い転換（より高濃度のポリマー生成）を可能とし、反応生成物の脱気に要するエネルギーコストも減少することができるからである。特にエチレンと少なくとも１のα−オレフィンコモノマーとの共重合では、従来の金属をもつ触媒と比較して、本発明の触媒組成物はより多量の非エチレンコモノマーの導入をもたらす。特に、１−オクテン含量を増加させることによって密度の低いエチレン／１−オクテンコポリマーを本発明の触媒組成物を用いることによってつくることができる。
【００１５】
本発明の金属錯体はまた支持体に支持してオレフィンのスラリー重合や気相重合に用いることもできる。またＲA がエチレン性不飽和結合をもつ錯体はＲA 基中のこれらのエチレン性不飽和結合の重合を経る重合反応生成物の形成にも用いうる。これらの生成物はさらなる支持体を必要とすることなしにスラリー重合又は気相重合に用いうる。これらのポリマー状触媒は、所望により１以上のエチレン性不飽和モノマーと共に、重合反応機自体のなかで又は主重合の前に予備重合した触媒を取り出して別の反応機中で、官能化した金属錯体を予備重合することによって形成しうる。
【００１６】
【発明の実施の形態】
元素周期律表に関するすべての記載は１９９７年にＣＲＣ  Ｐｒｅｓｓ，Ｉｎｃ．から発行された元素周期律表による。また族に関する記載は番号表示についてのＩＵＰＡＣ方式を用いてこの元素周期律表に反映された族で示す。「からなる」の記載は追加の成分や工程の存在を排除するものではない。米国の特許プラクチスに従いここに記載した特許や文献はその内容全体が明細書に記載したと同様の意味をもつ。
【００１７】
本発明の金属錯体は、好ましくは次の（Ａ），（Ｂ）及び（Ｃ）の３つの好ましい態様に細分割される：
（Ａ）式：
【００１８】
【化１３】
0004790184.tif 000004
【００１９】
に相当する金属錯体：
ここでＭは＋２、＋３又は＋４形式酸化状態にある４族金属である；
ＲA はそれぞれの場合独立に水素、又は水素を計算に入れないで１−８０個の原子をもつヒドロカルビル、ハロヒドロカルビル、ヒドロカルビルオキシヒドロカルビル、ジヒドロカルビルアミノヒドロカルビル、ジヒドロカルビルアミノ、ヒドロカルビルオキシ、ヒドロカルビルシリル又はトリヒドロカルビルシリルヒドロカルビル基であるか、又はさらに所望により、同じか又は異なる金属錯体からの２個以上のＲA 基がいっしょに共有的に連結していてもよい；
ＲB はそれぞれの場合独立にアリールアルキルであるか、又は２個のＲB 基がいっしょになって２価の炭化水素基又はそのハロ−もしくはシリル−置換誘導体を形成しており、該基は水素を計算に入れないで４−４０個の原子をもつと共に少なくとも１個の芳香族置換基ＡR をもつ；
Ｚは、共有結合又は配位／共有結合を介してＭに結合している、ホウ素又は元素周期律表の第１４族の１員を有し、且つさらに窒素、リン、硫黄又は酸素をも有する２価の基である；
Ｘは、環状の非局在化したπ−結合リガンド基であるクラスのリガンドを除き、６０個以下の原子をもつアニオン性又はジアニオン性のリガンド基である；
Ｘ’はそれぞれの場合独立に４０個以下の原子をもつ中性リガンドである；
ｐは０、１又は２であり且つＸがアニオン性リガンドであるときはＭの形成酸化状態より２小さく、そしてＸがジアニオン性リガンド基であるときはｐは１である；そして
ｑは０、１又は２である。
【００２０】
（Ｂ）  式：
【００２１】
【化１４】
0004790184.tif 000005
【００２２】
に相当する金属錯体：
ここでＭは＋２、＋３又は＋４形式酸化状態にある４族金属である；
ＲA はそれぞれの場合独立に水素、又は水素を計算に入れないで１−８０個の原子をもつヒドロカルビル、ハロヒドロカルビル、ヒドロカルビルオキシヒドロカルビル、ジヒドロカルビルアミノヒドロカルビル、ジヒドロカルビルアミノ、ヒドロカルビルシリル又はトリヒドロカルビルシリルヒドロカルビル基であるか、又はさらに所望により、同じか又は異なる金属錯体からの２個以上のＲA 基がいっしょに共有結合していてもよい；
Ｚ* はＳｉＲD 2 である；
ＲD はそれぞれの場合独立にＣ6-20アリールであるか又は２個のＲD がいっしょになってＣ6-20アリーレンを形成している；
Ｙは−Ｏ−，−Ｓ−，−ＮＲE −又は−ＰＲE −である；そして
ＲE はそれぞれの場合独立に水素、又はヒドロカルビル、ヒドロカルビルオキシ、シリル、ハロゲン化アルキル、ハロゲン化アリール及びそれらの組合せから選ばれる１員であり、該ＲE は２０個以下の非水素原子をもつ；
Ｘは、環状の非局在化したπ−結合リガンド基であるクラスのリガンドを除き、６０個以下の原子をもつアニオン性又はジアニオン性のリガンド基である；
Ｘ’はそれぞれの場合独立に４０個以下の原子をもつ中性リガンドである；
ｐは０、１又は２であり且つＸがアニオン性リガンドであるときはＭの形成酸化状態より２小さく、そしてＸがジアニオン性リガンド基であるときはｐは１である；そして
ｑは０、１又は２である。
【００２３】
（Ｃ）  式：
【００２４】
【化１５】
0004790184.tif 000006
【００２５】
に相当する金属錯体：
ここでＭは＋３又は＋４形式酸化状態にある４族金属である；
ＲA はそれぞれの場合独立に水素、又は水素を計算に入れないで１−８０個の原子をもつヒドロカルビル、ハロヒドロカルビル、ヒドロカルビルオキシヒドロカルビル、ジヒドロカルビルアミノヒドロカルビル、ジヒドロカルビルアミノ、ヒドロカルビルシリル又はトリヒドロカルビルシリルヒドロカルビル基であるか、又はさらに所望により、同じか又は異なる金属錯体からの２個以上のＲA 基がいっしょに共有的に連結していてもよい；
Ｚは、共有結合又は配位／共有結合を介してＭに結合している、ホウ素又は元素周期律表の第１４族の１員を有し、且つさらに窒素、リン、硫黄又は酸素をも有する２価の基である；
Ｘはアニオン性基である、但し少なくとも１の場合Ｘは各アルキル基に１−４個の炭素をもつトリアルキルシリルメチルであるか、又は２個のＸ基がいっしょになって（ジメチルシリレン）ビス（メチレン）を形成している；
Ｘ’はそれぞれの場合金属錯体に配位した中性ルイス塩基化合物であり且つ４０個以下の原子をもつ；
ｐは１又は２であり，且つＭの形式酸化状態より２小さい；そして
ｑは０、１又は２である。
【００２６】
上記の（Ａ），（Ｂ）及び（Ｃ）の好ましい態様のすべてにおいて、Ｎ（ＲB）2 は好ましくはジベンジルアミノであるか又は２個のＲB 基が窒素原子といっしょになって脂環族基を形成しており、そしてＲB を含有するＡR 基の少なくとも１個が単一又は多環の芳香族基である。より好ましくは、２個のＲB 基が窒素原子といっしょになって脂環族基を形成している態様において、Ｃ6-20芳香族炭化水素基である単一のＡR 基が脂環族基に縮合している。最も好ましくは、−Ｎ（ＲB ）2 は多環縮合アザ−環状基の形にある。前記した−Ｎ（ＲB ）2 基の例としては、１，３−ジヒドロ−２Ｈ−イソインドール−２−イル、１，２，３，４−テトラヒドロ−２Ｈ−イソキノリン−２−イル、１，３−ジヒドロ−２Ｈ−ベンゾ［ｆ］イソインドール−２−イル、１，３−ジヒドロ−２Ｈ−ベンゾ［ｅ］イソインドール−２−イル、１，２，３，４−テトラヒドロ−２Ｈ−ベンゾ［ｇ］イソキノリン−２−イル、１，２，３，４−テトラヒドロ−２Ｈ−ベンゾ［ｆ］イソキノリン−２−イル、１，２，３，４−テトラヒドロ−２Ｈ−ベンゾ［ｈ］イソキノリン−２−イル、１Ｈ−ベンゾ［ｄｅ］イソイキノリン−２（３Ｈ）−イル及び次式に相当するジベンゾアミノである：
【００２７】
【化１６】
0004790184.tif 000007
【００２８】
また前記の（Ａ），（Ｂ）及び（Ｃ）の好ましい態様において、−Ｚ* −は好ましくはＳｉ（ＲG ）2 −であり、ここでＲG はそれぞれの場合フェニル、トリル、ベンジル、ｎ−ブチルフェニル、ナフチルであるか、又は２個のＲG 基がいっしょになって
【００２９】
【化１７】
0004790184.tif 000008
【００３０】
を形成しているものである。
最も好ましくは、ＲG はそれぞれの場合フェニル、４−メチルフェニル又は４−ｎ−ブチルフェニルである。
本発明の金属錯体のすべてにおいて好ましい４族金属はチタンである。
【００３１】
最後に、前記の（Ａ）及び（Ｂ）の好ましい態様において、好ましいＸ基はクロロ、メル、トリメチルシリルメチルであるか、又は２個のＸ基がいっしょになって（ジメチルシリレン）ビス−（メチレン）であるものであり、最も好ましくはトリメチルシリルメチルであるか、又は２個のＸ基がいっしょになって（ジメチルシリレン）ビス（メチレン）であるものである。Ｘがトリメチルシリルメチルである態様において錯体はより改良された触媒活性を示す。２個Ｘ基がいっしょになって（ジメチルシリレン）ビス（メチレン）である態様において金属錯体はさらに典型的な保存及び使用状態で特に安定（強固）である。
【００３２】
（Ａ），（Ｂ）及び（Ｃ）の態様において好ましいＲA 基（前記に開示した３位における−ＮＲB 基以外）は水素、又は１０個以下の炭素をもつアルキル、アリール又はアラルキル基である。
本発明のすべての態様において、好ましくはＹは−ＮＲE −であり、ここでＲE はＣ1-6 アルキル又はシクロアルキル、好ましくはイソプロピル、シクロヘキシル又はｔ−ブチルである。
【００３３】
本発明の前記の態様のすべてにおいて好ましいＸ’基は一酸化炭素；ホスフィン、好ましくはトリメチルホスフィン、トリエチルホスフィン、トリフェニルホスフィン及びビス（１，２−ジメチルホスフィノ）エタン；Ｐ（ＯＲK ）3 、ここでＲK はそれぞれの場合独立にヒドロカルビル、シリル又はシリルヒドロカルビルである；エーテル、特にテトラヒドロフラン；アミン、特にピリジン、ビピリジン、テトラメチルエチレンジアミン（ＴＭＥＤＡ）又はトリエチルアミン；オレフィン及び４−４０個の炭素原子をもつ共役ジエンである。後者のＸ’基をもつ錯体、特に末端にヒドロカルビル置換−１，３−ブタジエンをもつ錯体、には金属が＋２形成酸化状態にあるものが含まれる。
【００３４】
前記の（Ａ）及び（Ｂ）の好ましい態様において、ｐが２であるとき、ｑは０で、Ｍは＋３又は＋４形式酸化状態にあり、そしてＸはそれぞれの場合好ましくはクロリド、メチル、ベンジル、トリメチルシリルメチル、アリル、ピロリルであるか又は２個のＸ基がいっしょになって１，４−ブタン−ジイル、２−ブテン−１，４−ジイル、２，３−ジメチル−２−ブテン−１，４−ジイル、２−メチル−２−ブテン−１，４−ジイル、キシリジリル又は（ジメチルシリレン）ビス（メチレン）であるものである。
【００３５】
前記の（Ａ）及び（Ｂ）の好ましい態様において、ｐが１のとき、ｑは０で、Ｍは＋３形式酸化状態にあり、そしてＸは好ましくは２−（Ｎ，Ｎ−ジメチル）アミノベンジル、２−（Ｎ，Ｎ−ジメチルアミノメチル）フェニル、アリル又はメタリルである。
【００３６】
前記の（Ａ）及び（Ｂ）の好ましい態様において、ｐが０のとき、ｑは１で、Ｍは＋２形式酸化状態にあり、そしてＸ’は１，４−ジフェニル−１，３−ブタジエン、１，３−ペンタジエン又は２，４−ヘキサジエンである。
【００３７】
（Ａ）の態様において特に好ましい錯体は次式に相当する錯体である：
【００３８】
【化１８】
0004790184.tif 000009
【００３９】
ここでＲH はメチル、フェニル、ベンジル、トリル又はブチルフェニルである；
ＲI はクロロ、メチル、トリメチルシリルメチルであるか又は２個のＲI がいっしょになってジメチルシリレン−ビス（メチレン）を形成している；そして
ＲJ はアリル、２−（ジメチルアミノ）ベンジル、１，４−ペンタジエン又は１，４−ジフェニル−１，３−ブタジエンである。
【００４０】
好ましい態様（Ａ）にとって、本発明の金属錯体の例としては次のものが包含される：
ジクロロ（Ｎ−（１，１−ジメチルエチル）−1，1−ジフェニル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン；
（Ｎ−（１，１−ジメチルエチル）−1，1−ジフェニル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンジメチル；
（Ｎ−（１，１−ジメチルエチル）−1，1−ジフェニル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンビス（トリメチルシリルメチル）；
（Ｎ−（１，１−ジメチルエチル）−1，1−ジフェニル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ジフェニル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ジフェニル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（ＩＩ）１，４−ジフェニル−１，３−ブタジエン；
【００４１】
ジクロロ（Ｎ−（シクロヘキシル）−1，1−ジフェニル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン；
（Ｎ−（シクロヘキシル）−1，1−ジフェニル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンジメチル；
（Ｎ−（シクロヘキシル）−1，1−ジフェニル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンビス（トリメチルシリルメチル）；
（Ｎ−（シクロヘキシル）−1，1−ジフェニル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（ジメチルシリレン）ビス（メチレン）；
（Ｎ−（シクロヘキシル）−1，1−ジフェニル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（シクロヘキシル）−1，1−ジフェニル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（ＩＩ）１，４−ジフェニル−１，３−ブタジエン；
【００４２】
ジクロロ（Ｎ−（１，１−ジメチルエチル）−1，1−ビス（４−メチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン；
（Ｎ−（１，１−ジメチルエチル）−1，1−ビス（４−メチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンジメチル；
（Ｎ−（１，１−ジメチルエチル）−1，1−ビス（４−メチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンビス（トリメチルシリルメチル）；
（Ｎ−（１，１−ジメチルエチル）−1，1−ビス（４−メチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ビス（４−メチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ビス（４−メチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（ＩＩ１，４−ジフェニル−１，３−ブタジエン）；
ジクロロ（Ｎ−（シクロヘキシル）−1，1−ビス（４−メチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン；
（Ｎ−（シクロヘキシル）−1，1−ビス（４−メチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンジメチル；
（Ｎ−（シクロヘキシル）−1，1−ビス（４−メチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンビス（トリメチルシリルメチル）；
（Ｎ−（シクロヘキシル）−1，1−ビス（４−メチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（ジメチルシリレン）ビス（メチレン）；
（Ｎ−（シクロヘキシル）−1，1−ビス（４−メチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（シクロヘキシル）−1，1−ビス（４−メチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（ＩＩ）１，４−ジフェニル−１，３−ブタジエン；
【００４３】
ジクロロ（Ｎ−（１，１−ジメチルエチル）−1，1−ビス（４−ｎ−ブチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン；
（Ｎ−（１，１−ジメチルエチル）−1，1−ビス（４−ｎ−ブチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンジメチル；
（Ｎ−（１，１−ジメチルエチル）−1，1−ビス（４−ｎ−ブチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンビス（トリメチルシリルメチル）；
（Ｎ−（１，１−ジメチルエチル）−1，1−ビス（４−ｎ−ブチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ビス（４−ｎ−ブチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ビス（４−ｎ−ブチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（ＩＩ）１，４−ジフェニル−１，３−ブタジエン；
【００４４】
ジクロロ（Ｎ−（シクロヘキシル）−1，1−ビス（４−ｎ−ブチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン；
（Ｎ−（シクロヘキシル）−1，1−ビス（４−ｎ−ブチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンジメチル；
（Ｎ−（シクロヘキシル）−1，1−ビス（４−ｎ−ブチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンビス（トリメチルシリルメチル）；
（Ｎ−（シクロヘキシル）−1，1−ビス（４−ｎ−ブチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（ジメチルシリレン）ビス（メチレン）；
（Ｎ−（シクロヘキシル）−1，1−ビス（４−ｎ−ブチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（シクロヘキシル）−1，1−ビス（４−ｎ−ブチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（ＩＩ）１，４−ジフェニル−１，３−ブタジエン；
ジクロロ（Ｎ−（１，１−ジメチルエチル）−1，1−ジフェニル−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン；
（Ｎ−（１，１−ジメチルエチル）−1，1−ジフェニル−１−（（１，２，３，３ａ，７ａ−η）−３−（１，２，３，４−テトラヒドロ−（１Ｈ）−イソキノリニル）−１Ｈ−インデン−１−イル）シランアミナト−（２−）−Ｎ−）−チタンジメチル；
（Ｎ−（１，１−ジメチルエチル）−1，1−ジフェニル−１−（（１，２，３，３ａ，７ａ−η）−３−（１，２，３，４−テトラヒドロ−（１Ｈ）−イソキノリニル）−１Ｈ−インデン−１−イル）シランアミナト−（２−）−Ｎ−）−チタンビス（トリメチルシリルメチル）；
（Ｎ−（１，１−ジメチルエチル）−1，1−ジフェニル−１−（（１，２，３，３ａ，７ａ−η）−３−（１，２，３，４−テトラヒドロ−（１Ｈ）−イソキノリニル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ジフェニル−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ジフェニル−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン（ＩＩ）１，４−ジフェニル−１，３−ブタジエン；
【００４５】
ジクロロ（Ｎ−（シクロヘキシル）−1，1−ジフェニル−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン；
（Ｎ−（シクロヘキシル）−1，1−ジフェニル−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタンジメチル；
（Ｎ−（シクロヘキシル）−1，1−ジフェニル−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタンビス（トリメチルシリルメチル）；
（Ｎ−（シクロヘキシル）−1，1−ジフェニル−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン（ジメチルシリレン）ビス（メチレン）；
（Ｎ−（シクロヘキシル）−1，1−ジフェニル−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（シクロヘキシル）−1，1−ジフェニル−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン（ＩＩ）１，４−ジフェニル−１，３−ブタジエン；
【００４６】
ジクロロ（Ｎ−（１，１−ジメチルエチル）−1，1−ビス（４−メチルフェニル）−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン；
（Ｎ−（１，１−ジメチルエチル）−1，1−ビス（４−メチルフェニル）−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタンジメチル；
（Ｎ−（１，１−ジメチルエチル）−1，1−ビス（４−メチルフェニル）−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−ビス（トリメチルシリルメチル）チタン；
（Ｎ−（１，１−ジメチルエチル）−1，1−ビス（４−メチルフェニル）−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ビス（４−メチルフェニル）−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ビス（４−メチルフェニル）−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン（ＩＩ）１，４−ジフェニル−１，３−ブタジエン；
【００４７】
ジクロロ（Ｎ−（シクロヘキシル）−1，1−ビス（４−メチルフェニル）−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン；
（Ｎ−（シクロヘキシル）−1，1−ビス（４−メチルフェニル）−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタンジメチル；
（Ｎ−（シクロヘキシル）−1，1−ビス（４−メチルフェニル）−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタンビス（トリメチルシリルメチル）；
（Ｎ−（シクロヘキシル）−1，1−ビス（４−メチルフェニル）−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン（ジメチルシリレン）ビス（メチレン）；
（Ｎ−（シクロヘキシル）−1，1−ビス（４−メチルフェニル）−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（シクロヘキシル）−1，1−ビス（４−メチルフェニル）−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン（ＩＩ）１，４−ジフェニル−１，３−ブタジエン；
【００４８】
ジクロロ（Ｎ−（１，１−ジメチルエチル）−1，1−ビス（４−ｎ−ブチルフェニル）−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン；
（Ｎ−（１，１−ジメチルエチル）−1，1−ビス（４−ｎ−ブチルフェニル）−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタンジメチル；
（Ｎ−（１，１−ジメチルエチル）−1，1−ビス（４−ｎ−ブチルフェニル）−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタンビス（トリメチルシリルメチル）；
（Ｎ−（１，１−ジメチルエチル）−1，1−ビス（４−ｎ−ブチルフェニル）−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ビス（４−ｎ−ブチルフェニル）−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ビス（４−ｎ−ブチルフェニル）−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン（ＩＩ）１，４−ジフェニル−１，３−ブタジエン；
【００４９】
ジクロロ（Ｎ−（シクロヘキシル）−1，1−ビス（４−ｎ−ブチルフェニル）−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン；
（Ｎ−（シクロヘキシル）−1，1−ビス（４−ｎ−ブチルフェニル）−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタンジメチル；
（Ｎ−（シクロヘキシル）−1，1−ビス（４−ｎ−ブチルフェニル）−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタンビス（トリメチルシリルメチル）；
（Ｎ−（シクロヘキシル）−1，1−ビス（４−ｎ−ブチルフェニル）−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン（ジメチルシリレン）ビス（メチレン）；
（Ｎ−（シクロヘキシル）−1，1−ビス（４−ｎ−ブチルフェニル）−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（シクロヘキシル）−1，1−ビス（４−ｎ−ブチルフェニル）−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン（ＩＩ）１，４−ジフェニル−１，３−ブタジエン；
【００５０】
ジクロロ（Ｎ−（１，１−ジメチルエチル）−1，1−ジフェニル−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン；
（Ｎ−（１，１−ジメチルエチル）−1，1−ジフェニル−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタンジメチル；
（Ｎ−（１，１−ジメチルエチル）−1，1−ジフェニル−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタンビス（トリメチルシリルメチル）；
（Ｎ−（１，１−ジメチルエチル）−1，1−ジフェニル−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ジフェニル−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ジフェニル−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン（ＩＩ）１，４−ジフェニル−１，３−ブタジエン；
【００５１】
ジクロロ（Ｎ−（シクロヘキシル）−1，1−ジフェニル−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン；
（Ｎ−（シクロヘキシル）−1，1−ジフェニル−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタンジメチル；
（Ｎ−（シクロヘキシル）−1，1−ジフェニル−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタンビス（トリメチルシリルメチル）；
（Ｎ−（シクロヘキシル）−1，1−ジフェニル−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン（ジメチルシリレン）ビス（メチレン）；
（Ｎ−（シクロヘキシル）−1，1−ジフェニル−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（シクロヘキシル）−1，1−ジフェニル−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン（ＩＩ）１，４−ジフェニル−１，３−ブタジエン；
【００５２】
ジクロロ（Ｎ−（１，１−ジメチルエチル）−1，1−ビス（４−メチルフェニル）−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン；
（Ｎ−（１，１−ジメチルエチル）−1，1−ビス（４−メチルフェニル）−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタンジメチル；
（Ｎ−（１，１−ジメチルエチル）−1，1−ビス（４−メチルフェニル）−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタンビス（トリメチルシリルメチル）；
（Ｎ−（１，１−ジメチルエチル）−1，1−ビス（４−メチルフェニル）−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ビス（４−メチルフェニル）−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ビス（４−メチルフェニル）−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン（ＩＩ）１，４−ジフェニル−１，３−ブタジエン；
【００５３】
ジクロロ（Ｎ−（シクロヘキシル）−1，1−ビス（４−メチルフェニル）−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン；
（Ｎ−（シクロヘキシル）−1，1−ビス（４−メチルフェニル）−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタンジメチル；
（Ｎ−（シクロヘキシル）−1，1−ビス（４−メチルフェニル）−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタンビス（トリメチルシリルメチル）；
（Ｎ−（シクロヘキシル）−1，1−ビス（４−メチルフェニル）−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン（ジメチルシリレン）ビス（メチレン）；
（Ｎ−（シクロヘキシル）−1，1−ビス（４−メチルフェニル）−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（シクロヘキシル）−1，1−ビス（４−メチルフェニル）−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン（ＩＩ）１，４−ジフェニル−１，３−ブタジエン；
【００５４】
ジクロロ（Ｎ−（１，１−ジメチルエチル）−1，1−ビス（４−ｎ−ブチルフェニル）−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン；
（Ｎ−（１，１−ジメチルエチル）−1，1−ビス（４−ｎ−ブチルフェニル）−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタンジメチル；
（Ｎ−（１，１−ジメチルエチル）−1，1−ビス（４−ｎ−ブチルフェニル）−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタンビス（トリメチルシリルメチル）；
（Ｎ−（１，１−ジメチルエチル）−1，1−ビス（４−ｎ−ブチルフェニル）−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ビス（４−ｎ−ブチルフェニル）−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ビス（４−ｎ−ブチルフェニル）−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン（ＩＩ）１，４−ジフェニル−１，３−ブタジエン；
【００５５】
ジクロロ（Ｎ−（シクロヘキシル）−1，1−ビス（４−ｎ−ブチルフェニル）−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン；
（Ｎ−（シクロヘキシル）−1，1−ビス（４−ｎ−ブチルフェニル）−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタンジメチル；
（Ｎ−（シクロヘキシル）−1，1−ビス（４−ｎ−ブチルフェニル）−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタンビス（トリメチルシリルメチル）；
（Ｎ−（シクロヘキシル）−1，1−ビス（４−ｎ−ブチルフェニル）−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン（ジメチルシリレン）ビス（メチレン）；
（Ｎ−（シクロヘキシル）−1，1−ビス（４−ｎ−ブチルフェニル）−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（シクロヘキシル）−1，1−ビス（４−ｎ−ブチルフェニル）−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン（ＩＩ）１，４−ジフェニル−１，３−ブタジエン；
【００５６】
ジクロロ（Ｎ−（１，１−ジメチルエチル）−1，1−ジフェニル−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン；
（Ｎ−（１，１−ジメチルエチル）−1，1−ジフェニル−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタンジメチル；
（Ｎ−（１，１−ジメチルエチル）−1，1−ジフェニル−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタンビス（トリメチルシリルメチル）；
（Ｎ−（１，１−ジメチルエチル）−1，1−ジフェニル−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ジフェニル−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ジフェニル−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン（ＩＩ）１，４−ジフェニル−１，３−ブタジエン；
【００５７】
ジクロロ（Ｎ−（シクロヘキシル）−1，1−ジフェニル−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン；
（Ｎ−（シクロヘキシル）−1，1−ジフェニル−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタンジメチル；
（Ｎ−（シクロヘキシル）−1，1−ジフェニル−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタンビス（トリメチルシリルメチル）；
（Ｎ−（シクロヘキシル）−1，1−ジフェニル−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン（ジメチルシリレン）ビス（メチレン）；
（Ｎ−（シクロヘキシル）−1，1−ジフェニル−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（シクロヘキシル）−1，1−ジフェニル−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン（ＩＩ）１，４−ジフェニル−１，３−ブタジエン；
【００５８】
ジクロロ（Ｎ−（１，１−ジメチルエチル）−1，1−ビス（４−メチルフェニル）−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン；
（Ｎ−（１，１−ジメチルエチル）−1，1−ビス（４−メチルフェニル）−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタンジメチル；
（Ｎ−（１，１−ジメチルエチル）−1，1−ビス（４−メチルフェニル）−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタンビス（トリメチルシリルメチル）；
（Ｎ−（１，１−ジメチルエチル）−1，1−ビス（４−メチルフェニル）−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ビス（４−メチルフェニル）−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ビス（４−メチルフェニル）−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン（ＩＩ）１，４−ジフェニル−１，３−ブタジエン；
【００５９】
ジクロロ（Ｎ−（シクロヘキシル）−1，1−ビス（４−メチルフェニル）−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン；
（Ｎ−（シクロヘキシル）−1，1−ビス（４−メチルフェニル）−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタンジメチル；
（Ｎ−（シクロヘキシル）−1，1−ビス（４−メチルフェニル）−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタンビス（トリメチルシリルメチル）；
（Ｎ−（シクロヘキシル）−1，1−ビス（４−メチルフェニル）−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン（ジメチルシリレン）ビス（メチレン）；
（Ｎ−（シクロヘキシル）−1，1−ビス（４−メチルフェニル）−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（シクロヘキシル）−1，1−ビス（４−メチルフェニル）−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン（ＩＩ）１，４−ジフェニル−１，３−ブタジエン；
【００６０】
ジクロロ（Ｎ−（１，１−ジメチルエチル）−1，1−ビス（４−ｎ−ブチルフェニル）−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン；
（Ｎ−（１，１−ジメチルエチル）−1，1−ビス（４−ｎ−ブチルフェニル）−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタンジメチル；
（Ｎ−（１，１−ジメチルエチル）−1，1−ビス（４−ｎ−ブチルフェニル）−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタンビス（トリメチルシリルメチル）；
（Ｎ−（１，１−ジメチルエチル）−1，1−ビス（４−ｎ−ブチルフェニル）−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ビス（４−ｎ−ブチルフェニル）−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ビス（４−ｎ−ブチルフェニル）−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン（ＩＩ）１，４−ジフェニル−１，３−ブタジエン；
【００６１】
ジクロロ（Ｎ−（シクロヘキシル）−1，1−ビス（４−ｎ−ブチルフェニル）−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン；
（Ｎ−（シクロヘキシル）−1，1−ビス（４−ｎ−ブチルフェニル）−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタンジメチル；
（Ｎ−（シクロヘキシル）−1，1−ビス（４−ｎ−ブチルフェニル）−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタンビス（トリメチルシリルメチル）；
（Ｎ−（シクロヘキシル）−1，1−ビス（４−ｎ−ブチルフェニル）−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン（ジメチルシリレン）ビス（メチレン）；
（Ｎ−（シクロヘキシル）−1，1−ビス（４−ｎ−ブチルフェニル）−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（シクロヘキシル）−1，1−ビス（４−ｎ−ブチルフェニル）−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン（ＩＩ）１，４−ジフェニル−１，３−ブタジエン；
【００６２】
ジクロロ（Ｎ−（１，１−ジメチルエチル）−1，1−ジフェニル−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン；
（Ｎ−（１，１−ジメチルエチル）−1，1−ジフェニル−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタンジメチル；
（Ｎ−（１，１−ジメチルエチル）−1，1−ジフェニル−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタンビス（トリメチルシリルメチル）；
（Ｎ−（１，１−ジメチルエチル）−1，1−ジフェニル−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ジフェニル−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ジフェニル−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン（ＩＩ）１，４−ジフェニル−１，３−ブタジエン；
【００６３】
ジクロロ（Ｎ−（シクロヘキシル）−1，1−ジフェニル−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン；
（Ｎ−（シクロヘキシル）−1，1−ジフェニル−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタンジメチル；
（Ｎ−（シクロヘキシル）−1，1−ジフェニル−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタンビス（トリメチルシリルメチル）；
（Ｎ−（シクロヘキシル）−1，1−ジフェニル−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン（ジメチルシリレン）ビス（メチレン）；
（Ｎ−（シクロヘキシル）−1，1−ジフェニル−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（シクロヘキシル）−1，1−ジフェニル−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン（ＩＩ）１，４−ジフェニル−１，３−ブタジエン；
【００６４】
ジクロロ（Ｎ−（１，１−ジメチルエチル）−1，1−ビス（４−メチルフェニル）−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン；
（Ｎ−（１，１−ジメチルエチル）−1，1−ビス（４−メチルフェニル）−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタンジメチル；
（Ｎ−（１，１−ジメチルエチル）−1，1−ビス（４−メチルフェニル）−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタンビス（トリメチルシリルメチル）；
（Ｎ−（１，１−ジメチルエチル）−1，1−ビス（４−メチルフェニル）−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ビス（４−メチルフェニル）−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ビス（４−メチルフェニル）−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン（ＩＩ）１，４−ジフェニル−１，３−ブタジエン；
【００６５】
ジクロロ（Ｎ−（シクロヘキシル）−1，1−ビス（４−メチルフェニル）−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン；
（Ｎ−（シクロヘキシル）−1，1−ビス（４−メチルフェニル）−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタンジメチル；
（Ｎ−（シクロヘキシル）−1，1−ビス（４−メチルフェニル）−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタンビス（トリメチルシリルメチル）；
（Ｎ−（シクロヘキシル）−1，1−ビス（４−メチルフェニル）−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン（ジメチルシリレン）ビス（メチレン）；
（Ｎ−（シクロヘキシル）−1，1−ビス（４−メチルフェニル）−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（シクロヘキシル）−1，1−ビス（４−メチルフェニル）−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン（ＩＩ）１，４−ジフェニル−１，３−ブタジエン；
【００６６】
ジクロロ（Ｎ−（１，１−ジメチルエチル）−1，1−ビス（４−ｎ−ブチルフェニル）−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン；
（Ｎ−（１，１−ジメチルエチル）−1，1−ビス（４−ｎ−ブチルフェニル）−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタンジメチル；
（Ｎ−（１，１−ジメチルエチル）−1，1−ビス（４−ｎ−ブチルフェニル）−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタンビス（トリメチルシリルメチル）；
（Ｎ−（１，１−ジメチルエチル）−1，1−ビス（４−ｎ−ブチルフェニル）−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ビス（４−ｎ−ブチルフェニル）−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ビス（４−ｎ−ブチルフェニル）−１−（（１，２，３，３ａ，７ａ−η）−３−（１Ｈ−ベンゾ［ｄｅ］イソキノリン−２−イル）−１Ｈ−インデン−１−イル）シランアミナト−（２−）−Ｎ−）−チタン（ＩＩ）１，４−ジフェニル−１，３−ブタジエン；
【００６７】
ジクロロ（Ｎ−（シクロヘキシル）−1，1−ビス（４−ｎ−ブチルフェニル）−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン；
（Ｎ−（シクロヘキシル）−1，1−ビス（４−ｎ−ブチルフェニル）−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタンジメチル；
（Ｎ−（シクロヘキシル）−1，1−ビス（４−ｎ−ブチルフェニル）−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタンビス（トリメチルシリルメチル）；
（Ｎ−（シクロヘキシル）−1，1−ビス（４−ｎ−ブチルフェニル）−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン（ジメチルシリレン）ビス（メチレン）；
（Ｎ−（シクロヘキシル）−1，1−ビス（４−ｎ−ブチルフェニル）−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（シクロヘキシル）−1，1−ビス（４−ｎ−ブチルフェニル）−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン（ＩＩ）１，４−ジフェニル−１，３−ブタジエン；
【００６８】
ジクロロ（Ｎ−（１，１−ジメチルエチル）−1，1−ジフェニル−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン；
（Ｎ−（１，１−ジメチルエチル）−1，1−ジフェニル−１−（（１，２，３，３ａ，７ａ−η）−３−（Ｎ，Ｎ−ジベンジルアミノ）−１Ｈ−インデン−１−イル）シランアミナト−（２−）−Ｎ−）−チタンジメチル；
（Ｎ−（１，１−ジメチルエチル）−1，1−ジフェニル−１−（（１，２，３，３ａ，７ａ−η）−３−（Ｎ，Ｎ−ジベンジルアミノ）−１Ｈ−インデン−１−イル）シランアミナト−（２−）−Ｎ−）−チタンビス（トリメチルシリルメチル）；
（Ｎ−（１，１−ジメチルエチル）−1，1−ジフェニル−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ジフェニル−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ジフェニル−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン（ＩＩ）１，４−ジフェニル−１，３−ブタジエン；
【００６９】
ジクロロ（Ｎ−（シクロヘキシル）−1，1−ジフェニル−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン；
Ｎ−（シクロヘキシル）−1，1−ジフェニル−１−（（１，２，３，３ａ，７ａ−η）−３−（Ｎ，Ｎ−ジベンジルアミノ）−１Ｈ−インデン−１−イル）シランアミナト−（２−）−Ｎ−）−チタンジメチル；
Ｎ−（シクロヘキシル）−1，1−ジフェニル−１−（（１，２，３，３ａ，７ａ−η）−３−（Ｎ，Ｎ−ジベンジルアミノ）−１Ｈ−インデン−１−イル）シランアミナト−（２−）−Ｎ−）−チタンビス（トリメチルシリルメチル）；
Ｎ−（シクロヘキシル）−1，1−ジフェニル−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン（ジメチルシリレン）ビス（メチレン）；
Ｎ−（シクロヘキシル）−1，1−ジフェニル−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン（ＩＩＩ）２−（Ｎ，Ｎ−ジメチルアミノ）ベンジル；
Ｎ−（シクロヘキシル）−1，1−ジフェニル−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン（ＩＩ）１，４−ジフェニル−１，３−ブタジエン；
【００７０】
ジクロロ（Ｎ−（１，１−ジメチルエチル）−1，1−ビス（４−メチルフェニル）−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン；
（Ｎ−（１，１−ジメチルエチル）−1，1−ビス（４−メチルフェニル）−１−（（１，２，３，３ａ，７ａ−η）−３−（Ｎ，Ｎ−ジベンジルアミノ）−１Ｈ−インデン−１−イル）シランアミナト−（２−）−Ｎ−）−チタンジメチル；
（Ｎ−（１，１−ジメチルエチル）−1，1−ビス（４−メチルフェニル）−１−（（１，２，３，３ａ，７ａ−η）−３−（Ｎ，Ｎ−ジベンジルアミノ）−１Ｈ−インデン−１−イル）シランアミナト−（２−）−Ｎ−）−チタンビス（トリメチルシリルメチル）；
（Ｎ−（１，１−ジメチルエチル）−1，1−ビス（４−メチルフェニル）−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ビス（４−メチルフェニル）−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ビス（４−メチルフェニル）−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン（ＩＩ）１，４−ジフェニル−１，３−ブタジエン；
【００７１】
ジクロロ（Ｎ−（シクロヘキシル）−1，1−ビス（４−メチルフェニル）−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン；
（Ｎ−（シクロヘキシル）−1，1−ビス（４−メチルフェニル）−１−（（１，２，３，３ａ，７ａ−η）−３−（Ｎ，Ｎ−ジベンジルアミノ）−１Ｈ−インデン−１−イル）シランアミナト−（２−）−Ｎ−）−チタンジメチル；
（Ｎ−（シクロヘキシル）−1，1−ビス（４−メチルフェニル）−１−（（１，２，３，３ａ，７ａ−η）−３−（Ｎ，Ｎ−ジベンジルアミノ）−１Ｈ−インデン−１−イル）シランアミナト−（２−）−Ｎ−）−チタンビス（トリメチルシリルメチル）；
（Ｎ−（シクロヘキシル）−1，1−ビス（４−メチルフェニル）−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン（ジメチルシリレン）ビス（メチレン）；
（Ｎ−（シクロヘキシル）−1，1−ビス（４−メチルフェニル）−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン（ＩＩＩ）２−（Ｎ，Ｎ−ジメチルアミノ）ベンジル；及び
（Ｎ−（シクロヘキシル）−1，1−ビス（４−メチルフェニル）−１−（（１，２，３，３ａ，７ａ−η）−３−（Ｎ，Ｎ−ジベンジルアミノ）−１Ｈ−インデン−１−イル）シランアミナト−（２−）−Ｎ−）−ブタジエンチタン（ＩＩ）１，４−ジフェニル−１，３−。
【００７２】
ジクロロ（Ｎ−（１，１−ジメチルエチル）−1，1−ビス（４−ｎ−ブチルフェニル）−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン；
（Ｎ−（１，１−ジメチルエチル）−1，1−ビス（４−ｎ−ブチルフェニル）−１−（（１，２，３，３ａ，７ａ−η）−３−（Ｎ，Ｎ−ジベンジルアミノ）−１Ｈ−インデン−１−イル）シランアミナト−（２−）−Ｎ−）−チタンジメチル；
（Ｎ−（１，１−ジメチルエチル）−1，1−ビス（４−ｎ−ブチルフェニル）−１−（（１，２，３，３ａ，７ａ−η）−３−（Ｎ，Ｎ−ジベンジルアミノ）−１Ｈ−インデン−１−イル）シランアミナト−（２−）−Ｎ−）−チタンビス（トリメチルシリルメチル）；
（Ｎ−（１，１−ジメチルエチル）−1，1−ビス（４−ｎ−ブチルフェニル）−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ビス（４−ｎ−ブチルフェニル）−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ビス（４−ｎ−ブチルフェニル）−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン（ＩＩ）１，４−ジフェニル−１，３−ブタジエン；
ジクロロ（Ｎ−（シクロヘキシル）−1，1−ビス（４−ｎ−ブチルフェニル）−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン；
（Ｎ−（シクロヘキシル）−1，1−ビス（４−ｎ−ブチルフェニル）−１−（（１，２，３，３ａ，７ａ−η）−３−（Ｎ，Ｎ−ジベンジルアミノ）−１Ｈ−インデン−１−イル）シランアミナト−（２−）−Ｎ−）−チタンジメチル；
（Ｎ−（シクロヘキシル）−1，1−ビス（４−ｎ−ブチルフェニル）−１−（（１，２，３，３ａ，７ａ−η）−３−（Ｎ，Ｎ−ジベンジルアミノ）−１Ｈ−インデン−１−イル）シランアミナト−（２−）−Ｎ−）−チタンビス（トリメチルシリルメチル）；
（Ｎ−（シクロヘキシル）−1，1−ビス（４−ｎ−ブチルフェニル）−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン（ジメチルシリレン）ビス（メチレン）；
（Ｎ−（シクロヘキシル）−1，1−ビス（４−ｎ−ブチルフェニル）−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン（ＩＩＩ）２−（Ｎ，Ｎ−ジメチルアミノ）ベンジル；及び
（Ｎ−（シクロヘキシル）−1，1−ビス（４−ｎ−ブチルフェニル）−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン（ＩＩ）１，４−ジフェニル−１，３−ブタジエン。
【００７３】
好ましい態様Ｂ）にとって、金属錯体の例としては次式に示す金属錯体を包含する。
【００７４】
【化１９】
0004790184.tif 000010
【００７５】
【化２０】
0004790184.tif 000011
【００７６】
【化２１】
0004790184.tif 000012
【００７７】
ここでＲＦ はフェニル、トリルまたはブチルフェニル、特に４−トリルまたは４−ｎ−ブチルフェニル；
Ｒ１ はメチルまたはトリメチルシリルメチルまたは２個のＲ１ 基はともに（ジメチルシリレン）ビス（メチレン）；及び
Ｒ１ はアリル、２−（ジメチルアミノ）ベンジル、１，４−ペンタジエンまたは１，４−ジフェニル−１，３−ブタジエンである。
式ＩＢ１’、ＩＢ２’、ＩＢ３’、ＩＢ４’、ＩＢ５’、ＩＢ６’、ＩＢ７’、及びＩＢ８’の錯体においては、チタン金属は形式上Ｒ１ がアリルまたは２−（ジメチルアミノ）ベンジルのとき＋３の酸化状態であり、そしてＲ１ が１，４−ペンタジエンまたは１，４−ジフェニル−１，３−ブタジエンのとき＋２の酸化状態にある。
【００７８】
本発明の態様Ｂ）に従う金属錯体の例としては、以下の錯体（態様Ａと部分的に重複するかもしれない錯体）を包含する；
【００７９】
ジクロロ（Ｎ−（１，１−ジメチルエチル）−1，1−ジフェニル−１−（テトラメチル−η−シクロペンタジエニル）シランアミナト−（２−）−Ｎ−）−チタン；
（Ｎ−（１，１−ジメチルエチル）−1，1−ジフェニル−１−（テトラメチル−η−シクロペンタジエニル）シランアミナト−（２−）−Ｎ−）−チタンジメチル；
（Ｎ−（１，１−ジメチルエチル）−1，1−ジフェニル−１−（テトラメチル−η−シクロペンタジエニル）シランアミナト−（２−）−Ｎ−）−チタンビス（トリメチルシリルメチル）；
（Ｎ−（１，１−ジメチルエチル）−1，1−ジフェニル−１−（テトラメチル−η−シクロペンタジエニル）シランアミナト−（２−）−Ｎ−）−チタン（ジメチルシリレン）ビス（メチレン）；
（Ｎ−（１，１−ジメチルエチル）−1，1−ジフェニル−１−（テトラメチル−η−シクロペンタジエニル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ジフェニル−１−（テトラメチル−η−シクロペンタジエニル）シランアミナト−（２−）−Ｎ−）−チタン（ＩＩ）１，４−ジフェニル−１，３−ブタジエン；
【００８０】
ジクロロ（Ｎ−（シクロヘキシル）−1，1−ジフェニル−１−（テトラメチル−η−シクロペンタジエニル）シランアミナト−（２−）−Ｎ−）−チタン；
（Ｎ−（シクロヘキシル）−1，1−ジフェニル−１−（テトラメチル−η−シクロペンタジエニル）シランアミナト−（２−）−Ｎ−）−チタンジメチル；
（Ｎ−（シクロヘキシル）−1，1−ジフェニル−１−（テトラメチル−η−シクロペンタジエニル）シランアミナト−（２−）−Ｎ−）−チタンビス（トリメチルシリルメチル）；
（Ｎ−（シクロヘキシル）−1，1−ジフェニル−１−（テトラメチル−η−シクロペンタジエニル）シランアミナト−（２−）−Ｎ−）−チタン（ジメチルシリレン）ビス（メチレン）；
（Ｎ−（シクロヘキシル）−1，1−ジフェニル−１−（テトラメチル−η−シクロペンタジエニル）シランアミナト−（２−）−Ｎ−）−チタン（ＩＩＩ）２−（Ｎ，Ｎ−ジメチルアミノ）ベンジル；
（Ｎ−（シクロヘキシル）−1，1−ジフェニル−１−（テトラメチル−η−シクロペンタジエニル）シランアミナト−（２−）−Ｎ−）−チタン（ＩＩ）１，４−ジフェニル−１，３ブタジエン；
【００８１】
ジクロロ（Ｎ−（１，１−ジメチルエチル）−1，1−ビス（４−メチルフェニル）−１−（テトラメチル−η−シクロペンタジエニル）シランアミナト−（２−）−Ｎ−）−チタン；
（Ｎ−（１，１−ジメチルエチル）−1，1−ビス（４−メチルフェニル）−１−（テトラメチル−η−シクロペンタジエニル）シランアミナト−（２−）−Ｎ−）−チタンジメチル；
（Ｎ−（１，１−ジメチルエチル）−1，1−ビス（４−メチルフェニル）−１−（テトラメチル−η−シクロペンタジエニル）シランアミナト−（２−）−Ｎ−）−チタンビス（トリメチルシリルメチル）；
（Ｎ−（１，１−ジメチルエチル）−1，1−ビス（４−メチルフェニル）−１−（テトラメチル−η−シクロペンタジエニル）シランアミナト−（２−）−Ｎ−）−チタン（ジメチルシリレン）ビス（メチレン）；
（Ｎ−（１，１−ジメチルエチル）−1，1−ビス（４−メチルフェニル）−１−（テトラメチル−η−シクロペンタジエニル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ビス（４−メチルフェニル）−１−（テトラメチル−η−シクロペンタジエニル）シランアミナト−（２−）−Ｎ−）−チタン（ＩＩ）１，４−ジフェニル−１，３−ブタジエン；
【００８２】
ジクロロ（Ｎ−（シクロヘキシル）−1，1−ビス（４−メチルフェニル）−１−（テトラメチル−η−シクロペンタジエニル）シランアミナト−（２−）−Ｎ−）−チタン；
（Ｎ−（シクロヘキシル）−1，1−ビス（４−メチルフェニル）−１−（テトラメチル−η−シクロペンタジエニル）シランアミナト−（２−）−Ｎ−）−ジチタンメチル；
（Ｎ−（シクロヘキシル）−1，1−ビス（４−メチルフェニル）−１−（テトラメチル−η−シクロペンタジエニル）シランアミナト−（２−）−Ｎ−）−チタンビス（トリメチルシリルメチル）；
（Ｎ−（シクロヘキシル）−1，1−ビス（４−メチルフェニル）−１−（テトラメチル−η−シクロペンタジエニル）シランアミナト−（２−）−Ｎ−）−チタン（ジメチルシリレン）ビス（メチレン）；
（Ｎ−（シクロヘキシル）−1，1−ビス（４−メチルフェニル）−１−（テトラメチル−η−シクロペンタジエニル）シランアミナト−（２−）−Ｎ−）−チタン（ＩＩＩ）２−（Ｎ，Ｎ−ジメチルアミノ）ベンジル；
（Ｎ−（シクロヘキシル）−1，1−ビス（４−メチルフェニル）−１−（テトラメチル−η−シクロペンタジエニル）シランアミナト−（２−）−Ｎ−）−チタン（ＩＩ）１，４−ジフェニル−１，３−ブタジエン；
【００８３】
ジクロロ（Ｎ−（１，１−ジメチルエチル）−1，1−ビス（４−ｎ−ブチルフェニル）−１−（テトラメチル−η−シクロペンタジエニル）シランアミナト−（２−）−Ｎ−）−チタン；
（Ｎ−（１，１−ジメチルエチル）−1，1−ビス（４−ｎ−ブチルフェニル）−１−（テトラメチル−η−シクロペンタジエニル）シランアミナト−（２−）−Ｎ−）−チタンジメチル；
（Ｎ−（１，１−ジメチルエチル）−1，1−ビス（４−ｎ−ブチルフェニル）−１−（テトラメチル−η−シクロペンタジエニル）シランアミナト−（２−）−Ｎ−）−チタンビス（トリメチルシリルメチル）；
（Ｎ−（１，１−ジメチルエチル）−1，1−ビス（４−ｎ−ブチルフェニル）−１−（テトラメチル−η−シクロペンタジエニル）シランアミナト−（２−）−Ｎ−）−チタン（ジメチルシリレン）ビス（メチレン）；
（Ｎ−（１，１−ジメチルエチル）−1，1−ビス（４−ｎ−ブチルフェニル）−１−（テトラメチル−η−シクロペンタジエニル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ビス（４−ｎ−ブチルフェニル）−１−（テトラメチル−η−シクロペンタジエニル）シランアミナト−（２−）−Ｎ−）−チタン（ＩＩ）１，４−ジフェニル−１，３−ブタジエン；
【００８４】
ジクロロ（Ｎ−（シクロヘキシル）−1，1−ビス（４−ｎ−ブチルフェニル）−１−（テトラメチル−η−シクロペンタジエニル）シランアミナト−（２−）−Ｎ−）−チタン；
（Ｎ−（シクロヘキシル）−1，1−ビス（４−ｎ−ブチルフェニル）−１−（テトラメチル−η−シクロペンタジエニル）シランアミナト−（２−）−Ｎ−）−チタンジメチル；
（Ｎ−（シクロヘキシル）−1，1−ビス（４−ｎ−ブチルフェニル）−１−（テトラメチル−η−シクロペンタジエニル）シランアミナト−（２−）−Ｎ−）−チタンビス（トリメチルシリルメチル）；
（Ｎ−（シクロヘキシル）−1，1−ビス（４−ｎ−ブチルフェニル）−１−（テトラメチル−η−シクロペンタジエニル）シランアミナト−（２−）−Ｎ−）−チタン（ジメチルシリレン）ビス（メチレン）；
（Ｎ−（シクロヘキシル）−1，1−ビス（４−ｎ−ブチルフェニル）−１−（テトラメチル−η−シクロペンタジエニル）シランアミナト−（２−）−Ｎ−）−チタン（ＩＩＩ）２−（Ｎ，Ｎ−ジメチルアミノ）ベンジル；
（Ｎ−（シクロヘキシル）−1，1−ビス（４−ｎ−ブチルフェニル）−１−（テトラメチル−η−シクロペンタジエニル）シランアミナト−（２−）−Ｎ−）−チタン（ＩＩ）１，４−ジフェニル−１，３−ブタジエン；
【００８５】
ジクロロ（Ｎ−（１，１−ジメチルエチル）−1，1−ジフェニル−１−（（１，２，３，３ａ，７ａ−η）−１−メチル−４−フェニル−１Ｈ−インデン−１−イル）シランアミナト−（２−）−Ｎ−）−チタン；
（Ｎ−（１，１−ジメチルエチル）−1，1−ジフェニル−１−（（１，２，３，３ａ，７ａ−η）−１−メチル−４−フェニル−１Ｈ−インデン−１−イル）シランアミナト−（２−）−Ｎ−）−チタンジメチル；
（Ｎ−（１，１−ジメチルエチル）−1，1−ジフェニル−１−（（１，２，３，３ａ，７ａ−η）−１−メチル−４−フェニル−１Ｈ−インデン−１−イル）シランアミナト−（２−）−Ｎ−）−チタンビス（トリメチルシリルメチル）；  （Ｎ−（１，１−ジメチルエチル）−1，1−ジフェニル−１−（（１，２，３，３ａ，７ａ−η）−１−メチル−４−フェニル−１Ｈ−インデン−１−イル）シランアミナト−（２−）−Ｎ−）−チタン（ジメチルシリレン）ビス（メチレン）；
（Ｎ−（１，１−ジメチルエチル）−1，1−ジフェニル−１−（（１，２，３，３ａ，７ａ−η）−１−メチル−４−フェニル−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ジフェニル−１−（（１，２，３，３ａ，７ａ−η）−１−メチル−４−フェニル−１Ｈ−インデン−１−イル）シランアミナト−（２−）−Ｎ−）−チタン（ＩＩ）１，４−ジフェニル−１，３−ブタジエン；
【００８６】
ジクロロ（Ｎ−（シクロヘキシル）−1，1−ジフェニル−１−（（１，２，３，３ａ，７ａ−η）−１−メチル−４−フェニル−１Ｈ−インデン−１−イル）シランアミナト−（２−）−Ｎ−）−チタン；
（Ｎ−（シクロヘキシル）−1，1−ジフェニル−１−（（１，２，３，３ａ，７ａ−η）−１−メチル−４−フェニル−１Ｈ−インデン−１−イル）シランアミナト−（２−）−Ｎ−）−チタンジメチル；
（Ｎ−（シクロヘキシル）−1，1−ジフェニル−１−（（１，２，３，３ａ，７ａ−η）−１−メチル−４−フェニル−１Ｈ−インデン−１−イル）シランアミナト−（２−）−Ｎ−）−チタンビス（トリメチルシリルメチル）；
（Ｎ−（シクロヘキシル）−1，1−ジフェニル−１−（（１，２，３，３ａ，７ａ−η）−１−メチル−４−フェニル−１Ｈ−インデン−１−イル）シランアミナト−（２−）−Ｎ−）−チタン（ジメチルシリレン）ビス（メチレン）；
（Ｎ−（シクロヘキシル）−1，1−ジフェニル−１−（（１，２，３，３ａ，７ａ−η）−１−メチル−４−フェニル−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（シクロヘキシル）−1，1−ジフェニル−１−（（１，２，３，３ａ，７ａ−η）−１−メチル−４−フェニル−１Ｈ−インデン−１−イル）シランアミナト−（２−）−Ｎ−）−チタン（ＩＩ）１，４−ジフェニル−１，３−ブタジエン；
ジクロロ（Ｎ−（１，１−ジメチルエチル）−1，1−ビス（４−メチルフェニル）−１−（（１，２，３，３ａ，７ａ−η）−１−メチル−４−フェニル−１Ｈ−インデン−１−イル）シランアミナト−（２−）−Ｎ−）−チタン；
（Ｎ−（１，１−ジメチルエチル）−1，1−ビス（４−メチルフェニル）−１−（（１，２，３，３ａ，７ａ−η）−１−メチル−４−フェニル−１Ｈ−インデン−１−イル）シランアミナト−（２−）−Ｎ−）−チタンジメチル；
（Ｎ−（１，１−ジメチルエチル）−1，1−ビス（４−メチルフェニル）−１−（（１，２，３，３ａ，７ａ−η）−１−メチル−４−フェニル−１Ｈ−インデン−１−イル）シランアミナト−（２−）−Ｎ−）−チタンビス（トリメチルシリルメチル）；
（Ｎ−（１，１−ジメチルエチル）−1，1−ビス（４−メチルフェニル）−１−（（１，２，３，３ａ，７ａ−η）−１−メチル−４−フェニル−１Ｈ−インデン−１−イル）シランアミナト−（２−）−Ｎ−）−チタン（ジメチルシリレン）ビス（メチレン）；
（Ｎ−（１，１−ジメチルエチル）−1，1−ビス（４−メチルフェニル）−１−（（１，２，３，３ａ，７ａ−η）−１−メチル−４−フェニル−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ビス（４−メチルフェニル）−１−（（１，２，３，３ａ，７ａ−η）−１−メチル−４−フェニル−１Ｈ−インデン−１−イル）シランアミナト−（２−）−Ｎ−）−チタン（ＩＩ）１，４−ジフェニル−１，３−ブタジエン；
【００８７】
ジクロロ（Ｎ−（シクロヘキシル）−1，1−ビス（４−メチルフェニル）−１−（（１，２，３，３ａ，７ａ−η）−１−メチル−４−フェニル−１Ｈ−インデン−１−イル）シランアミナト−（２−）−Ｎ−）−チタン；
（Ｎ−（シクロヘキシル）−1，1−ビス（４−メチルフェニル）−１−（（１，２，３，３ａ，７ａ−η）−１−メチル−４−フェニル−１Ｈ−インデン−１−イル）シランアミナト−（２−）−Ｎ−）−チタンジメチル；
（Ｎ−（シクロヘキシル）−1，1−ビス（４−メチルフェニル）−１−（（１，２，３，３ａ，７ａ−η）−１−メチル−４−フェニル−１Ｈ−インデン−１−イル）シランアミナト−（２−）−Ｎ−）−チタンビス（トリメチルシリルメチル）；
（Ｎ−（シクロヘキシル）−1，1−ビス（４−メチルフェニル）−１−（（１，２，３，３ａ，７ａ−η）−１−メチル−４−フェニル−１Ｈ−インデン−１−イル）シランアミナト−（２−）−Ｎ−）−チタン（ジメチルシリレン）ビス（メチレン）；
（Ｎ−（シクロヘキシル）−1，1−ビス（４−メチルフェニル）−１−（（１，２，３，３ａ，７ａ−η）−１−メチル−４−フェニル−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（シクロヘキシル）−1，1−ビス（４−メチルフェニル）−１−（（１，２，３，３ａ，７ａ−η）−１−メチル−４−フェニル−１Ｈ−インデン−１−イル）シランアミナト−（２−）−Ｎ−）−チタン（ＩＩ）１，４−ジフェニル−１，３−ブタジエン；
【００８８】
ジクロロ（Ｎ−（１，１−ジメチルエチル）−1，1−ビス（４−ｎ−ブチルフェニル）−１−（（１，２，３，３ａ，７ａ−η）−１−メチル−４−フェニル−１Ｈ−インデン−１−イル）シランアミナト−（２−）−Ｎ−）−チタン；
（Ｎ−（１，１−ジメチルエチル）−1，1−ビス（４−ｎ−ブチルフェニル）−１−（（１，２，３，３ａ，７ａ−η）−１−メチル−４−フェニル−１Ｈ−インデン−１−イル）シランアミナト−（２−）−Ｎ−）−チタンジメチル；
（Ｎ−（１，１−ジメチルエチル）−1，1−ビス（４−ｎ−ブチルフェニル）−１−（（１，２，３，３ａ，７ａ−η）−１−メチル−４−フェニル−１Ｈ−インデン−１−イル）シランアミナト−（２−）−Ｎ−）−チタンビス（トリメチルシリルメチル）；
（Ｎ−（１，１−ジメチルエチル）−1，1−ビス（４−ｎ−ブチルフェニル）−１−（（１，２，３，３ａ，７ａ−η）−１−メチル−４−フェニル−１Ｈ−インデン−１−イル）シランアミナト−（２−）−Ｎ−）−チタン（ジメチルシリレン）ビス（メチレン）；
（Ｎ−（１，１−ジメチルエチル）−1，1−ビス（４−ｎ−ブチルフェニル）−１−（（１，２，３，３ａ，７ａ−η）−１−メチル−４−フェニル−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ビス（４−ｎ−ブチルフェニル）−１−（（１，２，３，３ａ，７ａ−η）−１−メチル−４−フェニル−１Ｈ−インデン−１−イル）シランアミナト−（２−）−Ｎ−）−チタン（ＩＩ）１，４−ジフェニル−１，３−ブタジエン；
【００８９】
ジクロロ（Ｎ−（シクロヘキシル）−1，1−ビス（４−ｎ−ブチルフェニル）−１−（（１，２，３，３ａ，７ａ−η）−１−メチル−４−フェニル−１Ｈ−インデン−１−イル）シランアミナト−（２−）−Ｎ−）−チタン；
（Ｎ−（シクロヘキシル）−1，1−ビス（４−ｎ−ブチルフェニル）−１−（（１，２，３，３ａ，７ａ−η）−１−メチル−４−フェニル−１Ｈ−インデン−１−イル）シランアミナト−（２−）−Ｎ−）−チタンジメチル；
（Ｎ−（シクロヘキシル）−1，1−ビス（４−ｎ−ブチルフェニル）−１−（（１，２，３，３ａ，７ａ−η）−１−メチル−４−フェニル−１Ｈ−インデン−１−イル）シランアミナト−（２−）−Ｎ−）−チタンビス（トリメチルシリルメチル）；
（Ｎ−（シクロヘキシル）−1，1−ビス（４−ｎ−ブチルフェニル）−１−（（１，２，３，３ａ，７ａ−η）−１−メチル−４−フェニル−１Ｈ−インデン−１−イル）シランアミナト−（２−）−Ｎ−）−チタン（ジメチルシリレン）ビス（メチレン）；
（Ｎ−（シクロヘキシル）−1，1−ビス（４−ｎ−ブチルフェニル）−１−（（１，２，３，３ａ，７ａ−η）−１−メチル−４−フェニル−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（シクロヘキシル）−1，1−ビス（４−ｎ−ブチルフェニル）−１−（（１，２，３，３ａ，７ａ−η）−１−メチル−４−フェニル−１Ｈ−インデン−１−イル）シランアミナト−（２−）−Ｎ−）−チタン（ＩＩ）１，４−ジフェニル−１，３−ブタジエン；
【００９０】
ジクロロ（Ｎ−（１，１−ジメチルエチル）−1，1−ジフェニル−１−（（１，２，３，３ａ，７ａ−η）−３−（１−ピロリジニル）−１Ｈ−インデン−１−イル）シランアミナト−（２−）−Ｎ−）−チタン；
（Ｎ−（１，１−ジメチルエチル）−1，1−ジフェニル−１−（（１，２，３，３ａ，７ａ−η）−３−（１−ピロリジニル）−１Ｈ−インデン−１−イル）シランアミナト−（２−）−Ｎ−）−チタンジメチル；
（Ｎ−（１，１−ジメチルエチル）−1，1−ジフェニル−１−（（１，２，３，３ａ，７ａ−η）−３−（１−ピロリジニル）−１Ｈ−インデン−１−イル）シランアミナト−（２−）−Ｎ−）−チタンビス（トリメチルシリルメチル）；
（Ｎ−（１，１−ジメチルエチル）−1，1−ジフェニル−１−（（１，２，３，３ａ，７ａ−η）−３−（１−ピロリジニル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ジフェニル−１−（（１，２，３，３ａ，７ａ−η）−３−（１−ピロリジニル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ジフェニル−１−（（１，２，３，３ａ，７ａ−η）−３−（１−ピロリジニル）−１Ｈ−インデン−１−イル）シランアミナト−（２−）−Ｎ−）−１，４−ジフェニル−１，３−ブタジエンチタン（ＩＩ）；
【００９１】
ジクロロ（Ｎ−（シクロヘキシル）−1，1−ジフェニル−１−（（１，２，３，３ａ，７ａ−η）−３−（１−ピロリジニル）−１Ｈ−インデン−１−イル）シランアミナト−（２−）−Ｎ−）−チタン；
（Ｎ−（シクロヘキシル）−1，1−ジフェニル−１−（（１，２，３，３ａ，７ａ−η）−３−（１−ピロリジニル）−１Ｈ−インデン−１−イル）シランアミナト−（２−）−Ｎ−）−チタンジメチル；
（Ｎ−（シクロヘキシル）−1，1−ジフェニル−１−（（１，２，３，３ａ，７ａ−η）−３−（１−ピロリジニル）−１Ｈ−インデン−１−イル）シランアミナト−（２−）−Ｎ−）−チタンビス（トリメチルシリルメチル）；
（Ｎ−（シクロヘキシル）−1，1−ジフェニル−１−（（１，２，３，３ａ，７ａ−η）−３−（１−ピロリジニル）−１Ｈ−インデン−１−イル）シランアミナト−（２−）−Ｎ−）−チタン（ジメチルシリレン）ビス（メチレン）；
（Ｎ−（シクロヘキシル）−1，1−ジフェニル−１−（（１，２，３，３ａ，７ａ−η）−３−（１−ピロリジニル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（シクロヘキシル）−1，1−ジフェニル−１−（（１，２，３，３ａ，７ａ−η）−３−（１−ピロリジニル）−１Ｈ−インデン−１−イル）シランアミナト−（２−）−Ｎ−）−チタン（ＩＩ）１，４−ジフェニル−１，３−ブタジエン；
ジクロロ（Ｎ−（１，１−ジメチルエチル）−1，1−ビス（４−メチルフェニル）−１−（（１，２，３，３ａ，７ａ−η）−３−（１−ピロリジニル）−１Ｈ−インデン−１−イル）シランアミナト−（２−）−Ｎ−）−チタン；
（Ｎ−（１，１−ジメチルエチル）−1，1−ビス（４−メチルフェニル）−１−（（１，２，３，３ａ，７ａ−η）−３−（１−ピロリジニル）−１Ｈ−インデン−１−イル）シランアミナト−（２−）−Ｎ−）−チタンジメチル；
（Ｎ−（１，１−ジメチルエチル）−1，1−ビス（４−メチルフェニル）−１−（（１，２，３，３ａ，７ａ−η）−３−（１−ピロリジニル）−１Ｈ−インデン−１−イル）シランアミナト−（２−）−Ｎ−）−チタンビス（トリメチルシリルメチル）；
（Ｎ−（１，１−ジメチルエチル）−1，1−ビス（４−メチルフェニル）−１−（（１，２，３，３ａ，７ａ−η）−３−（１−ピロリジニル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ビス（４−メチルフェニル）−１−（（１，２，３，３ａ，７ａ−η）−３−（１−ピロリジニル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ビス（４−メチルフェニル）−１−（（１，２，３，３ａ，７ａ−η）−３−（１−ピロリジニル）−１Ｈ−インデン−１−イル）シランアミナト−（２−）−Ｎ−）−チタン（ＩＩ）１，４−ジフェニル−１，３−ブタジエン；
【００９２】
ジクロロ（Ｎ−（シクロヘキシル）−1，1−ビス（４−メチルフェニル）−１−（（１，２，３，３ａ，７ａ−η）−３−（１−ピロリジニル）−１Ｈ−インデン−１−イル）シランアミナト−（２−）−Ｎ−）−チタン；
（Ｎ−（シクロヘキシル）−1，1−ビス（４−メチルフェニル）−１−（（１，２，３，３ａ，７ａ−η）−３−（１−ピロリジニル）−１Ｈ−インデン−１−イル）シランアミナト−（２−）−Ｎ−）−チタンジメチル；
（Ｎ−（シクロヘキシル）−1，1−ビス（４−メチルフェニル）−１−（（１，２，３，３ａ，７ａ−η）−３−（１−ピロリジニル）−１Ｈ−インデン−１−イル）シランアミナト−（２−）−Ｎ−）−チタンビス（トリメチルシリルメチル）；
（Ｎ−（シクロヘキシル）−1，1−ビス（４−メチルフェニル）−１−（（１，２，３，３ａ，７ａ−η）−３−（１−ピロリジニル）−１Ｈ−インデン−１−イル）シランアミナト−（２−）−Ｎ−）−チタン（ジメチルシリレン）ビス（メチレン）；
（Ｎ−（シクロヘキシル）−1，1−ビス（４−メチルフェニル）−１−（（１，２，３，３ａ，７ａ−η）−３−（１−ピロリジニル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（シクロヘキシル）−1，1−ビス（４−メチルフェニル）−１−（（１，２，３，３ａ，７ａ−η）−３−（１−ピロリジニル）−１Ｈ−インデン−１−イル）シランアミナト−（２−）−Ｎ−）−チタン（ＩＩ）１，４−ジフェニル−１，３−ブタジエン；
【００９３】
ジクロロ（Ｎ−（１，１−ジメチルエチル）−1，1−ビス（４−ｎ−ブチルフェニル）−１−（（１，２，３，３ａ，７ａ−η）−３−（１−ピロリジニル）−１Ｈ−インデン−１−イル）シランアミナト−（２−）−Ｎ−）−チタン；
（Ｎ−（１，１−ジメチルエチル）−1，1−ビス（４−ｎ−ブチルフェニル）−１−（（１，２，３，３ａ，７ａ−η）−３−（１−ピロリジニル）−１Ｈ−インデン−１−イル）シランアミナト−（２−）−Ｎ−）−チタンジメチル；
（Ｎ−（１，１−ジメチルエチル）−1，1−ビス（４−ｎ−ブチルフェニル）−１−（（１，２，３，３ａ，７ａ−η）−３−（１−ピロリジニル）−１Ｈ−インデン−１−イル）シランアミナト−（２−）−Ｎ−）−チタンビス（トリメチルシリルメチル）；
（Ｎ−（１，１−ジメチルエチル）−1，1−ビス（４−ｎ−ブチルフェニル）−１−（（１，２，３，３ａ，７ａ−η）−３−（１−ピロリジニル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ビス（４−ｎ−ブチルフェニル）−１−（（１，２，３，３ａ，７ａ−η）−３−（１−ピロリジニル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ビス（４−ｎ−ブチルフェニル）−１−（（１，２，３，３ａ，７ａ−η）−３−（１−ピロリジニル）−１Ｈ−インデン−１−イル）シランアミナト−（２−）−Ｎ−）−チタン（ＩＩ）１，４−ジフェニル−１，３−ブタジエン；
【００９４】
ジクロロ（Ｎ−（シクロヘキシル）−1，1−ビス（４−ｎ−ブチルフェニル）−１−（（１，２，３，３ａ，７ａ−η）−３−（１−ピロリジニル）−１Ｈ−インデン−１−イル）シランアミナト−（２−）−Ｎ−）−チタン；
（Ｎ−（シクロヘキシル）−1，1−ビス（４−ｎ−ブチルフェニル）−１−（（１，２，３，３ａ，７ａ−η）−３−（１−ピロリジニル）−１Ｈ−インデン−１−イル）シランアミナト−（２−）−Ｎ−）−チタンジメチル；
（Ｎ−（シクロヘキシル）−1，1−ビス（４−ｎ−ブチルフェニル）−１−（（１，２，３，３ａ，７ａ−η）−３−（１−ピロリジニル）−１Ｈ−インデン−１−イル）シランアミナト−（２−）−Ｎ−）−チタンビス（トリメチルシリルメチル）；
（Ｎ−（シクロヘキシル）−1，1−ビス（４−ｎ−ブチルフェニル）−１−（（１，２，３，３ａ，７ａ−η）−３−（１−ピロリジニル）−１Ｈ−インデン−１−イル）シランアミナト−（２−）−Ｎ−）−チタン（ジメチルシリレン）ビス（メチレン）；
（Ｎ−（シクロヘキシル）−1，1−ビス（４−ｎ−ブチルフェニル）−１−（（１，２，３，３ａ，７ａ−η）−３−（１−ピロリジニル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（シクロヘキシル）−1，1−ビス（４−ｎ−ブチルフェニル）−１−（（１，２，３，３ａ，７ａ−η）−３−（１−ピロリジニル）−１Ｈ−インデン−１−イル）シランアミナト−（２−）−Ｎ−）−チタン（ＩＩ）１，４−ジフェニル−１，３−ブタジエン；
【００９５】
ジクロロ（Ｎ−（１，１−ジメチルエチル）−1，1−ジフェニル−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン；
（Ｎ−（１，１−ジメチルエチル）−1，1−ジフェニル−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタンジメチル；
（Ｎ−（１，１−ジメチルエチル）−1，1−ジフェニル−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタンビス（トリメチルシリルメチル）；
（Ｎ−（１，１−ジメチルエチル）−1，1−ジフェニル−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ジフェニル−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ジフェニル−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン（ＩＩ）１，４−ジフェニル−１，３−ブタジエン；
【００９６】
ジクロロ（Ｎ−（シクロヘキシル）−1，1−ジフェニル−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン；
（Ｎ−（シクロヘキシル）−1，1−ジフェニル−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタンジメチル；
（Ｎ−（シクロヘキシル）−1，1−ジフェニル−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタンビス（トリメチルシリルメチル）；
（Ｎ−（シクロヘキシル）−1，1−ジフェニル−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン（ジメチルシリレン）ビス（メチレン）；
（Ｎ−（シクロヘキシル）−1，1−ジフェニル−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（シクロヘキシル）−1，1−ジフェニル−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン（ＩＩ）１，４−ジフェニル−１，３−ブタジエン；
【００９７】
ジクロロ（Ｎ−（１，１−ジメチルエチル）−1，1−ビス（４−メチルフェニル）−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン；
（Ｎ−（１，１−ジメチルエチル）−1，1−ビス（４−メチルフェニル）−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタンジメチル；
（Ｎ−（１，１−ジメチルエチル）−1，1−ビス（４−メチルフェニル）−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタンビス（トリメチルシリルメチル）；
（Ｎ−（１，１−ジメチルエチル）−1，1−ビス（４−メチルフェニル）−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ビス（４−メチルフェニル）−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ビス（４−メチルフェニル）−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン（ＩＩ）１，４−ジフェニル−１，３−ブタジエン；
【００９８】
ジクロロ（Ｎ−（シクロヘキシル）−1，1−ビス（４−メチルフェニル）−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン；
（Ｎ−（シクロヘキシル）−1，1−ビス（４−メチルフェニル）−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタンジメチル；
（Ｎ−（シクロヘキシル）−1，1−ビス（４−メチルフェニル）−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタンビス（トリメチルシリルメチル）；
（Ｎ−（シクロヘキシル）−1，1−ビス（４−メチルフェニル）−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン（ジメチルシリレン）ビス（メチレン）；
（Ｎ−（シクロヘキシル）−1，1−ビス（４−メチルフェニル）−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（シクロヘキシル）−1，1−ビス（４−メチルフェニル）−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン（ＩＩ）１，４−ジフェニル−１，３−ブタジエン；
【００９９】
ジクロロ（Ｎ−（１，１−ジメチルエチル）−1，1−ビス（４−ｎ−ブチルフェニル）−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン；
（Ｎ−（１，１−ジメチルエチル）−1，1−ビス（４−ｎ−ブチルフェニル）−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタンジメチル；
（Ｎ−（１，１−ジメチルエチル）−1，1−ビス（４−ｎ−ブチルフェニル）−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタンビス（トリメチルシリルメチル）；
（Ｎ−（１，１−ジメチルエチル）−1，1−ビス（４−ｎ−ブチルフェニル）−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ビス（４−ｎ−ブチルフェニル）−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（１，１−ジメチルエチル）−1，1−ビス（４−ｎ−ブチルフェニル）−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン（ＩＩ）１，４−ジフェニル−１，３−ブタジエン；
【０１００】
ジクロロ（Ｎ−（シクロヘキシル）−1，1−ビス（４−ｎ−ブチルフェニル）−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン；
（Ｎ−（シクロヘキシル）−1，1−ビス（４−ｎ−ブチルフェニル）−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタンジメチル；
（Ｎ−（シクロヘキシル）−1，1−ビス（４−ｎ−ブチルフェニル）−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタンビス（トリメチルシリルメチル）；
（Ｎ−（シクロヘキシル）−1，1−ビス（４−ｎ−ブチルフェニル）−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン（ジメチルシリレン）ビス（メチレン）；
（Ｎ−（シクロヘキシル）−1，1−ビス（４−ｎ−ブチルフェニル）−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン（ＩＩＩ）２−（Ｎ，Ｎ−ジメチルアミノ）ベンジル；
（Ｎ−（シクロヘキシル）−1，1−ビス（４−ｎ−ブチルフェニル）−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン（ＩＩ）１，４−ジフェニル−１，３−ブタジエン；
【０１０１】
好ましい態様（Ｃ）に従う錯体の例は次式に対応する：
【０１０２】
【化２２】
0004790184.tif 000013
【０１０３】
ここでＲＦ はメチル、フェニル、トリルまたはｎ−ブチルフェニル；そして  Ｒ１ はそれぞれトリメチルシリルメチルまたは２個のＲ１ 基はともに（ジメチルシリレン）ビス（メチレン）である。
【０１０４】
態様Ｃ）に従う金属錯体の具体例としては、（態様Ａ）及びＢ）に関して既に開示した錯体に加え）以下に示すものを包含する：
（Ｎ−（１，１−ジメチルエチル）−1，1−ジメチル−１−（テトラメチル−η−シクロペンタジエニル）シランアミナト−（２−）−Ｎ−）−チタンビス（トリメチルシリルメチル）；
（Ｎ−（１，１−ジメチルエチル）−1，1−ジフェニル−１−（テトラメチル−η−シクロペンタジエニル）シランアミナト−（２−）−Ｎ−）−チタンチタンビス（トリメチルシリルメチル）；
（Ｎ−（１，１−ジメチルエチル）−1，1−ビス（４−メチルフェニル）−１−（テトラメチル−η−シクロペンタジエニル）シランアミナト−（２−）−Ｎ−）−チタンチタンビス（トリメチルシリルメチル）；
（Ｎ−（シクロヘキシル）−1，1−ジメチル−１−（テトラメチル−η−シクロペンタジエニル）シランアミナト−（２−）−Ｎ−）−チタンビス（トリメチルシリルメチル）；
（Ｎ−（シクロヘキシル）−1，1−ジフェニル−１−（テトラメチル−η−シクロペンタジエニル）シランアミナト−（２−）−Ｎ−）−チタンビス（トリメチルシリルメチル）；
（Ｎ−（シクロヘキシル）−1，1−ビス（４−メチルフェニル）−１−（テトラメチル−η−シクロペンタジエニル）シランアミナト−（２−）−Ｎ−）−チタンビス（トリメチルシリルメチル）；
（Ｎ−（１，１−ジメチルエチル）−1，1−ジメチル−１−（（１，２，３，３ａ，７ａ−η）−１−メチル−４−フェニル−１Ｈ−インデン−１−イル）シランアミナト−（２−）−Ｎ−）−チタンビス（トリメチルシリルメチル）；
（Ｎ−（１，１−ジメチルエチル）−1，1−ジフェニル−１−（（１，２，３，３ａ，７ａ−η）−１−メチル−４−フェニル−１Ｈ−インデン−１−イル）シランアミナト−（２−）−Ｎ−）−チタンビス（トリメチルシリルメチル）；
（Ｎ−（１，１−ジメチルエチル）−1，1−ビス（４−メチルフェニル）−１−（（１，２，３，３ａ，７ａ−η）−１−メチル−４−フェニル−１Ｈ−インデン−１−イル）シランアミナト−（２−）−Ｎ−）−チタンビス（トリメチルシリルメチル）；
【０１０５】
（Ｎ−（シクロヘキシル）−1，1−ジメチル−１−（（１，２，３，３ａ，７ａ−η）−１−メチル−４−フェニル−１Ｈ−インデン−１−イル）シランアミナト−（２−）−Ｎ−）−チタンビス（トリメチルシリルメチル）；
（Ｎ−（シクロヘキシル）−1，1−ジフェニル−１−（（１，２，３，３ａ，７ａ−η）−１−メチル−４−フェニル−１Ｈ−インデン−１−イル）シランアミナト−（２−）−Ｎ−）−チタンビス（トリメチルシリルメチル）；
（Ｎ−（シクロヘキシル）−1，1−ビス（４−メチルフェニル）−１−（（１，２，３，３ａ，７ａ−η）−１−メチル−４−フェニル−１Ｈ−インデン−１−イル）シランアミナト−（２−）−Ｎ−）−チタンビス（トリメチルシリルメチル）；
（Ｎ−（１，１−ジメチルエチル）−1，1−ジメチル−１−（（１，２，３，３ａ，７ａ−η）−３−（１−ピロリジニル）−１Ｈ−インデン−１−イル）シランアミナト−（２−）−Ｎ−）−チタンビス（トリメチルシリルメチル）；
（Ｎ−（１，１−ジメチルエチル）−1，1−ジフェニル−１−（（１，２，３，３ａ，７ａ−η）−３−（１−ピロリジニル）−１Ｈ−インデン−１−イル）シランアミナト−（２−）−Ｎ−）−チタンビス（トリメチルシリルメチル）；
（Ｎ−（１，１−ジメチルエチル）−1，1−ビス（４−メチルフェニル）−１−（（１，２，３，３ａ，７ａ−η）−３−（１−ピロリジニル）−１Ｈ−インデン−１−イル）シランアミナト−（２−）−Ｎ−）−チタンビス（トリメチルシリルメチル）；
（Ｎ−（シクロヘキシル）−1，1−ジメチル−１−（（１，２，３，３ａ，７ａ−η）−３−（１−ピロリジニル）−１Ｈ−インデン−１−イル）シランアミナト−（２−）−Ｎ−）−チタンビス（トリメチルシリルメチル）；
【０１０６】
（Ｎ−（シクロヘキシル）−1，1−ジフェニル−１−（（１，２，３，３ａ，７ａ−η）−３−（１−ピロリジニル）−１Ｈ−インデン−１−イル）シランアミナト−（２−）−Ｎ−）−チタンビス（トリメチルシリルメチル）；
（Ｎ−（シクロヘキシル）−1，1−ビス（４−メチルフェニル）−１−（（１，２，３，３ａ，７ａ−η）−３−（１−ピロリジニル）−１Ｈ−インデン−１−イル）シランアミナト−（２−）−Ｎ−）−チタンビス（トリメチルシリルメチル）；
（Ｎ−（１，１−ジメチルエチル）−1，1−ジメチル−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタンビス（トリメチルシリルメチル）；
（Ｎ−（１，１−ジメチルエチル）−1，1−ジフェニル−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタンビス（トリメチルシリルメチル）；
（Ｎ−（１，１−ジメチルエチル）−1，1−ビス（４−メチルフェニル）−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタンビス（トリメチルシリルメチル）；
（Ｎ−（シクロヘキシル）−1，1−ジメチル−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタンビス（トリメチルシリルメチル）；
【０１０７】
（Ｎ−（シクロヘキシル）−1，1−ジフェニル−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタンビス（トリメチルシリルメチル）；
（Ｎ−（シクロヘキシル）−1，1−ビス（４−メチルフェニル）−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタンビス（トリメチルシリルメチル）；
（Ｎ−（１，１−ジメチルエチル）−1，1−ジメチル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンビス（トリメチルシリルメチル）；
（Ｎ−（１，１−ジメチルエチル）−1，1−ジフェニル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンビス（トリメチルシリルメチル）；
（Ｎ−（１，１−ジメチルエチル）−1，1−ビス（４−メチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンビス（トリメチルシリルメチル）；
【０１０８】
（Ｎ−（シクロヘキシル）−1，1−ジメチル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンビス（トリメチルシリルメチル）；
（Ｎ−（シクロヘキシル）−1，1−ジフェニル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンビス（トリメチルシリルメチル）；
（Ｎ−（シクロヘキシル）−1，1−ビス（４−メチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンビス（トリメチルシリルメチル）；
（Ｎ−（１，１−ジメチルエチル）−1，1−ジメチル−１−（（１，２，３，３ａ，７ａ−η）−３−（１，２，３，４−テトラヒドロ−（１Ｈ）−イソキノリニル）−１Ｈ−インデン−１−イル）シランアミナト−（２−）−Ｎ−）−チタンビス（トリメチルシリルメチル）；
（Ｎ−（１，１−ジメチルエチル）−1，1−ジフェニル−１−（（１，２，３，３ａ，７ａ−η）−３−（１，２，３，４−テトラヒドロ−（１Ｈ）−イソキノリニル）−１Ｈ−インデン−１−イル）シランアミナト−（２−）−Ｎ−）−チタンビス（トリメチルシリルメチル）；
（Ｎ−（１，１−ジメチルエチル）−1，1−ビス（４−メチルフェニル）−１−（（１，２，３，３ａ，７ａ−η）−３−（１，２，３，４−テトラヒドロ−（１Ｈ）−イソキノリニル）−１Ｈ−インデン−１−イル）シランアミナト−（２−）−Ｎ−）−チタンビス（トリメチルシリルメチル）；
【０１０９】
（Ｎ−（シクロヘキシル）−1，1−ジメチル−１−（（１，２，３，３ａ，７ａ−η）−３−（１，２，３，４−テトラヒドロ−（１Ｈ）−イソキノリニル）−１Ｈ−インデン−１−イル）シランアミナト−（２−）−Ｎ−）−チタンビス（トリメチルシリルメチル）；
（Ｎ−（シクロヘキシル）−1，1−ジフェニル−１−（（１，２，３，３ａ，７ａ−η）−３−（１，２，３，４−テトラヒドロ−（１Ｈ）−イソキノリニル）−１Ｈ−インデン−１−イル）シランアミナト−（２−）−Ｎ−）−チタンビス（トリメチルシリルメチル）；
（Ｎ−（シクロヘキシル）−1，1−ビス（４−メチルフェニル）−１−（（１，２，３，３ａ，７ａ−η）−３−（１，２，３，４−テトラヒドロ−（１Ｈ）−イソキノリニル）−１Ｈ−インデン−１−イル）シランアミナト−（２−）−Ｎ−）−チタンビス（トリメチルシリルメチル）；
（Ｎ−（１，１−ジメチルエチル）−1，1−ジメチル−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタンビス（トリメチルシリルメチル）；
（Ｎ−（１，１−ジメチルエチル）−1，1−ジフェニル−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタンビス（トリメチルシリルメチル）；
（Ｎ−（１，１−ジメチルエチル）−1，1−ビス（４−メチルフェニル）−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタンビス（トリメチルシリルメチル）；
【０１１０】
（Ｎ−（シクロヘキシル）−1，1−ジメチル−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタンビス（トリメチルシリルメチル）；
（Ｎ−（シクロヘキシル）−1，1−ジフェニル−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタンビス（トリメチルシリルメチル）；
（Ｎ−（シクロヘキシル）−1，1−ビス（４−メチルフェニル）−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタンビス（トリメチルシリルメチル）；
（Ｎ−（１，１−ジメチルエチル）−1，1−ジメチル−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタンビス（トリメチルシリルメチル）；
（Ｎ−（１，１−ジメチルエチル）−1，1−ジフェニル−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタンビス（トリメチルシリルメチル）；
（Ｎ−（１，１−ジメチルエチル）−1，1−ビス（４−メチルフェニル）−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタンビス（トリメチルシリルメチル）；
【０１１１】
（Ｎ−（シクロヘキシル）−1，1−ジメチル−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタンビス（トリメチルシリルメチル）；
（Ｎ−（シクロヘキシル）−1，1−ジフェニル−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタンビス（トリメチルシリルメチル）；
（Ｎ−（シクロヘキシル）−1，1−ビス（４−メチルフェニル）−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタンビス（トリメチルシリルメチル）；
（Ｎ−（１，１−ジメチルエチル）−1，1−ジメチル−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタンビス（トリメチルシリルメチル）；
（Ｎ−（１，１−ジメチルエチル）−1，1−ジフェニル−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタンビス（トリメチルシリルメチル）；
（Ｎ−（１，１−ジメチルエチル）−1，1−ビス（４−メチルフェニル）−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタンビス（トリメチルシリルメチル）；
【０１１２】
（Ｎ−（シクロヘキシル）−1，1−ジメチル−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタンビス（トリメチルシリルメチル）；
（Ｎ−（シクロヘキシル）−1，1−ジフェニル−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタンビス（トリメチルシリルメチル）；
（Ｎ−（シクロヘキシル）−1，1−ビス（４−メチルフェニル）−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタンビス（トリメチルシリルメチル）；
（Ｎ−（１，１−ジメチルエチル）−1，1−ジメチル−１−（（１，２，３，３ａ，７ａ−η）−３−（Ｎ，Ｎ−ジベンジルアミノ）−１Ｈ−インデン−１−イル）シランアミナト−（２−）−Ｎ−）−チタンビス（トリメチルシリルメチル）；
（Ｎ−（１，１−ジメチルエチル）−1，1−ジフェニル−１−（（１，２，３，３ａ，７ａ−η）−３−（Ｎ，Ｎ−ジベンジルアミノ）−１Ｈ−インデン−１−イル）シランアミナト−（２−）−Ｎ−）−チタンビス（トリメチルシリルメチル）；
（Ｎ−（１，１−ジメチルエチル）−1，1−ビス（４−メチルフェニル）−１−（（１，２，３，３ａ，７ａ−η）−３−（Ｎ，Ｎ−ジベンジルアミノ）−１Ｈ−インデン−１−イル）シランアミナト−（２−）−Ｎ−）−チタンビス（トリメチルシリルメチル）；
【０１１３】
（Ｎ−（シクロヘキシル）−1，1−ジメチル−１−（（１，２，３，３ａ，７ａ−η）−３−（Ｎ，Ｎ−ジベンジルアミノ）−１Ｈ−インデン−１−イル）シランアミナト−（２−）−Ｎ−）−チタンビス（トリメチルシリルメチル）；
（Ｎ−（シクロヘキシル）−1，1−ジフェニル−１−（（１，２，３，３ａ，７ａ−η）−３−（Ｎ，Ｎ−ジベンジルアミノ）−１Ｈ−インデン−１−イル）シランアミナト−（２−）−Ｎ−）−チタンビス（トリメチルシリルメチル）；
（Ｎ−（シクロヘキシル）−1，1−ビス（４−メチルフェニル）−１−（（１，２，３，３ａ，７ａ−η）−３−（Ｎ，Ｎ−ジベンジルアミノ）−１Ｈ−インデン−１−イル）シランアミナト−（２−）−Ｎ−）−チタンビス（トリメチルシリルメチル）；
（Ｎ−（１，１−ジメチルエチル）−1，1−ジメチル−１−（テトラメチル−η−シクロペンタジエニル）シランアミナト−（２−）−Ｎ−）−チタン（ジメチルシリレン）ビス（メチレン）；
（Ｎ−（１，１−ジメチルエチル）−1，1−ジフェニル−１−（テトラメチル−η−シクロペンタジエニル）シランアミナト−（２−）−Ｎ−）−チタン（ジメチルシリレン）ビス（メチレン）；
（Ｎ−（１，１−ジメチルエチル）−1，1−ビス（４−メチルフェニル）−１−（テトラメチル−η−シクロペンタジエニル）シランアミナト−（２−）−Ｎ−）−チタン（ジメチルシリレン）ビス（メチレン）；
【０１１４】
（Ｎ−（シクロヘキシル）−1，1−ジメチル−１−（テトラメチル−η−シクロペンタジエニル）シランアミナト−（２−）−Ｎ−）−チタン（ジメチルシリレン）ビス（メチレン）；
（Ｎ−（シクロヘキシル）−1，1−ジフェニル−１−（テトラメチル−η−シクロペンタジエニル）シランアミナト−（２−）−Ｎ−）−チタン（ジメチルシリレン）ビス（メチレン）；
（Ｎ−（シクロヘキシル）−1，1−ビス（４−メチルフェニレン）−１−（テトラメチル−η−シクロペンタジエニル）シランアミナト−（２−）−Ｎ−）−チタン（ジメチルシリレン）ビス（メチレン）；
（Ｎ−（１，１−ジメチルエチル）−1，1−ジメチル−１−（（１，２，３，３ａ，７ａ−η）−１−メチル−４−フェニル−１Ｈ−インデン−１−イル）シランアミナト−（２−）−Ｎ−）−チタン（ジメチルシリレン）ビス（メチレン）；
（Ｎ−（１，１−ジメチルエチル）−1，1−ジフェニル−１−（（１，２，３，３ａ，７ａ−η）−１−メチル−４−フェニル−１Ｈ−インデン−１−イル）シランアミナト−（２−）−Ｎ−）−チタン（ジメチルシリレン）ビス（メチレン）；
（Ｎ−（１，１−ジメチルエチル）−1，1−ビス（４−メチルフェニル）−１−（（１，２，３，３ａ，７ａ−η）−１−メチル−４−フェニル−１Ｈ−インデン−１−イル）シランアミナト−（２−）−Ｎ−）−チタン（ジメチルシリレン）ビス（メチレン）；
【０１１５】
（Ｎ−（シクロヘキシル）−1，1−ジメチル−１−（（１，２，３，３ａ，７ａ−η）−１−メチル−４−フェニル−１Ｈ−インデン−１−イル）シランアミナト−（２−）−Ｎ−）−チタン（ジメチルシリレン）ビス（メチレン）；
（Ｎ−（シクロヘキシル）−1，1−ジフェニル−１−（（１，２，３，３ａ，７ａ−η）−１−メチル−４−フェニル−１Ｈ−インデン−１−イル）シランアミナト−（２−）−Ｎ−）−チタン（ジメチルシリレン）ビス（メチレン）；
（Ｎ−（シクロヘキシル）−1，1−ビス（４−メチルフェニル）−１−（（１，２，３，３ａ，７ａ−η）−１−メチル−４−フェニル−１Ｈ−インデン−１−イル）シランアミナト−（２−）−Ｎ−）−チタン（ジメチルシリレン）ビス（メチレン）；
（Ｎ−（１，１−ジメチルエチル）−1，1−ジメチル−１−（（１，２，３，３ａ，７ａ−η）−３−（１−ピロリジニル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ジフェニル−１−（（１，２，３，３ａ，７ａ−η）−３−（１−ピロリジニル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ビス（４−メチルフェニル）−１−（（１，２，３，３ａ，７ａ−η）−３−（１−ピロリジニル）−１Ｈ−インデン−１−イル）シランアミナト−（２−）−Ｎ−）−チタン（ジメチルシリレン）ビス（メチレン）；
【０１１６】
（Ｎ−（シクロヘキシル）−1，1−ジメチル−１−（（１，２，３，３ａ，７ａ−η）−３−（１−ピロリジニル）−１Ｈ−インデン−１−イル）シランアミナト−（２−）−Ｎ−）−チタン（ジメチルシリレン）ビス（メチレン）；
（Ｎ−（シクロヘキシル）−1，1−ジフェニル−１−（（１，２，３，３ａ，７ａ−η）−３−（１−ピロリジニル）−１Ｈ−インデン−１−イル）シランアミナト−（２−）−Ｎ−）−チタン（ジメチルシリレン）ビス（メチレン）；
（Ｎ−（シクロヘキシル）−1，1−ビス（４−メチルフェニル）−１−（（１，２，３，３ａ，７ａ−η）−３−（１−ピロリジニル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ジメチル−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ジフェニル−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ビス（４−メチルフェニル）−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン（ジメチルシリレン）ビス（メチレン）；
【０１１７】
（Ｎ−（シクロヘキシル）−1，1−ジメチル−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン（ジメチルシリレン）ビス（メチレン）；
（Ｎ−（シクロヘキシル）−1，1−ジフェニル−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン（ジメチルシリレン）ビス（メチレン）；
（Ｎ−（シクロヘキシル）−1，1−ビス（４−メチルフェニル）−１−（（１，２，３，３ａ，７ａ−η）−３−（２，３，４，５−テトラヒドロ−１−ピリジニル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ジメチル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ジフェニル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ビス（４−メチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（ジメチルシリレン）ビス（メチレン）；
【０１１８】
（Ｎ−（シクロヘキシル）−1，1−ジメチル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（ジメチルシリレン）ビス（メチレン）；
（Ｎ−（シクロヘキシル）−1，1−ジフェニル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（ジメチルシリレン）ビス（メチレン）；
（Ｎ−（シクロヘキシル）−1，1−ビス（４−メチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ジメチル−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ジフェニル−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ビス（４−メチルフェニル）−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン（ジメチルシリレン）ビス（メチレン）；
【０１１９】
（Ｎ−（シクロヘキシル）−1，1−ジメチル−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン（ジメチルシリレン）ビス（メチレン）；
（Ｎ−（シクロヘキシル）−1，1−ジフェニル−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン（ジメチルシリレン）ビス（メチレン）；
（Ｎ−（シクロヘキシル）−1，1−ビス（４−メチルフェニル）−１−（（１，２，３，３ａ，７ａ−η）−３−（１，２，３，４−テトラヒドロ−２（１Ｈ）−イソキノリニル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ジメチル−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ジフェニル−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ビス（４−メチルフェニル）−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン（ジメチルシリレン）ビス（メチレン）；
【０１２０】
（Ｎ−（シクロヘキシル）−1，1−ジメチル−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン（ジメチルシリレン）ビス（メチレン）；
（Ｎ−（シクロヘキシル）−1，1−ジフェニル−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン（ジメチルシリレン）ビス（メチレン）；
（Ｎ−（シクロヘキシル）−1，1−ビス（４−メチルフェニル）−１−（（１，２，３，３ａ，７ａ−η）−３−（１，３−ジヒドロ−２Ｈ−ベンゾ［ｆ］イソインドール−２−イル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ジメチル−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ジフェニル−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ビス（４−メチルフェニル）−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン（ジメチルシリレン）ビス（メチレン）；
【０１２１】
（Ｎ−（シクロヘキシル）−1，1−ジメチル−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン（ジメチルシリレン）ビス（メチレン）；
（Ｎ−（シクロヘキシル）−1，1−ジフェニル−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン（ジメチルシリレン）ビス（メチレン）；
（Ｎ−（シクロヘキシル）−1，1−ビス（４−メチルフェニル）−１−（（１，２，３，３ａ，７ａ−η）−３−（１，３−ジヒドロ−２Ｈ−ベンゾ［ｅ］イソインドール−２−イル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ジメチル−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ジフェニル−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ビス（４−メチルフェニル）−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン（ジメチルシリレン）ビス（メチレン）；
【０１２２】
（Ｎ−（シクロヘキシル）−1，1−ジメチル−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン（ジメチルシリレン）ビス（メチレン）；
（Ｎ−（シクロヘキシル）−1，1−ジフェニル−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン（ジメチルシリレン）ビス（メチレン）；
（Ｎ−（シクロヘキシル）−1，1−ビス（４−メチルフェニル）−１−（（１，２，３，３ａ，７ａ−η）−３−（１Ｈ−ベンゾ［ｄｅ］イソキノリン−２（３Ｈ）−イル）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ジメチル−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ジフェニル−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン（ジメチルシリレン）ビス（メチレン）；
（Ｎ−（１，１−ジメチルエチル）−1，1−ビス（４−メチルフェニル）−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン（ジメチルシリレン）ビス（メチレン）；
（Ｎ−（シクロヘキシル）−1，1−ジメチル−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン（ジメチルシリレン）ビス（メチレン）；
（Ｎ−（シクロヘキシル）−1，1−ジフェニル−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン（ジメチルシリレン）ビス（メチレン）；および
（Ｎ−（シクロヘキシル）−1，1−ビス（４−メチルフェニル）−１−（（１，２，３，３ａ，７ａ−η）−３−（Ｎ，Ｎ−ジベンジルアミノ）−１Ｈ−インデン−１−イル）シランアミナト−（２−）−Ｎ−）−チタン（ジメチルシリレン）ビス（メチレン）である。
【０１２３】
錯体は公知の合成技術を使用して調製することができる。反応は反応を妨害しない適切な溶媒中で−１００から３００℃、好ましくは−７８から１００℃、最も好ましくは０から５０℃の温度で行われる。錯体生成のための好適な反応媒体は脂肪族及び芳香族炭化水素、エーテル、及び環状エーテル、特にイソブタンのような分岐鎖をもつ炭化水素、ブタン、ペンタン、ヘキサン、ヘプタン、オクタン、及びそれらの混合物；シクロヘキサン、シクロヘプタン、メチルシクロヘキサン、メチルシクロヘプタン、及びそれらの混合物のような環状及び脂環式炭化水素；ベンゼン、トルエン、及びキシレンのような芳香族及びヒドロカルビル置換された芳香族化合物、Ｃ１−４ ジアルキルエーテル、（ポリ）アルキレングリコールのＣ１−４ ジアルキルエーテル誘導体、及びテトラヒドロフランを包含する。前述の混合物もまた好適である。
【０１２４】
必要に応じ、低酸化状態錯体を作り出すために還元剤を使用することもできる。ここでは用語“還元剤”は還元条件下で高酸化状態から低酸化状態に還元し金属Ｍを生ずる金属または化合物を意味する。好適な金属還元剤の例はアルカリ金属、アルカリ土類金属、アルミおよび亜鉛、ナトリウム／水銀アマルガム及びナトリウム／カリウム合金のようなアルカリ金属またはアルカリ土類金属の合金である。好適な還元剤化合物はナトリウムナフタレニド、カリウムグラファイト、リチウムアルキル、リチウムまたはカリウムアルカジェニル；及びグリニャール試薬である。最も好ましい還元剤はアルカリ金属またはアルカリ土類金属、特にリチウムやマグネシウム金属である。本発明の錯体を調製するための好適な技術は当業者に公知であり、例えば、既に述べた刊行物、ＷＯ９８／０６７２７号（１９９７年７月２８日出願のＵＳＳＮ２３０，１８５号）に教示されている技術から容易に導くことができる。
【０１２５】
錯体は第４族金属オレフィン重合錯体で使用される既に当業者に公知の活性化触媒または活性化技術を組み合わせることによって接触的に活性化される。ここで使用される好適な活性化助触媒は重合状またはオリゴマー状のアルモキサン、特にメチルアルモキサン、トリイソブチルアルミニウム変性メチルアルモキサン、またはイソブチルアルモキサン；Ｃ１−３０ のヒドロカルビル置換第１３族化合物、特にトリ（ヒドロカルビル）アルミニウム−またはトリ（ヒドロカルビル）ボロン化合物及びそれぞれのヒドロカルビルまたはハロゲン化ヒドロカルビル基中に１から１０個の炭素をもつ化合物、より好ましくはパーフルオロトリ（アリール）ボロン化合物、そして最も好ましくはトリス（パーフルオロ−フェニル）ボランのハロゲン化（パーハロゲンを含む）誘導体のような中性ルイス酸；非重合性、安定性、非配位性、イオン生成性化合物（酸化条件下でのそのような化合物の使用を含む）、特に安定性、非配位性アニオンのアンモニウム−、フォスフォニウム−、オキソニウム−、カルボニウム−、シリリウム−またはスルフォニウム−塩、または安定性、非配位性アニオンのフェロシニウム（フェロセン鉄）塩；バルク電解（詳細は後述する）；及び前記の活性化助触媒と活性化技術の組み合わせを包含する。前述の活性化助触媒と活性化技術は以下の引用例において種々の異なった金属錯体に関して教示されてきた：ＥＰＡ２７７，００３号、米国特許５，１５３，１５７号、米国特許５，０６４，８０２号、米国特許５，３２１，１０６号、米国特許５，７２１，１８５号、米国特許５，３５９，７２３号、米国特許５，４２５，８７２号、米国特許５，６２５，０８７号、米国特許５，８８３，２０４号、米国特許５，９１９，９８３号、米国特許５，７８３，５１２号、ＷＯ９９／１５５３４号、及び１９９９年２月１７日出願のＵＳＳＮ０９／２５１，６６４号。
【０１２６】
中性ルイス酸の組み合わせ、特に各アルキル基中に１から４個の炭素をもつトリアルキルアルミニウムと各ヒドロカルビル基中に１から２０個の炭素をもつハロゲン化トリ（ヒドロカルビル）ボロン化合物、特にトリス（ペンタフルオロフェニル）ボランとの組み合わせ、さらにそのような中性ルイス酸混合物と重合状またはオリゴマー状のアルモキサンとの組み合わせ、および単一の中性ルイス酸、特にトリス（ペンタフルオロフェニル）ボランと重合状またはオリゴマー状のアルモキサンとの組み合わせは特に望ましい活性化助触媒である。第４族錯体：トリス（ペンタフルオロフェニル）ボラン：アルモキサンのモル比は１：１：１から１：１０：３０、より好ましくは１：１：１．５から１：５：１０である。
【０１２７】
本発明の一態様における助触媒として使用される好ましいイオン生成化合物はプロトンを与えることのできるブレンステッド酸、及び安定な非配位性アニオン、Ａ− からなる。ここで使用されるとき、用語“非配位性”はどちらも前駆体錯体とそれから導かれる接触誘導体を含む第４族金属と配位せず、単に中性ルイス酸によって置き換えられる十分不安定のままで存在するそのような錯体に弱く配位しているアニオンまたは物質を意味する。非配位性アニオンは特にカチオン性金属錯体中の電荷調節アニオンとして機能するとき、それらのアニオン置換基またはフラグメントを該カチオンに移動させずそれによって中性錯体を生成するアニオンに相当する。“安定性アニオン”は最初に生成した錯体が分解するときに中性まで分解せずそして所望の引き続き起こる重合または錯体の他の用途を妨害しないアニオンである。
【０１２８】
好ましいアニオンはアニオンが２個の成分が結合するときに生成する活性触媒種（金属カチオン）の電荷を調節することができる電荷をもつ金属または半金属（メタロイド）の核からなる単一の配位錯体を含むアニオンである。また、該アニオンはオレフィン性、ジオレフィン性及びアセチレン性不飽和化合物またはエーテルまたはニトリルのような他の中性ルイス酸によって置き換えられるには十分不安定であるべきである。好ましい金属としては、限定はしないが、アルミニウム、ガリウム、ニオブまたはタンタルを包含する。好ましい半金属としては、限定はしないが、ボロン、リン、及びシリコンを包含する。単一の金属または半金属原子を含む配位錯体からなるアニオンを含む化合物は、もちろん、公知でありそして多くは、特にアニオン部分に単一のボロンを含む化合物は市販されている。
【０１２９】
好ましくは、そのような助触媒は次の一般式で示される：
（Ｌ＊−Ｈ）ｄ＋（Ａ）ｄ−
ここで：
Ｌ＊ は中性ルイス酸である；
（Ｌ＊−Ｈ）＋ はＬ＊ の共役ブレンステッド酸である；
（Ａ）ｄ− は電荷ｄ−をもつ非配位性、安定性アニオン、そしてｄは１から３の整数である。
より好ましくは、（Ａ）ｄ− は式：［Ｍ’Ｑ４］−に対応する：
ここで：
Ｍ’は＋３の酸化状態のボロンまたはアルミニウムである；そして
【０１３０】
それぞれ独立に生ずるＱはハイドライド、ジアルキルアミド、ハライド、ヒドロカルビル、ヒドロカルビルオキシド、ハロ−置換ヒドロカルビル、ハロ−置換ヒドロカルビロキシ、及びハロ−置換シリルヒドロカルビル基（パーハロゲン化ヒドロカルビル−パーハロゲン化ヒドロカルビロキシ−及びパーハロゲン化シリルヒドロカルビル基を含む）から選択されものであり、該Ｑは１個以上がＱ塩化物でない限り２０までの炭素をもつ。好ましいヒドロカルビルオキシドＱ基の例は米国特許５，２９６，４３３号に開示されている。
【０１３１】
より好ましい態様としては、ｄは１、すなわち、対イオンは単一の負電荷をもちＡ− となる。本発明の触媒の調製において特に有用なボロンを含む活性化助触媒は次の一般式で示される：
（Ｌ＊−Ｈ）＋（ＢＱ４）− ；
ここで：
Ｌ＊ は前に定義されたとおりである；
Ｂは酸化状態３のボロンであり；そして
Ｑは１個以上がＱヒドロカルビルでない限り、水素以外の２０までの原子をもつ、ヒドロカルビル−、ヒドロカルビロキシ−、フルオロヒドロカルビル−、フルオロヒドロカルビロキシ−、ヒドロキシフルオロヒドロカルビル−、ジヒドロカルビルアルミニウムオキシフルオロヒドロカルビル−、またはフッソ化シリルヒドロカルビル−基である。最も好ましくは、Ｑはそれぞれがフッソ化アリール基、特に、ペンタフルオロフェニル基である。
好ましいルイス塩基の塩は１個以上のＣ１２−４０のアルキル基を含むアンモニウム塩、より好ましくはトリアルキルアンモニウム塩である。
【０１３２】
本発明の改善された触媒の調製において活性化触媒として使用されるボロン化合物の例は、限定はしないが、トリ置換アンモニウム塩であり、具体例は以下のとおりである：
トリメチルアンモニウムテトラキス（ペンタフルオロフェニル）ボレート、
トリエチルアンモニウムテトラキス（ペンタフルオロフェニル）ボレート、
トリメプロピルアンモニウムテトラキス（ペンタフルオロフェニル）ボレート、
トリ（ｎ−ブチル）アンモニウムテトラキス（ペンタフルオロフェニル）ボレート、
トリ（ｓｅｃ−ブチル）アンモニウムテトラキス（ペンタフルオロフェニル）ボレート、
Ｎ，Ｎ−ジメチルアニリニウムテトラキス（ペンタフルオロフェニル）ボレート、
Ｎ，Ｎ−ジメチルアニリニウムｎ−ブチルトリス（ペンタフルオロフェニル）ボレート、
Ｎ，Ｎ−ジメチルアニリニウムベンジルトリス（ペンタフルオロフェニル）ボレート、
Ｎ，Ｎ−ジメチルアニリニウムテトラキス（４−（ｔ−ブチルジメチルシリル）−２，３，５，６−テトラフルオロフェニル）ボレート、
Ｎ，Ｎ−ジメチルアニリニウムテトラキス（４−（トリイソプロピルシリル）−２，３，５，６−テトラフルオロフェニル）ボレート、
Ｎ，Ｎ−ジメチルアニリニウムペンタフルオロフェノキシトリス（ペンタフルオロフェニル）ボレート、
Ｎ，Ｎ−ジメチルアニリニウムテトラキス（ペンタフルオロフェニル）ボレート、
Ｎ，Ｎ−ジメチル−２，４，６−トリメチルアニリニウムテトラキス（ペンタフルオロフェニル）ボレート、
ジメチルテトラデシルアンモニウムテトラキス（ペンタフルオロフェニル）ボレート、
ジメチルヘキサデシルアンモニウムテトラキス（ペンタフルオロフェニル）ボレート、
ジメチルオクタデシルアンモニウムテトラキス（ペンタフルオロフェニル）ボレート、
メチルジテトラデシルアンモニウムテトラキス（ペンタフルオロフェニル）ボレート、
メチルジテトラデシルアンモニウム（ヒドロキシフェニル）トリス（ペンタフルオロフェニル）ボレート、
メチルジテトラデシルアンモニウム（ジエチルアルミノキシフェニル）トリス（ペンタフルオロフェニル）ボレート、
メチルジヘキサデシルアンモニウムテトラキス（ペンタフルオロフェニル）ボレート、
メチルジヘキサデシルアンモニウム（ヒドロキシフェニル）トリス（ペンタフルオロフェニル）ボレート、
メチルジヘキサデシルアンモニウム（ジエチルアルミノキシフェニル）トリス（ペンタフルオロフェニル）ボレート、
メチルジオクタデシルアンモニウムテトラキス（ペンタフルオロフェニル）ボレート、
メチルジオクタデシルアンモニウム（ヒドロキシフェニル）トリス（ペンタフルオロフェニル）ボレート、
メチルジオクタデシルアンモニウム（ジエチルアルミノキシフェニル）トリス（ペンタフルオロフェニル）ボレート、
【０１３３】
これら前記の混合物、
ジアルキルアンモニウム塩、具体例としては以下のとおり：
ジ−（ｉ−プロピル）アンモニウムテトラキス（ペンタフルオロフェニル）ボレート、
メチルオクタデシルアンモニウムテトラキス（ペンタフルオロフェニル）ボレート、
メチルオクタドデシルアンモニウムテトラキス（ペンタフルオロフェニル）ボレート、及び
ジオクタデシルアンモニウムテトラキス（ペンタフルオロフェニル）ボレート；  トリ−置換リン塩で具体例は下記のとおり：
トリフェニルフォスフォニウムテトラキス（ペンタフルオロフェニル）ボレート、
メチルジオクタデシルフォスフォニウムテトラキス（ペンタフルオロフェニル）ボレート、及び
トリ（２，６−ジメチルフェニル）フォスフォニウムテトラキス（ペンタフルオロフェニル）ボレート；
ジ−置換オキソニウム塩で、具体例は以下のとおり：
ジフェニルオキソニウムテトラキス（ペンタフルオロフェニル）ボレート、
ジ（ｏ−トリル）オキソニウムテトラキス（ペンタフルオロフェニル）ボレート、
ジ（オクタデシル）オキソニウムテトラキス（ペンタフルオロフェニル）ボレート；
ジ−置換スルフォニウム塩で、具体例は以下のとおり：
ジ（ｏ−トリル）スルホニウムテトラキス（ペンタフルオロフェニル）ボレート、
及びメチルオクタデシルスルホニウムテトラキス（ペンタフルオロフェニル）ボレートである。
好ましい（Ｌ＊−Ｈ）＋カチオンはメチルジオクタデシルアンモニウム及びジメチルオクタデシルアンモニウムである。付加重合触媒の助触媒としての上記のブレンステッド酸の使用は当業者に公知であり、米国特許５，０６４，８０２号、５，９１９，９８３号、５，７８３，５１２号及びその他に開示されている。
【０１３４】
その他の好適なイオン生成、活性化助触媒は次式で示されるカチオン性酸化剤と非配位性、安定性アニオンからなる：
（Ｏｘｅ＋）ｄ（Ａｄ−）ｅ
ここで：
Ｏｘｅ＋ はｅ＋の電荷をもつカチオン性酸化剤；
ｅは１から３の整数；そして
Ａｄ−及びｄは前に定義されたとおりである。
カチオン性酸化剤の例としては、フェロシニウム、ヒドロカルビル−置換フェロシニウム、Ａｇ＋ またはＰｂ＋２を包含する。好ましいＡｄ− の態様は、活性化助触媒を含むブレンステッド酸に関して前に定義したアニオンで、特にテトラキス（ペンタフルオロフェニル）ボレートである。付加重合触媒の助触媒としての上記の塩の使用は当業者に公知であり、米国特許５，３２１，１０６号に開示されている。
【０１３５】
その他の好ましいイオン生成性、活性化助触媒はカルベニウムイオンと非配位性、安定性アニオンの塩で次式で示される化合物からなる：
［Ｃ］＋Ａ−
ここで：
［Ｃ］＋ はＣ１−２０ のカルベニウムイオン；そして
Ａ− は前に定義されたとおりである。好ましいカルベニウムイオンはトリチルカチオン、即ち、トリフェニルメチリウムである。付加重合触媒としての上記カルベニウム塩の使用は当業者に公知であり、米国特許５，３５０，７２３号に開示されている。
さらに好ましいイオン生成性、活性化助触媒はシリリウムイオンと非配位性、安定性アニオンの塩で次式で示される化合物からなる：
Ｒ３Ｓｉ（Ｘ’）ｑ＋Ａ−
ここで：
ＲはＣ１−１０ のヒドロカルル；そしてＸ’、ｑ及びＡ− は前に定義されたとおりである。
【０１３６】
好ましいシリリウム塩活性化助触媒はトリメチルシリリウムテトラキスペンタフルオロフェニルボレート、トリエチルシリリウムテトラキスペンタフルオロフェニルボレート及びそれらのエーテル置換付加物である。付加重合触媒としての上記シリリウム塩の使用は当業者に公知であり、米国特許５，６２５，０８７号に開示されている。
アルコール、メルカプタン、シラノール、及びオキシムとトリスペンタフルオロフェニルボランの或る錯体はまた有効な触媒活性化剤であり、本発明に従って使用される。そのような助触媒は米国特許５，２９６，４３３号に開示されている。
【０１３７】
好ましい触媒活性化剤のその他の種類は次式で示すアニオン化合物まで拡張される：（Ａ１＋ａ１）ｂ１（Ｚ１Ｊ１ｊ１）−ｃ１ｄ１ 、
ここで：
Ａ１は電荷＋ａ１のカチオン、
Ｚ１は水素原子を含まないで、１から５０、好ましくは１から３０の原子数で、さらに２個以上のルイス塩基サイトを含むアニオン基であり；
Ｊ１ はそれぞれ独立にＺ１ の少なくとも１個のルイス塩基サイトに配位したルイス酸であり、必要に応じ２個以上のそのようなＪ１ 基はお互いに多重のルイス酸官能基をもつ部分で結合しており、
ｊ１は２から１２の数そして
ａ１、ｂ１、ｃ１、及びｄ１は１から３の整数で、ａ１×ｂ１＝ｃ１×ｄ１である。
【０１３８】
前述の助触媒（イミダゾリド、置換イミダゾリド、イミダゾリニド、置換イミダゾリニド、ベンゾイミダゾリド、置換ベンゾイミダゾリド原子）は図式化すると次のように表される：
【０１３９】
【化２３】
0004790184.tif 000014
【０１４０】
ここで：
Ａ１＋は前に定義されたように一価のカチオンであり、好ましくはトリヒドロカルビルアンモニウムカチオンで、１個または２個のＣ１０−４０のアルキル基を含み、特にメチルビス（テトラデシル）アンモニウム−またはメチルビス（オクラデシル）アンモニウム−カチオンであり、
Ｒ８ は、それぞれ独立に、水素または水素を計算に入れないで３０原子までのハロ、ヒドロカルビル、ハロカルビル、ハロヒドロカルビル、シリルヒドロカルビル、またはシリル、（モノ、ジ及びトリ（ヒドロカルビル）シリルを含む）基、好ましくはＣ１−２０ のアルキルであり、そして
Ｊ１ はトリス（ペンタフルオロフェニル）ボランまたはトリス（ペンタフルオロフェニル）アルミナンである。
【０１４１】
これらの触媒活性化剤の例としては、以下に記載の化合物のトリヒドロカルビルアンモニウム−、特にメチルビス（テトラデシル）アンモニウム−またはメチルビス（オクタデシル）アンモニウム−塩である：
ビス（トリス（ペンタフルオロフェニル）ボラン）イミダゾリド、
ビス（トリス（ペンタフルオロフェニル）ボラン）−２−ウンデシルイミダゾリド、ビス（トリス（ペンタフルオロフェニル）ボラン）−２−ヘプタデシルイミダゾリド、ビス（トリス（ペンタフルオロフェニル）ボラン）−４，５−ビス（ウンデシル）イミダゾリド、ビス（トリス（ペンタフルオロフェニル）ボラン）−４，５−ビス（ヘプタデシル）イミダゾリド、
ビス（トリス（ペンタフルオロフェニル）ボラン）イミダゾリニド、
ビス（トリス（ペンタフルオロフェニル）ボラン）−２−ウンデシルイミダゾリニド、ビス（トリス（ペンタフルオロフェニル）ボラン）−２−ヘプタデシルイミダゾリニド、ビス（トリス（ペンタフルオロフェニル）ボラン）−４，５−ビス（ウンデシル）イミダゾリニド、ビス（トリス（ペンタフルオロフェニル）ボラン）−４，５−ビス（ヘプタデシル）イミダゾリニド、
ビス（トリス（ペンタフルオロフェニル）ボラン）−５，６−ジメチルベンゾイミダゾリド、
ビス（トリス（ペンタフルオロフェニル）ボラン）−５，６−ビス（ウンデシル）ベンゾイミダゾリド、
ビス（トリス（ペンタフルオロフェニル）アルマン）イミダゾリド、
ビス（トリス（ペンタフルオロフェニル）アルマン）−２−ウンデシルイミダゾリド、ビス（トリス（ペンタフルオロフェニル）アルマン）−２−ヘプタデシルイミダゾリド、ビス（トリス（ペンタフルオロフェニル）アルマン）−４，５−ビス（ウンデシル）イミダゾリド、ビス（トリス（ペンタフルオロフェニル）アルマン）−４，５−ビス（ヘプタデシル）イミダゾリド、
ビス（トリス（ペンタフルオロフェニル）アルマン）イミダゾリニド、
ビス（トリス（ペンタフルオロフェニル）アルマン）−２−ウンデシルイミダゾリニド、ビス（トリス（ペンタフルオロフェニル）アルマン）−２−ヘプタデシルイミダゾリニド、ビス（トリス（ペンタフルオロフェニル）アルマン）−４，５−ビス（ウンデシル）イミダゾリニド、ビス（トリス（ペンタフルオロフェニル）アルマン）−４，５−ビス（ヘプタデシル）イミダゾリニド、
ビス（トリス（ペンタフルオロフェニル）アルマン）−５，６−ジメチルベンゾイミダゾリド、
ビス（トリス（ペンタフルオロフェニル）アルマン）−５，６−ビス（ウンデシル）ベンゾイミダゾリド。
【０１４２】
さらに好ましい活性化助触媒の種類は次式で示す第１３族カチオン塩を包含する：
［Ｍ’’Ｑ１２Ｌ’ｌ’ ］＋（Ａｒｆ３Ｍ’Ｑ２）−
ここで：
Ｍ’’はアルミニウム、ガリウム、またはインジウムであり；
Ｍ’はボロンまたはアルミニウムであり；
Ｑ１ はＣ１−２０ のヒドロカルビルであり、必要に応じ、水素以外の１から２０の原子をもつヒドロカルビロキシ、ヒドロカルビルシロキシ、ヒドロカルビルシリルアミノ、ジ（ヒドロカルビルシリル）アミノ、ヒドロカルビルアミノ、ジ（ヒドロカルビル）アミノ、ジ（ヒドロカルビル）フォスフィノ、またはヒドロカルビルスルフィド基のそれぞれ独立に生じてもよい１個以上の基で置換されていてもよく、または、必要に応じ、２個以上のＱ１ 基はお互いに１個以上の縮合環または環系を形成するために共有結合していてもよい；
Ｑ２ はアルキル基であり、必要に応じ１個以上のシクロアルキルまたはアリール基と置換していてもよく、該Ｑ２ は１から３０個の炭素をもち；
Ｌ’は単座または複座のルイス塩基であり、好ましくは、オレフィンモノマーによって置き換えられるような金属錯体に可逆的に配位しているものであり、さらに好ましくは単座のルイス塩基である；
ｌ’はルイス塩基部分、Ｌ’の数を示す０以上の数であり、そして
Ａｒｆ はそれぞれ独立に存在するアニオン性配位子であり；好ましくは塩化物、Ｃ１−２０ のヒドロカルビル、及びＱ１ 配位子であり、より好ましくは１から３０個の炭素原子のフッソ化ヒドロカルビル部分であり、もっとも好ましくは炭素数６から３０のフッソ化芳香族ヒドロカルビル部分であり、最も高度に好ましくはパーフルオロ芳香族ヒドロカルビル部分である。
【０１４３】
前記の第１３族金属塩は次式で示すアルミシニウムトリス（フルオロアリール）ボレートまたはガリシニウムトリス（フルオロアリール）ボレートである：
［Ｍ’’Ｑ１２Ｌ’ｌ’ ］＋（Ａｒｆ３ＢＱ２）−
ここで：
Ｍ’’はアルミニウムまたはガリウムであり；Ｑ１ はＣ１−２０ のヒドロカルビルであり、好ましくはＣ１−８ のアルキルであり；Ａｒｆ はパーフルオロアリール、好ましくはペンタフルオロフェニルであり；そしてＱ２ はＣ１−８ のアルキル、好ましくはＣ１−８ のアルキルである。より好ましくは、Ｑ１ とＱ２ は同一のＣ１−８ のアルキル基であり、最も好ましくは、メチル、エチルまたはオクチルである。
【０１４４】
前記の活性化助触媒はまた組み合わせて使用してもよい。特に好ましい組み合わせは各ヒドロカルビル基またはアンモニウムボレート中に１から４個の炭素をもつトリ（ヒドロカルビル）アルミニウムまたはトリ（ヒドロカルビル）ボラン化合物とオリゴマー状またはポリマー状のアルモキサン化合物との混合物である。
【０１４５】
使用される触媒／助触媒のモル比は好ましくは１：１０，０００から１００：１、より好ましくは１：５，０００から１０：１、最も好ましくは１：１，０００から１：１である。アルモキサンは、それ自身によって活性化助触媒として使用される場合は、大量に使用され、一般的には少なくともモル基準で金属錯体量の１００倍である。トリス（ペンタフルオロフェニル）ボランは、活性化助触媒として使用される場合は、金属錯体に対し０．５：１から１０：１、より好ましくは１：１から６：１、最も好ましくは１：１から５：１のモル比で使用される。
残留する活性化助触媒は一般的には金属錯体とおおよそ等モル量で使用される。
【０１４６】
触媒は、いくつかの好適な方法で担持されていてもいなくても、２から１００，０００個の炭素原子をもつエチレン性不飽和モノマーを単独または組み合わせて、重合するために使用してもよい。ここで使用するための好ましい付加重合可能なモノマーとしては、オレフィン、ジオレフィン及びそれらの混合物を包含する。
好ましいオレフィンは、エチレン性不飽和を含む環状化合物と同様に、ビニル性不飽和を含む脂肪族または芳香族化合物である。後者の例としては、シクロブテン、シクロペンテン、ノルボルネン、及び５−位及び６−位でＣ１−２０ のヒドロカルビル基で置換したノルボルネン誘導体を包含する。好ましいジオレフィンは、エチリデンノルボルネン、１，４−ヘキサジエン、ノルボルナジエン、及びその類似物を含むＣ４−４０ のジオレフィン化合物である。ここでの触媒とプロセスはエチレン、プロピレン及び非共役ジエンのターポリマー、例えば、ＥＰＤＭターポリマーと同様に特にエチレン／１−ブテン、エチレン／１−ヘキセン、エチレン／スチレン、エチレン／プロピレン、エチレン／１−ペンテン、エチレン／４−メチル−１−ペンテン及びエチレン／１−オクテンコポリマーの製造に好適に使用される。
【０１４７】
最も好ましいモノマーとしては、Ｃ２−２０ のα−オレフィン、特にエチレン、プロピレン、イソブテン、１−ブテン、１−ペンテン、１−ヘキセン、３−メチル−１−ペンテン、４−メチル−１−ペンテン、１−オクテン、１−デセン、長鎖高分子量α−オレフィン、及びそれらの混合物を包含する。その他の好ましいモノマーとしては、スチレン、Ｃ１−４ のアルキル置換スチレン、エチリデンノルボルネン、１，４−ヘキサジエン、１，７−オクタジエン、ビニルシクロヘキサン、４−ビニルシクロヘキセン、ジビニルベンゼン、及びそれらとエチレンとの混合物が包含される。長鎖高分子量α−オレフィンは連続溶液重合反応の過程でインシツで生成するビニル基で停止した少量の重合物である。好適な製造条件下では、そのような長鎖高分子量単位はエチレンと他の短鎖オレフィンモノマーと容易に重合してポリマー製品となり、結果として得られるポリマー中の長鎖分岐量は少なくなる。
【０１４８】
好ましいモノマー群としては、エチレンとモノビニル芳香族モノマー、４−ビニルシクロヘキセン、ビニルシクロヘキサン、ノルボルナジエン、エチリデンノルボルネン、Ｃ３−１０ の脂肪族α−オレフィン（特に、プロピレン、イソブテン、１−ブテン、１−ヘキセン、３−メチル−１−ペンテン、４−メチル−１−ペンテン及び１−オクテン）、及びＣ４−４０ のジエンから選択される１個以上のコモノマーとの組み合わせを包含する。最も好ましいモノマー群はエチレンとスチレンの混合物；エチレン、プロピレン及びスチレンの混合物、エチレン、スチレン、及び非共役ジエン、特にエチリデンノルボルネンまたは１，４−ヘキサジエンとの混合物、そしてエチレン、プロピレン、及び非共役ジエン、特にエチリデンノルボルネンまたは１，４−ヘキサジエンとの混合物である。
【０１４９】
一般的に、重合は、チーグラー・ナッタまたはカミンスキー・シン系重合反応の場合、先行技術で公知の条件、即ち、０から２５０℃、好ましくは３０から２００℃の温度そして大気圧から１０，０００気圧の圧力下で実施される。懸濁、溶液、気相、固相粉末重合またはその他のプロセス条件を、もし望むなら使用してもよい。担体、特にシリカ、アルミナ、またはポリマー（特にポリ（テトラフルオロエチレン）またはポリオレフィン）を使用してもよく、望ましくは触媒が気相重合プロセスで用いられるときに使用される。担体は好ましくは、触媒（金属基準）／担体の重量比で１：１０６から１：１０３、より好ましくは１：１０６から１：１０４ の量で使用される。
【０１５０】
多くの重合反応において使用される触媒：重合可能な化合物のモル比は１０−１２：１から１０−１：１、より好ましくは１０−９ ：１から１０−５：１である。
溶液重合で使用される好適な溶媒はそれらが使用されるプロセス条件下で実質的に不活性な液体である。例としては、イソブタン、ブタン、ペンタン、ヘキサン、ヘプタン、オクタン、及びそれらの混合物のような直鎖及び分岐鎖炭化水素；シクロヘキサン、シクロヘプタン、メチルシクロヘキサン、メチルシクロヘプタン、及びそれらの混合物のような環状及び脂環式炭化水素；パーフルオロＣ４−１０ アルカン、のようなパーフルオロ炭化水素、及びベンゼン、トルエン、キシレン、及びエチルベンゼンのようなアルキル置換芳香族化合物を包含する。好ましい溶媒としてはまたモノマーまたはコモノマーとして作用する液状オレフィンも包含される。
触媒は同一反応器または望ましい物性をもつポリマーブレンド物を製造する為に直列または並列に接続された反応器内で少なくとも１個の追加の均一または不均一重合触媒と組み合わせて使用される。そのようなプロセスの例はＷＯ９４／００５００に開示されている。
【０１５１】
本発明の触媒はエチレンホモポリマー及び高レベルの長鎖分岐をもつエチレン／α−オレフィンコポリマーの製造に特に有効である。連続重合プロセス、特に連続溶液重合プロセスにおける本発明の触媒の使用は、成長するポリマーに取り込まれそれによって長鎖分岐を与えるビニルで停止したポリマーの生成が起こりやすい高められた反応温度を可能にする。本発明の触媒組成物の使用は、高圧、フリーラジカルで製造した低密度ポリエチレンと同様な加工性をもつエチレン／α−オレフィンコポリマーの経済的な製造を可能にする。
【０１５２】
本発明の触媒組成物は、エチレン単独またはエチレン／α−オレフィン混合物（ノルボルナジエン、１，７−オクタジエン、または、１，９−デカジエンのようなジエンを誘導する“Ｈ”分岐が低レベルの）を重合することによって、改善された加工物性をもつオレフィンポリマーを製造するために有利に使用できる。  反応温度を上げられること、高反応温度での高分子量（または低メルトインデックス）及び高いコモノマー反応性の組み合わせは優れた物理特性と加工性をもつポリマーの経済的製造を有利に行うことができる。好ましくはそのようなポリマーはエチレン、Ｃ３−２０ のα−オレフィン及び“Ｈ”分岐コモノマーからなる。好ましくは、そのようなポリマーは溶液プロセス、最も好ましくは連続溶液プロセスで製造される。
【０１５３】
触媒組成物は均一触媒として重合が行われる溶媒または希釈剤に必須成分を加えることによって調製される。触媒組成物はまた無機または有機の粒子状固体上に必須成分を吸着、沈積または化学的に付着させることによって調製される。そのような固体の例としては、シリカ、シリカゲル、アルミナ、クレイ、膨張クレイ（エアロゲル）、アルミノシリケート、トリアルキルアルミニウム化合物、及び有機または無機重合体物質、特にポリオレフィンが包含される。好ましい態様においては、不均一系触媒は無機化合物、好ましくはトリ（Ｃ１−４ アルキル）アルミニウム化合物を活性化助触媒、特に（４−ヒドロキシ−３，５−ジターシャリーブチルフェニル）トリス−（ペンタフオロフェニル）ボレートまたは（４−ヒドロキシフェニル）−トリス（ペンタフオロフェニル）ボレートのようなヒドロキシアリール（トリスペンタフオロ−フェニル）ボレートのアンモニウム塩と反応させることによって調製される。この活性化助触媒は共沈殿、吸収、スプレー、または同様な技術によって担体上に沈積させ、それから溶媒希釈剤を取り除く。
金属成分は活性化助触媒を加える前に引き続いて或いは同時に吸着、沈積または化学的に付着させることによって担体に加えられる。
【０１５４】
不均一または担持形態で調製される場合は、触媒組成物はスラリーまたは気相重合において採用される。実際上の制限としては、スラリー重合は液体希釈剤中でポリマー生成物が実質的に不溶性であることである。好ましくは、スラリー重合の希釈剤は５個以下の炭素原子をもつ１個以上の炭化水素である。もし望むなら、エタン、プロパンまたはブタンのような飽和炭化水素が希釈剤の全体または一部として使用される。最も好ましくは、少なくとも希釈剤の主要部分はα−オレフィンモノマーまたは重合されるモノマーからなる。分散剤、特にエラストマーが、もし望まれるなら、公知の技術を用いて希釈剤に溶解される。
【０１５５】
どの場合でも、回収触媒成分と同様に各成分は酸素及び湿気を防がなければならない。それゆえ、触媒成分と触媒は酸素と湿気のない雰囲気中で調製及び回収されなければならない。好ましくは、それゆえに、反応は乾燥した、不活性なガス、例えば、窒素の存在下で行われる。
重合はバッチまたは連続重合プロセスで実施される。連続プロセスは触媒、エチレン、コモノマー、及び必要に応じ溶媒が連続的に反応ゾーンに供給され、そしてポリマー生成物が連続的に反応器から取り出されることが好ましい。
【０１５６】
発明の範囲を限定すること無しに、そのような重合プロセスを実施するひとつの手段は以下のとおりである：攪拌槽においては、重合されるべきモノマーは溶媒そして必要に応じ連鎖移動剤と一緒に連続的に供給される。反応器は溶媒または追加の希釈剤及び溶解したポリマーと共に実質上モノマーから構成される液相を含む。もし望むなら、ノルボナジエン、１，７−オクタジエンまたは１，９−デカジエンのようなジエンを含む少量の“Ｈ”−分岐剤を加えてもよい。触媒と助触媒は連続的に反応器液相に導入される。反応温度と圧力は、コイル、ジャケットまたはその両方を冷却または加熱することと同様に、溶媒／モノマー比、触媒添加速度を調節することによってコントロールされてもよい。重合速度は触媒添加速度によって調節される。ポリマー製品中のエチレン量は反応器中のエチレン：コモノマー比によって決定され、反応器に供給するこれらの成分のそれぞれの速度を操作することによって調節される。ポリマー製品の分子量は、当業者によく知られているように、必要に応じ、温度、モノマー濃度のような他の重合変数を調節することによって、または反応器に導入される水素の流れのような前述の連鎖移動剤によって調節される。反応器流出物は水のような触媒失活剤と接触させられる。ポリマー溶液は必要に応じ加熱され、そしてポリマー製品は圧力を下げ、残留溶媒または希釈剤とともに気相モノマーをフラッシュすることによって、そして、もし必要なら、脱気押出し機のような装置でさらに脱気を行うことによって回収する。連続プロセスにおいては、反応器中の触媒とポリマーの平均滞留時間は一般に５分から８時間、そして好ましくは１０分から６時間である。エチレンホモポリマー及びエチレン／α−オレフィンコポリマーは特に本発明に従った製造に適している。一般的にそのようなポリマーは０．８５から０．９６ｇ／ｍｌの密度をもつ。典型的には、重合に使用されるα−オレフィンモノマー：エチレンのモル比は結果として得られるポリマーの密度を調節するために変更してもよい。０．９１から０．９３の密度範囲の材料を製造する場合は、コモノマー：モノマー比は０．２以下、好ましくは０．０５以下、よりさらに好ましくは０．０２以下、そしてたとえ０．０１以下であってもよい。上記の重合プロセスの水素は結果として得られるポリマーの分子量を効果的に調節することが見出されてきた。典型的には、水素：モノマーのモル比は約０．５以下、好ましくは０．２以下、より好ましくは０．０５以下、よりさらに好ましくは０．０２以下そしてたとえ０．０１以下であってもよい。
【０１５７】
【実施例】
本発明は特に開示されていないいくつかの成分が存在しなくても操作できることを理解すべきである。以下の実施例は発明をさらに明確にするために用意されたものであり、発明を限定する意図でなされたものではない。特に記載がなければ、全ての部及び％は重量基準である。用語“一昼夜”が用いられるときは約１６−１８時間の時間を意味し、“室温” が用いられるときは約２０−２５℃の温度を意味し、“混合アルカン”はエクソンケミカル社から商標名Ｉｓｏｐａｒ  Ｅとして市販されている水素化プロピレンオリゴマー、多くはＣ６−１２ のイソアルカンの混合物を意味する。ＨＲＭＳは高解像度質量分析を意味する。
全ての溶媒は、Ｐａｎｇｂｏｒｎらによって、Ｏｒｇａｎｏｍｅｔａｌｌｉｃｓ，１５，１５１８−１５２０，（１９９６）に開示されている技術を使用して精製した。全ての化合物、溶液及び反応は不活性雰囲気（ドライボックス）下で取り扱われた。１Ｈ及び１３Ｃ ＮＭＲシフトは内部溶媒共鳴に参照されＴＭＳに関して報告される。
【０１５８】
Ｘ−線分析は次の方法で行った：
データ収集：適切な寸法の単一の結晶がエクソンケミカル社から商標名ＰａｒａｔｏｎｅＮとして市販されているオイル中に浸漬され、そして薄いグラスファイバー上にマウントされた。結晶は黒鉛単色結晶、ＭｏＫα線照射源（λ＝０．７１０７３Å）、及びＣＣＤ（電荷結合デバイス）面積検出器を備えたＢｒｕｋｅｒ  ＳＭＡＲＴ  ＰＬＡＴＦＯＲＭ  回折計に移された。結晶はデータ収集の間（−１００℃）冷窒素の流れの中に置かれた。プログラム  ＳＭＡＲＴ（Ｂｒｕｋｅｒ  ＡＸＳ，Ｉｎｃ．，Ｍａｄｉｓｏｎ，Ｗｉｓｃｏｎｓｉｎ，ＵＳＡから利用できる）が回折計のコントロール、フレームスキャン、索引付け、方向マトリックス計算、セル変数の最小二乗法解析、結晶面測定及び実際のデータ収集のために使用された。プログラム  ＡＳＴＲＯ（Ｂｒｕｋｅｒ  ＡＸＳ，Ｉｎｃ．，Ｍａｄｉｓｏｎ，Ｗｉｓｃｏｎｓｉｎ，ＵＳＡから利用できる）がデータ収集戦略のために使用された。
【０１５９】
生のデータフレームはプログラム  ＳＡＩＮＴ（Ｂｒｕｋｅｒ  ＡＸＳ，Ｉｎｃ．，Ｍａｄｉｓｏｎ，Ｗｉｓｃｏｎｓｉｎ，ＵＳＡから利用できる）によって読み込まれ３Ｄプロフィールアルゴリズムを使用してまとめられた。得られた結果はｈｋｌ回折とその強度及び評価された標準偏差をつくるためにまとめられた。
データはロレンツ極性効果のために補正した。十分な回折は、最低２θシェル回折で２．５％、最高２θシェル回折（５５°）で３．０％のＲｓｙｍ 値で１．５１から２．１６の余剰レベルを示すために収集された。結晶崩壊補正が適用されたが、１％以下であった。単位セル変数は回折のセット角の最小二乗法で補正された。
【０１６０】
吸着補正は索引付けされた測定面基準でまとめることで適用された。データの作成はプログラム  ＸＰＲＥＰ（Ｂｒｕｋｅｒ  ＡＸＳ，Ｉｎｃ．，Ｍａｄｉｓｏｎ，Ｗｉｓｃｏｎｓｉｎ，ＵＳＡから利用できる）を使用して行われた。構造はＳＨＥＬＸＴＬ５．１（Ｂｒｕｋｅｒ  ＡＸＳ，Ｉｎｃ．，Ｍａｄｉｓｏｎ，Ｗｉｓｃｏｎｓｉｎ，ＵＳＡから利用できる）の直接法によって解析され、それからＨ以外の全ての原子の位置が得られた。構造は、またＳＨＥＬＸＴＬ５．１において、フルマトリックス最小二乗法を使用して補正された。水素以外の原子は非等方性熱変数で補正されそして水素原子の全ては理想の位置で計算されその親原子上に乗るように補正されるか、またはフーリエマップの差異から得られ何の束縛もなく補正された。二次補正は適用しなかった。最終補正はＦ値よりもむしろＦ２ を使用して行われた。Ｒ１ は伝統的なＲ値に参照するために計算されるが、その関数は最小化されない。付け加えれば、ｗＲ２ は最小化される関数でＲ１ ではない。
【０１６１】
線形吸着係数、原子散乱係数及び異常分散補正が、Ｉｎｔｅｒｎａｔｉｏｎａｌ  Ｔａｂｌｅｓ  ｆｏｒ  Ｘ−ｒａｙ  Ｃｒｙｓｔａｌｌｏｇｒａｐｈｙ（１９７４）．Ｖｏｌ．ＩＶ，ｐ５５．Ｂｉｒｍｉｎｇｈａｍ：Ｋｙｎｏｃｈ  Ｐｒｅｓｓ（Ｐｒｅｓｅｎｔ  ｄｉｓｔｒｉｂｕｔｏｒ，Ｄ．Ｒｅｉｄｅｌ，Ｄｏｒｄｒｅｃｈｔ．）から値を計算した。
【０１６２】
関連関数：
Ｒ１ ＝Σ（‖Ｆｏ｜−｜Ｆｃ‖）／Σ｜Ｆｏ｜
ｗＲ２ ＝［Σ［ｗ（Ｆｏ２−Ｆｃ２）２］／Σ［ｗＦｏ２２］］１／２
Ｒｉｎｔ．＝Σ｜Ｆｏ２−Ｆｏ２（ｍｅａｎ）｜２／Σ「Ｆｏ２］
Ｓ＝＝［Σ［ｗ（Ｆｏ２−Ｆｃ２）２］／（ｎ−ｐ）］１／２
ここでｎは回折数でｐは補正された変数の合計数である
ｗ＝１／［σ２（Ｆｏ２）＋（０．０３７０＊ｐ）２＋０．３１＊ｐ］，ｐ＝［ｍａｘ（Ｆｏ２，０）＋２＊Ｆｃ２］１／３
【０１６３】
例１：ジクロロ（Ｎ−（１，１−ジメチルエチル）−1，1−ジメチル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンの調製
【０１６４】
【化２４】
0004790184.tif 000015
【０１６５】
（Ａ）２，３−ジヒドロ−２−（１Ｈ−インデン−３−イル）−１Ｈ−イソインドールの調製
１−インダノン（１０．０ｇ、７５．１ｍｍｏｌ）、イソインドレン（１２．００ｇ、１００．７ｍｍｏｌ）及び空気を含まない乾燥トルエン１５０ｍＬをドライボックス中で攪拌機を備えた三つ首丸底フラスコに充填した。固定したフラスコをボックスから取り出し、ジーン−スタークトラップを取り付けて窒素下でリフラックスした。ガスクロ分析の結果、主反応は７時間で完了したことを示した（９０％以上）。反応物をさらに１時間リフラックスし、溶媒を減圧下（８０℃で１ｍｍ）で単蒸留で除去した。高真空で蒸留釜を１２０℃まで加熱し微量のアミンとインダノン（０．３ｍｍ）を留去した。
【０１６６】
１Ｈ（Ｃ６Ｄ６）δ：７．６１（ｄ、Ｊ＝７．２Ｈｚ，１Ｈ）、７．３２（ｄ，Ｊ＝７．０Ｈｚ，１Ｈ）、６．８２−７．２５（ｍ，６Ｈ）、５．０１（ｔ，Ｊ＝２．２Ｈｚ，１Ｈ）、４．５９（ｓ，４Ｈ）、３．１４（ｄ，Ｊ＝２．３Ｈｚ，２Ｈ）
１３Ｃ｛１Ｈ｝（Ｃ６Ｄ６）δ：１４９．１、１４５．９、１４１．８、１３８．６、１２７．１、１２６．８、１２４．９、１２４．５、１２２．６、１２１．１、１２０．２、１００．４、５６．３、３５．８
ＨＲＭＳ：計算値  Ｃ１７Ｈ１５Ｎ：２３３．１２０４
実測値  ２３３．１２０５
【０１６７】
（Ｂ）２，３−ジヒドロ−２−（１Ｈ−インデン−３−イル）−１Ｈ−イソインドールリチウム塩の調製
２，３−ジヒドロ−２−（１Ｈ−インデン−３−イル）−１Ｈ−イソインドール（２．６０ｇ、１．１５ｍｍｏｌ）をヘキサン７０ｍＬ中でスラリー化した。攪拌しながらトルエン（７０ｍＬ）を加え、溶液とした。ｎ−ＢｕＬｉ（ヘキサン中２．５Ｍ、４．０ｍＬ、１．００ｍｍｏｌ）試薬を５分間で加え、オリーブグリーンの沈殿物が生成するまで２０分間攪拌した。この固体を液からデカントしそして７０ｍＬのヘキサンで洗浄して、流動性のないオリーブグリーンの粉末アニオン（１．７８ｇ、真空乾燥後の収率７４％）を得た。１Ｈ及び１３Ｃ分光計の解析は式の重量当り約０．３３当量のヘキサンの存在を示した。
【０１６８】
１Ｈ（ＴＨＦ  Ｄ８）δ：７．４８（ｄ、Ｊ＝７．２Ｈｚ，１Ｈ）、７．１２−７．２８（ｍ，５Ｈ）、６．３４（ｍ，２Ｈ）、６．２５（ｄ，Ｊ＝３．３Ｈｚ，１Ｈ）、５．５９（ｄ，Ｊ＝３．４Ｈｚ，１Ｈ）、４．５７（ｓ，４Ｈ）
１３Ｃ｛１Ｈ｝（ＴＨＦ  Ｄ８）δ：１４２．４、１２８．０、１２６．８、１２３．４、１２２．６、１２０．４、１１９．７、１１８．４、１１３．３、１１１．８、１０４．４、８３．９、６０．０（３２．５、２３．５、１４．４にヘキサン）。
【０１６９】
（Ｃ）［３−（１，３−ジヒドロ−２Ｈ−イソインドール−２−イル）−１Ｈ−インデン−１−イル］−Ｎ−（１，１−ジメチルエチル）ジメチル−シランアミン
【０１７０】
【化２５】
0004790184.tif 000016
【０１７１】
２，３−ジヒドロ−２−（１Ｈ−インデン−３−イル）−１Ｈ−イソインドールリチウム塩（１．６４ｇ、６．８６ｍｍｏｌ）をＴＨＦ１０ｍＬに溶解し、この溶液をＴＨＦ４０ｍＬ中のＮ−（ｔ−ブチル）−Ｎ−（１−クロロ−１，１−ジメチルシリル）アミン試薬（１．４７ｇ、８．９１ｍｍｏｌ、１．３当量）に滴下した。反応物を数時間攪拌して、それからＴＨＦと過剰の求電子試薬を減圧下で除去した。原油をヘキサン中で抽出し中位の孔径のフリット（素焼き板フィルター）でろ過した。溶媒を減圧下で除去し所望の生成物をエメラルドグリーンの油状物（２．４０ｇ、６．７９ｍｍｏｌ、９６．５％）として得た。
【０１７２】
１Ｈ（Ｃ６Ｄ６）δ：８．１０（ｍ、２Ｈ）、７．６６（ｍ，１Ｈ）、７．４８（ｍ，１Ｈ）、６．９０−７．１０（ｍ，５Ｈ）、５．３７（ｓ，１Ｈ）、３．３４（ｓ，４Ｈ）、０．５６（ｓ，９Ｈ）、−０．２１（ｓ，６Ｈ）
１３Ｃ｛１Ｈ｝（Ｃ６Ｄ６）δ：１４７．９、１４７．２、１４０．７、１３９．０、１２７．１、１２４．８、１２４．０、１２２．６、１２１．０、１０４．８、５６．７、４９．５、４３．８、３４．０、０．４４、−０．９８；
大気圧でトルエン溶離液を使用したＡＰＣＩ／ＬＣ／ＭＳは、陽イオンの場合、ｍ／ｅ（イオン％）３６３．１、親Ｍ＋Ｈ＋、（１００％）、２３３．９（２５％）；
陰イオンの場合：３６１．０、親Ｍ−Ｈ＋、（１００％）、２３１．８（５０％）。
【０１７３】
（Ｄ）［３−（１，３−ジヒドロ−２Ｈ−イソインドール−２−イル）−１Ｈ−インデン−１−イル］−Ｎ−（１，１−ジメチルエチル）ジメチル−シランアミン、ジリチウム塩
【０１７４】
【化２６】
0004790184.tif 000017
【０１７５】
［３−（１，３−ジヒドロ−２Ｈ−イソインドール−２−イル）−１Ｈ−インデン−１−イル］−Ｎ−（１，１−ジメチルエチル）ジメチル−シランアミン９．３７５ｇ（２５．８１ｍｍｏｌ）を含むヘキサン溶液１１０ｍＬに１．６Ｍのｎ−ＢｕＬｉ溶液３３．９ｍＬを５分以内で加えた。ｎ−ＢｕＬｉ溶液の滴下の過程で、黄色の沈殿物が現われた。一昼夜攪拌後、沈殿物をフリット上に集めヘキサン２５ｍＬで３回洗浄しそして減圧下で乾燥すると８．８５ｇの生成物を黄色粉末として得た。収率９１．６％。
【０１７６】
（Ｅ）ジクロロ（Ｎ−（１，１−ジメチルエチル）−1，1−ジメチル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンの調製
ドライボックス中でＴｉＣｌ３ （ＴＨＦ）３ ８．４３ｇ（２２．７ｍｍｏｌ）をＴＨＦ１５０ｍＬ中に懸濁させた。この溶液に、ＴＨＦ１００ｍＬ中に溶解したＮ−（ｔ−ブチル）−Ｎ−（１，１−ジメチル）−１−（１，３−ジヒドロ−２Ｈ−イソインドール−２−イル）−１Ｈ−インデニル）シリル）アミン、ジリチウム塩８．５１ｇ（２２．７ｍｍｏｌ）を５分以内で加えた。その溶液をそれから２時間攪拌した。その後、ＰｂＣｌ２ （１４．８ｍｍｏｌ）４．１１ｇを加え溶液を２時間攪拌した。それから減圧下でＴＨＦを除去した。残っている残留物の半分をドライボックスの外で円筒ろ紙に移し塩化メチレン１３０ｍＬで連続抽出を用いて抽出した（９時間）。２回目の残留物の半分を実質的に同じ方法で抽出した。溶媒を減圧下で除去しそれからヘキサン８０ｍＬを加えて残留物を粉砕した。黒緑色の固体をフリット上に集め、ヘキサン５０ｍＬで２回洗浄し減圧下で乾燥して７．９２ｇの生成物を得た。収率は７２．７％であった。
【０１７７】
１Ｈ（ＴＨＦ−ｄ８）δ：０．７１（ｓ、３Ｈ）、０．８１（ｓ，３Ｈ）、１．３１（ｓ，９Ｈ）、５．０９（ｄ，２Ｈ，２ＪＨ−Ｈ＝１３．２Ｈｚ）、５．４８（ｄ，２Ｈ，２ＪＨ−Ｈ＝１３．２Ｈｚ）、５．９０（ｓ，１Ｈ）、７．１８−７．４２（ｍ，６Ｈ）、７．６６（ｄ，１Ｈ、３ＪＨ−Ｈ＝８．４Ｈｚ）、８．１３（ｄ，１Ｈ、３ＪＨ−Ｈ＝８．７Ｈｚ）。
【０１７８】
例２：（Ｎ−（１，１−ジメチルエチル）−1，1−ジメチル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−ジメチルチタンの調製
【０１７９】
【化２７】
0004790184.tif 000018
【０１８０】
ドライボックス中で、ジクロロ（Ｎ−（１，１−ジメチルエチル）−1，1−ジメチル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（１．１ｍｍｏｌ）０．４ｇを３５ｍＬのＥｔ２Ｏに溶解させた。この溶液にＭｅＬｉ（エーテル中１．６Ｍ）１．４５ｍＬ（２．３２ｍｍｏｌ）を攪拌しながら２分間以上で滴下した。ＭｅＬｉの滴下完了後、溶液を３０分攪拌した。Ｅｔ２Ｏを減圧下で除去し、残留物をヘキサン／トルエン（１／１）混合物２０ｍｌで２回抽出し、溶液はろ過し、ろ過残渣を減圧下で蒸発乾燥させ暗赤色の固体結晶０．２６８ｇを得た。収率は７５．５％であった。錯体の単結晶Ｘ線構造（ＯＲＴＥＰ）が得られたので、図１に示す。
【０１８１】
１Ｈ（Ｃ６Ｄ６）δ：０．０８（ｓ，３Ｈ）、０．５４（ｓ，３Ｈ）、０．６７（ｓ，３Ｈ）、０．７３（ｓ，３Ｈ）、１．５０（ｓ，９Ｈ）、４．６２（ｄ，２Ｈ，２ＪＨ−Ｈ＝１１．７Ｈｚ）、５．４８（ｄ，２Ｈ，２ＪＨ−Ｈ＝１１．７Ｈｚ）、５．４６（ｓ，１Ｈ）、６．９１（ｔ，１Ｈ、３ＪＨ−Ｈ＝７．５Ｈｚ）、６．９８−７．１３（ｍ，５Ｈ）、７．５２（ｄｄ，１Ｈ，３ＪＨ−Ｈ＝９．０Ｈｚ、４ＪＨ−Ｈ＝１．２Ｈｚ）、７．７５（ｄｄ，１Ｈ，３ＪＨ−Ｈ＝８．７Ｈｚ、４ＪＨ−Ｈ＝０．９Ｈｚ）。
１３Ｃ｛１Ｈ｝（Ｃ６Ｄ６）δ：２．３７、４．４７、３４．６５，４９．８３，５４．５４，５６．６６，５８．０１，８４．４７，１０４．３４，１２２．６８，１２４．１０，１２４．１６，１２５．１１，１２５．４８，１２７．３６，１２８．３０、１３３．４２，１３７．８０，１４２．９９。１３Ｃ（Ｃ６Ｄ６）δ：４９．８３（ｑ，１ＪＣ−Ｈ＝１１９．０Ｈｚ）、５４．５４（ｑ，１ＪＣ−Ｈ＝１１９．８Ｈｚ）。
【０１８２】
例３：ジクロロ（Ｎ−（１，１−ジメチルエチル）−1，1−ジフェニル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンの調製
【０１８３】
【化２８】
0004790184.tif 000019
【０１８４】
（Ａ）［３−（１，３−ジヒドロ−２Ｈ−イソインドール−２−イル）−１Ｈ−インデン−１−イル］−Ｎ−（１，１−ジメチルエチル）ジフェニル−シランアミンの調製
ＴＨＦ２５ｍＬ中に溶解したＮ−（ｔ−ブチル）−Ｎ−（１−クロロ−１，１−ジフェニル）シリルアミン１．７３ｇ（５．９８ｍｍｏｌ）にＴＨＦ２５ｍＬ中に溶解した１−（１Ｈ−３−インデニル）−１−（２，３−ジヒドロ−１Ｈ−イソインドリニル）リチウム塩１．４３２ｇ（５．９８ｍｍｏｌ）を加えた。反応混合物を一昼夜攪拌後減圧下で溶媒を除去した。残留物をヘキサン４０ｍＬで抽出しついでろ過した。溶媒を減圧下で除去し３．０６２ｇの純粋でない生成物を黄緑色の残留物として得た。
【０１８５】
１Ｈ（Ｃ６Ｄ６）δ：１．０７（ｓ，９Ｈ）、１．１９（ｓ，１Ｈ）、５．０９（ｄ，１Ｈ、３ＪＨ−Ｈ＝１．８Ｈｚ）、４．３６（ｄ，２Ｈ，２ＪＨ−Ｈ＝１１．４Ｈｚ）、５．５５（ｄ，２Ｈ，２ＪＨ−Ｈ＝１１．１Ｈｚ）、５．４９（ｄ，１Ｈ、３ＪＨ−Ｈ＝２．４Ｈｚ）、６．９３−７．２４（ｍ，１２Ｈ）、７．５−７．６（ｍ，４Ｈ），７．７０（ｍ，２Ｈ）。
１３Ｃ｛１Ｈ｝（Ｃ６Ｄ６）δ：３３．６９、４０．７８、５０．０３、５６．４８、１０３．８８、１２０．９７、１２２．５０、１２３．８９、１２４．６６、１２４．９０、１２７．００、１２７．３５、１２７．６３，１２９．４４，１２９．４８，１３５．７５，１３５．８６，１３６．２２，１３７．００，１３８．８４，１４１．１７，１４６．１５，１４８．５４。
【０１８６】
（Ｂ）［３−（１，３−ジヒドロ−２Ｈ−イソインドール−２−イル）−１Ｈ−インデン−１−イル］−Ｎ−（１，１−ジメチルエチル）ジフェニル−シランアミン、ジリチウム塩の調製
Ｎ−（ｔ−ブチル）−Ｎ−（１，１−ジフェニル）−１−（３−（１，３−ジヒドロ−２Ｈ−イソインドール−２−イル）−１Ｈ−インデニル）シリル）アミン３．０６２ｇ（６．３ｍｍｏｌ）を含む５０ｍＬのヘキサンと１０ｍＬのトルエン溶液に１．６Ｍｎ−ＢｕＬｉ溶液８ｍＬを加えた。配位子はヘキサン中にのみ部分的に溶解した。ｎ−ＢｕＬｉ溶液の滴下の過程で、黄色の沈殿物が現われた。一昼夜攪拌後、沈殿物をフリット上に集めヘキサン２５ｍＬで２回洗浄しそして減圧下で乾燥すると２．５０ｇの生成物を黄色粉末として得た。収率７９．８％。
【０１８７】
１Ｈ（ＴＨＦ−ｄ８）δ：１．２１（ｓ、９Ｈ）、４．５１（４Ｈ）、６．１７（ｓ，１Ｈ）、６．４８（ｍ，２Ｈ）、７．０７−７．２７（ｍ，１０Ｈ）、７．５１（ｄ，１Ｈ、３ＪＨ−Ｈ＝７．８Ｈｚ）、７．９４（ｍ，４Ｈ）、８．１０（ｄ，１Ｈ、３ＪＨ−Ｈ＝７．２Ｈｚ）。
１３Ｃ｛１Ｈ｝（ＴＨＦ−ｄ８）δ：３８．８３、５２．４１、５９．７８、９４．９０、１１２．６２、１１３．９０、１１６．２５、１１８．１０、１２１．６９、１２２．５５、１２４．３６、１２４．７７、１２６．０２、１２６．３７、１２６．９１、１３３．３８、１３７．２２、１４１．９９、１５１．８２。
【０１８８】
（Ｃ）ジクロロ（Ｎ−（１，１−ジメチルエチル）−1，1−ジフェニル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンの調製
ドライボックス中でＴｉＣｌ３ （ＴＨＦ）３ １．８６２ｇ（５．０２ｍｍｏｌ）をＴＨＦ２０ｍＬ中に懸濁させた。この溶液に、ＴＨＦ３０ｍＬ中に溶解した［３−（１，３−ジヒドロ−２Ｈ−イソインドール−２−イル）−１Ｈ−インデン−１−イル］−Ｎ−（１，１−ジメチルエチル）ジフェニル−シランアミン、ジリチウム塩２．５０５ｇ（５．０２ｍｍｏｌ）を１分以内で加えた。その溶液をそれから４５分間攪拌した。その後、ＰｂＣｌ２ （３．３ｍｍｏｌ）０．９１ｇを加え溶液を４５分間攪拌した。それから減圧下でＴＨＦを除去した。残留物は最初に塩化メチレン３０ｍＬで４回抽出しろ過した。溶媒を減圧下で除去すると黒色の固体が残った。フリットに残った残留物をさらに塩化メチレン１００ｍＬで抽出した。溶媒を減圧下で除去した。両方の抽出から得られた固体を合わせそしてヘキサン３０ｍＬを加えた。１時間攪拌後、固体をフリット上に集め、ヘキサン３０ｍＬで洗浄し減圧下で乾燥して１．９５ｇの所望の生成物を深い紫色の固体として得た。収率は６４．２％であった。
錯体の単結晶Ｘ線構造（ＯＲＴＥＰ）が得られたので、図２に示す。
【０１８９】
１Ｈ（Ｃ６Ｄ６）δ：１．３６（ｓ，９Ｈ）、１．７４（ｍ，４Ｈ）、５．０６（ｄ，２Ｈ、３ＪＨ−Ｈ＝１３．４Ｈｚ）、５．４７（ｄ，２Ｈ，３ＪＨ−Ｈ＝１２．９Ｈｚ）、
５．９４（ｓ，１Ｈ）、６．８７（ｄ，１Ｈ、３ＪＨ−Ｈ＝９．０Ｈｚ）、７．００（ｔ，１Ｈ、３ＪＨ−Ｈ＝７．７Ｈｚ）、７．１−７．３６（ｍ，６Ｈ）、７．４−７．６（ｍ，６Ｈ）、７．８９（ｍ，３Ｈ）、８．１３（ｄ，１Ｈ、３ＪＨ−Ｈ＝８．４Ｈｚ）。
【０１９０】
例４：（Ｎ−（１，１−ジメチルエチル）−1，1−ジフェニル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−ジメチルチタンの調製
ドライボックス中で、ジクロロ（Ｎ−（１，１−ジメチルエチル）−1，1−ジフェニル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（０．７６ｍｍｏｌ）０．４６ｇを３５ｍＬのＥｔ２Ｏに溶解させた。この溶液にＭｅＬｉ（エーテル中１．６Ｍ）１．１ｍＬ（１．７５ｍｍｏｌ）を攪拌しながら２分間以上で滴下した。ＭｅＬｉの滴下完了後、溶液を５０分攪拌した。エーテルを減圧下で除去し、残留物をトルエン混合物３０ｍｌで抽出し、溶液はろ過し、ろ過残渣を減圧下で蒸発乾燥させた。ヘキサンを加えて（４０ｍＬ）混合物を１時間攪拌した。赤い固体をフリット上に集め、ヘキサンで洗浄しそして減圧下で乾燥して生成物２１０ｍｇを含む１番目のフラクションを得た。ろ過残渣から溶媒が除去され、生成物の２番目のフラクション１１５ｍｇを得た。合計収率は７８．１％であった。１番目のフラクションはトルエン３ｍＬに溶解しさらにトルエンを１５ｍＬ追加した。その溶液をろ過し冷凍庫内に一昼夜置いた（−２７℃）。溶媒をデカントし生じた赤い結晶をヘキサンで洗浄しそして減圧下で乾燥すると所望の生成物８０ｍｇを得た。錯体の単結晶Ｘ線構造（ＯＲＴＥＰ）が得られたので、図２に示す。
【０１９１】
１Ｈ（Ｃ６Ｄ６）δ：０．２６（ｓ，３Ｈ，Ｈ１３）、０．９８（ｓ，３Ｈ，Ｈ１２）、１．６８（ｓ，９Ｈ，Ｈ１１）、４．５２（ｄ，２Ｈ，２ＪＨ−Ｈ＝１１．７Ｈｚ，Ｈ１４）、４．８２（ｄ，２Ｈ，２ＪＨ−Ｈ＝１２．０Ｈｚ，Ｈ１４）、５．６５（ｓ，１Ｈ，Ｈ２）、６．７０（ｔ，１Ｈ、３ＪＨ−Ｈ＝７．８Ｈｚ，Ｃ６）、６．９２（ｄｄ，２Ｈ、３ＪＨ−Ｈ＝５．４Ｈｚ，４ＪＨ−Ｈ＝３．３Ｈｚ，Ｈ１５）、６．９９（ｔ，１Ｈ、３ＪＨ−Ｈ＝７．７Ｈｚ，Ｈ５）、７．０８（ｄｄ，２Ｈ、３ＪＨ−Ｈ＝５．５Ｈｚ，４ＪＨ−Ｈ＝３．０Ｈｚ，Ｈ１５）、７．１９（ｄ，１Ｈ、３ＪＨ−Ｈ＝８．７Ｈｚ，Ｈ７）、７．２２−７．３２（ｍ，６Ｈ，Ｈ１９，Ｈ２０，Ｈ２３，Ｈ２４）、７．７０（ｄ，１Ｈ、３ＪＨ−Ｈ＝８．７Ｈｚ，Ｈ４）、７．９９（ｄｄ，２Ｈ、３ＪＨ−Ｈ＝８．１Ｈｚ，４ＪＨ−Ｈ＝１．２Ｈｚ，Ｈ１８）、８．１５（ｍ，２Ｈ，Ｈ２２）。
１３Ｃ｛１Ｈ｝（Ｃ６Ｄ６）δ：３５．２３（Ｃ１１）、５１．２１（Ｃ１２）、５６．３２（Ｃ１３）、５６．６１（Ｃ１４）、５７．５４（Ｃ１０）、８３．１５（Ｃ１）、１０５．３９（Ｃ２）、１２２．６９（Ｃ１５）、１２４．４７（ｑｕａｔ．）、１２４．６２（Ｃ５）、１２５．１８（Ｃ６）、１２５．３６（Ｃ４）、１２７．３５（Ｃ１６）、１２８．２２、１２８．３５、１２８．８２（Ｃ７）、１３０．００、１３０．１３、１３３．４９（ｑｕａｔ．）、１３６．３１（Ｃ１９）、１３６．６７（Ｃ２２）、１３７．４５（ｑｕａｔ．）、１３７．６１（ｑｕａｔ．）、１３７．９５（ｑｕａｔ．）、１４３．９３（ｑｕａｔ．）。
１３Ｃ（Ｃ６Ｄ６）δ：５１．２１（ｑ，１ＪＣ−Ｈ＝１１８．９Ｈｚ，Ｃ１２）、５６．３２（ｑ，１ＪＣ−Ｈ＝１１９．９Ｈｚ，Ｃ１３）。
【０１９２】
例５：ジクロロ（Ｎ−（１，１−ジメチルエチル）−1，1−ジ（ｐ−トリル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンの調製
【０１９３】
【化２９】
0004790184.tif 000020
【０１９４】
（Ａ）Ｎ−（ｔ−ブチル）−Ｎ−（１，１−ｐ−トリル）−１−（１，３−ジヒドロ−２Ｈ−イソインドール−２−イル）−１Ｈ−インデニル）シリル）アミンの調製
【０１９５】
【化３０】
0004790184.tif 000021
【０１９６】
ＴＨＦ２０ｍＬに溶解したＮ−（ｔ−ブチル）−Ｎ−（１−クロロ−１，１−ジ（３−ｐ−トリル）シリルアミン１．７０ｇ（５．３５ｍｍｏｌ）にＴＨＦ２０ｍＬに溶解した１−（１Ｈ−３−インデニル）−１−（２，３−ジヒドロ−１Ｈ−イソインドリニル）リチウム塩１．２７９ｇ（５．３５ｍｍｏｌ）を加えた。
反応混合物を９時間攪拌後減圧下で溶媒を除去した。残留物をヘキサン４０ｍＬで抽出しついでろ過した。溶媒を減圧下で除去し２．８０６ｇの生成物を灰色の生成物として得た。収率１０１．９％。
【０１９７】
１Ｈ（Ｃ６Ｄ６）δ：１．１０（ｓ，９Ｈ）、２．０１（ｓ，３Ｈ）、２．０８（ｓ，３Ｈ）、４．１２（ｄ，１Ｈ，３ＪＨ−Ｈ＝１．５Ｈｚ）、４．３９（ｄ，１Ｈ，２ＪＨ−Ｈ＝１１．１Ｈｚ）、４．５７（ｄ，１Ｈ，２ＪＨ−Ｈ＝１１．７Ｈｚ）、５．５５（ｄ，１Ｈ，３ＪＨ−Ｈ＝２．１Ｈｚ）、６．９−７．２２（ｍ，１０Ｈ）、７．５６（ｄ，１Ｈ，３ＪＨ−Ｈ＝７．８Ｈｚ）、７．６２（ｄ，１Ｈ，３ＪＨ−Ｈ＝６．９Ｈｚ）、７．６７（ｄ，１Ｈ，３ＪＨ−Ｈ＝７．８Ｈｚ）、７．８３（ｄ，１Ｈ，３ＪＨ−Ｈ＝７．８Ｈｚ）。
１３Ｃ｛１Ｈ｝（Ｃ６Ｄ６）δ：２１．３７、２１．４３、３３．７８、４１．０９、５０．０５、５６．５６、１０４．２８、１２０．９８、１２２．４６、１２３．８４、１２４．７１、１２４．８４、１２６．９８、１２８．２９、１２８．５２、１２９．０５、１３２．９９、１３３．６８、１３５．０８、１３５．９０、１３６．０１、１３８．８９、１３９．０５、１３９．０９、１４１．２７、１４６．３９、１４８．４８。
【０１９８】
（Ｂ）Ｎ−（ｔ−ブチル）−Ｎ−（１，１−ｐ−トリル）−１−（１，３−ジヒドロ−２Ｈ−イソインドール−２−イル）−１Ｈ−インデニル）シリル）アミン、ジリチウム塩の調製
Ｎ−（ｔ−ブチル）−Ｎ−（１，１−ｐ−トリル）−１−（３−（１，３−ジヒドロ−２Ｈ−イソインドール−２−イル）−１Ｈ−インデニル）シリル）アミン２．７２６ｇ（５．６１ｍｍｏｌ）を含む５０ｍＬのヘキサン溶液に１．６Ｍｎ−ＢｕＬｉ溶液７．４ｍＬを加えた。ｎ−ＢｕＬｉ溶液の滴下の過程で、黄色の沈殿物が現われた。６時間攪拌後、黄色の沈殿物をフリット上に集めヘキサン２５ｍＬで２回洗浄しそして減圧下で乾燥すると２．２６２ｇの生成物を黄色粉末として得た。収率７６．６％。
【０１９９】
１Ｈ（Ｃ６Ｄ６）δ：１．１７（ｓ，９Ｈ）、２．３０（ｓ，６Ｈ）、４．５１（ｓ，４Ｈ）、６．２１（ｓ，１Ｈ）、６．４７（ｍ，２Ｈ）、６．９７（ｄ，４Ｈ，３ＪＨ−Ｈ＝８．１Ｈｚ）、７．１５（ｍ，２Ｈ）、７．２３（ｍ，２Ｈ）、７．５０（ｍ，１Ｈ）、７．８１（ｄ，４Ｈ，３ＪＨ−Ｈ＝７．８Ｈｚ）、８．０７（ｄ，１Ｈ，３ＪＨ−Ｈ＝７．２Ｈｚ）、１３Ｃ｛１Ｈ｝（Ｃ６Ｄ６）δ：２１．６５、３８．８３、５２．４６、５９．８２、９５．３３、１１２．９３、１１４．１５、１１５．７８、１１８．２９、１２２．０５、１２２．６０、１２４．１６、１２４．７８、１２６．９４、１２７．３０、１３３．０６、１３４．７５、１３７．３０、１４１．９８、１４８．１７。
【０２００】
（Ｃ）ジクロロ（Ｎ−（１，１−ジメチルエチル）−1，1−ジ（ｐ−トリル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンの調製
ドライボックス中でＴｉＣｌ３ （ＴＨＦ）３ １．５５２ｇ（４．１９ｍｍｏｌ）をＴＨＦ２０ｍＬ中に懸濁させた。この溶液に、ＴＨＦ３０ｍＬ中に溶解したＮ−（ｔ−ブチル）−Ｎ−（１，１−ｐ−トリル）−１−（３−（１，３−ジヒドロ−２Ｈ−イソインドール−２−イル）−１Ｈ−インデニル）シリル）アミン、ジリチウム塩２．２０６ｇ（４．１９ｍｍｏｌ）を１分以内で加えた。その溶液をそれから６０分間攪拌した。その後、ＰｂＣｌ２ （２．７５ｍｍｏｌ）０．７６ｇを加え溶液を６０分間攪拌した。それから減圧下でＴＨＦを除去した。残留物は最初に塩化メチレン６０ｍＬで抽出しろ過した。溶媒を減圧下で除去すると黒色の固体が残った。ヘキサンを加え（３０ｍＬ）そしてその黒色懸濁物を１０時間攪拌した。固体をフリット上に集め、ヘキサン３０ｍＬで洗浄し減圧下で乾燥して２．２３ｇの所望の生成物を深い紫色の固体として得た。収率は８８．２％であった。
【０２０１】
１Ｈ（ＴＨＦ−ｄ８）δ：１．４０（ｓ、９Ｈ）、２．４６（ｓ，３Ｈ）、２．４８（ｓ，３Ｈ）、５．０７（ｄ，２Ｈ，２ＪＨ−Ｈ＝１２．３Ｈｚ）、５．４５（ｄ，２Ｈ，２ＪＨ−Ｈ＝１２．６Ｈｚ）、５．９３（ｓ，１Ｈ）、６．９５（ｄ，１Ｈ，３ＪＨ−Ｈ＝９．０Ｈｚ）、７．０８（ｄ，１Ｈ，３ＪＨ−Ｈ＝７．８Ｈｚ）、７．１５−７．４（ｍ，９Ｈ）、７．７６（ｄ，１Ｈ，３ＪＨ−Ｈ＝７．８Ｈｚ）、７．８２（ｄ，１Ｈ，３ＪＨ−Ｈ＝７．５Ｈｚ）、８．０５（ｄ，１Ｈ，３ＪＨ−Ｈ＝８．７Ｈｚ）。
１３Ｃ｛１Ｈ｝（ＴＨＦ−ｄ８）δ：２１．７１、２１．７６、３３．３８、５６．８７、６１．４１、９４．５、１０７．９５、１２２．８６、１２５．７７、１２６．６８、１２７．８４、１２７．９２、１２８．４０、１２８．４９、１２９．３６、１２９．７９、１３１．２３、１３１．２９、１３５．７９、１３６．４３、１３６．７３、１４１．０２、１４１．２２、１５０．１４。
【０２０２】
例６：（Ｎ−（１，１−ジメチルエチル）−1，1−ジ（ｐ−トリル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−ジメチルチタンの調製
【０２０３】
【化３１】
0004790184.tif 000022
【０２０４】
ドライボックス中で、ジクロロ（Ｎ−（１，１−ジメチルエチル）−1，1−ジ（ｐ−トリル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン錯体（０．７９ｍｍｏｌ）０．５０ｇを３０ｍＬのＥｔ２Ｏに溶解させた。この溶液にＭｅＬｉ（エーテル中１．６Ｍ）１．１４ｍＬ（１．６ｍｍｏｌ）を攪拌しながら１分間以上で滴下した。ＭｅＬｉの滴下完了後、溶液を１．５時間攪拌した。ジエチルエーテルを減圧下で除去し、残留物をヘキサン４５ｍｌで抽出した。ヘキサンを減圧下で除去し赤い固体状物質を得た。固体をトルエン約７ｍＬとヘキサン２５ｍＬに溶解し、ろ過し、さらにその溶液を冷凍庫（−２７℃）に２日間置いた。溶媒をデカントしそして生じた結晶を冷ヘキサンで洗浄しそして減圧下で乾燥すると所望の生成物１５６ｍｇを得た。収率は３３．３％であった。
【０２０５】
１Ｈ（Ｃ６Ｄ６）δ：０．２５（ｓ，３Ｈ）、０．９９（３Ｈ）、１．７２（ｓ，９Ｈ）、２．１２（ｓ，３Ｈ）、２．１５（ｓ，３Ｈ）、４．５３（ｄ，２Ｈ，２ＪＨ−Ｈ＝１１．７Ｈｚ）、４．８３（ｄ，２Ｈ，２ＪＨ−Ｈ＝１１．７Ｈｚ）、５．６８（ｓ，１Ｈ）、６．７２（ｄｄ，１Ｈ、３ＪＨ−Ｈ＝８．６Ｈｚ，３ＪＨ−Ｈ＝６．６Ｈｚ）、６．９−７．２（ｍ，１１Ｈ）、７．３０（ｄ，１Ｈ，３ＪＨ−Ｈ＝８．６Ｈｚ）、７．７１（ｄ，１Ｈ，３ＪＨ−Ｈ＝８．５Ｈｚ）、７．９３（ｄ，１Ｈ，３ＪＨ−Ｈ＝７．８Ｈｚ）、８．１１（ｄ，１Ｈ，３ＪＨ−Ｈ＝７．８Ｈｚ）。
１３Ｃ｛１Ｈ｝（Ｃ６Ｄ６）δ：２１．４５、２１．５２、３５．３０、５０．８３、５６．０３、５６．６６、５７．６５、８３．８０、１０５．６４、１２２．６９、１２４・５１、１２４．５６、１２５．０６、１２５．３５、１２７．３３、１２８．９８、１２９．０６、１２９．２２、１３３．５１、１３４．０２、１３４．６２、１３６．４９、１３６．８４、１３７．６９、１３９．７２、１３９．８７、１４３．８４。
【０２０６】
例７：ジクロロ（Ｎ−（１，１−ジメチルエチル）−1，1−ジメチル−１−（（１，２，３，３ａ，７ａ−η）−３−（３，４−ジヒドロ−２（１Ｈ）−イソキノリニル）−１Ｈ−インデン−１−イル）シランアミナト−（２−）−Ｎ−）−チタンの調製
【０２０７】
【化３２】
0004790184.tif 000023
【０２０８】
（Ａ）１，２，３，４−テトラヒドロ−２−（１Ｈ−インデン−３−イル）−イソキノリンの調製
【０２０９】
【化３３】
0004790184.tif 000024
【０２１０】
テトラヒドロイソキノリン（アルドリッチケミカル社、１８．０ｇ、１３５．１ｍｍｏｌ）、１−インダノン（１０．０ｇ、７５．１ｍｍｏｌ）及びＰ２Ｏ５（２．３０ｇ、１６．１ｍｍｏｌ）をトルエン１５０ｍＬ中で窒素下で攪拌しジーンスターク装置により１０時間リフラックスして水を除去した。これを冷却すると大量の微粒白色粉末がアミンリン酸塩として沈殿した。この暗緑色溶液を窒素下で中孔度のフリットを用いてろ過しそしてトルエンを除去後、ＮＭＲ分析を行った（生成物：ケトンのモル比は約８５：１５）。溶媒を蒸発させそしてインダノン／アミン（約３．０ｇ）を真空（０．５ｍｍＨｇ，７６Ｐａで９０−１６０℃）で除去した。工程を停止し、粗エナミン残留物を不活性ガス雰囲気下で回収し、暗赤緑色の油状物１８．０ｇを９５％収率で得た。粗生成物は１Ｈ及び１３ＣＮＭＲで分析するとケトンは２％以下であることを示した。
【０２１１】
１Ｈ（Ｃ６Ｄ６）δ：７．５０（ｄ，Ｊ＝７．２Ｈｚ，１Ｈ）、７．２９（ｄ，Ｊ＝７．０Ｈｚ，１Ｈ）、６．８５−７．２０（ｍ，６Ｈ）、５．３６（ｔ，Ｊ＝２．３Ｈｚ，１Ｈ）、４／１１（ｓ，２Ｈ）、３．２０（ｔ，Ｊ＝５．９Ｈｚ，２Ｈ）、３．１４（ｄ，Ｊ＝２．３Ｈｚ，２Ｈ）、２．７４（ｔ，Ｊ＝５．９Ｈｚ，２Ｈ）。
１３Ｃ｛１Ｈ｝（Ｃ６Ｄ６）δ：１５３．２（ｑ）、１４４．８（ｑ）、１４２．１（ｑ）、１３５．１（ｑ）、１３４．８（ｑ）、１２９．１、１２６．８、１２６．４、１２６．２、１２６．１、１２５．２、１２４．４、１２０．２、１０９．１、５３．５、４８．７、３５．９、２９．５
ＨＲＭＳ：計算値  Ｃ１８Ｈ１７Ｎ：２４７．１３６１、
実測値：２４７．１３３４。
【０２１２】
（Ｂ）１，２，３，４−テトラヒドロ−２−（１Ｈ−インデン−３−イル）−イソキノリンリチウム塩の調製
【０２１３】
【化３４】
0004790184.tif 000025
【０２１４】
粗１，２，３，４−テトラヒドロ−２−（１Ｈ−インデン−３−イル）−イソキノリン（１５．０ｇ、６０．６ｍｍｏｌ）をトルエン８０ｍＬに溶解させそしてヘキサン１５０ｍＬを攪拌しながら加えた（エメラルドグリーン溶液）。１．６Ｍ、ｎ−ＢｕＬｉの３８ｍＬを１５分間で滴下すると溶液は暗赤色となった。１０分以内でレンガ赤の沈殿が生成し１５分以内で攪拌を止めるとフロック状の固体がガム状となった。１時間経過後、オレンジ色の溶媒をデカントしガム状物をヘキサン１００ｍＬで粉砕すると細かい黄褐色の粉末となり容易にろ過できヘキサン（６０ｍＬ）で洗浄後真空乾燥物質１２．５ｇを得た。オレンジ色の粉末の２回目の回収物は液体から得られ、ヘキサン２０ｍＬで洗浄しそして１回目の回収物と合わせ、真空乾燥後に合計１３．６５ｇのリチウム塩（８９％収率）を得た。出発エナミンの評価純度は９０％であった。
【０２１５】
１Ｈ（ＴＨＦ  Ｄ８）δ：７．３４（ｍ，１Ｈ）、７．２２（ｍ，１Ｈ）、６．９９−７．１４（ｍ，４Ｈ）、６．３４−６．４４（ｍ，３Ｈ）、５．５８５（ｄ、Ｊ＝３．４Ｈｚ，１Ｈ）、４．１６（ｓ，２Ｈ）、３．２９（ｔ，Ｊ＝５．８Ｈｚ，２Ｈ）、３．０１（ｔ，Ｊ＝５．８Ｈｚ，２Ｈ）
１３Ｃ｛１ＨＡＰＴ｝（ＴＨＦ  Ｄ８）δ：１３８．５（ｑ）、１３６．１（ｑ）、１２９．３、１２７．７（ｑ）、１２６．９、１２６．０、１２５．８、１２５．４（ｑ）、１１９．６、１１７．３、１１３．７、１１２．２、１０５．８、８４．０、５７．９（ＣＨ２ ）、５３．７（ＣＨ２ ）、３１．５（ＣＨ２ ）。
【０２１６】
（Ｃ）Ｎ−（ｔ−ブチル）−Ｎ−（１，１−ジメチル）−１−（３−（３，４−ジヒドロ−２（１Ｈ）−イソキノリニル）−１Ｈ−インデニル）シリル）アミンの調製
【０２１７】
【化３５】
0004790184.tif 000026
【０２１８】
ＴＨＦ８０ｍＬ中の１，２，３，４−テトラヒドロ−２−（１Ｈ−インデン−３−イル）−イソキノリンリチウム塩（４．０ｇ、１５．８ｍｍｏｌ）をＮ−（ｔ−ブチル）−Ｎ−（１−クロロ−１，１−ジメチルシリル）アミン２．６ｇ（１５．８ｍｍｏｌ）のＴＨＦ溶液６０ｍＬに１０分以内で加えた。滴下が完了後反応混合物を一昼夜攪拌した。溶媒はそれから減圧下で除去した。残留物をヘキサンで抽出し溶液をろ過した。溶媒を減圧下で除去すると生成物５．８５ｇが残った。収率は９９％であった。
【０２１９】
１Ｈ（ＣＤＣｌ３）δ：−０．５（ｓ，３Ｈ）、０．０（ｓ，３Ｈ）、１．２（ｓ，９Ｈ）、３．０５（ｍ，２Ｈ）、３．４（ｍ，２Ｈ）、３．４（ｍ，１Ｈ、ベンジル）、
４．２５（ｍ，２Ｈ）、５．８（ｓ，１Ｈ）、７．２（ｍ，６Ｈ）、７．５（ｍ，２Ｈ）
１３Ｃ｛１Ｈ｝（ＣＤＣｌ３）δ：−１．１、−０．１、２９．２、３３．９、４４．０、４９．３、４９．５、５３．７、１１３．１．１１９．４、１２３．５、１２３．８、１２４．２、１２５．７、１２６．１、１２６．５、１２８．９、１３４．４、１３４．８、１４０．４、１４５．８、１５０．６。
【０２２０】
（Ｄ）Ｎ−（ｔ−ブチル）−Ｎ−（１，１−ジメチル）−１−（３−（２−（３，４−ジヒドロ−２（１Ｈ）−イソキノリニル）−１Ｈ−インデニル）シリル）アミン、ジリチウム塩の調製。
Ｎ−（ｔ−ブチル）−Ｎ−（１，１−ジメチル）−１−（３−（２−（３，４−ジヒドロ−２（１Ｈ）−イソキノリニル）−１Ｈ−インデニル）シリル）アミン５．８５ｇ（１５．５ｍｍｏｌ）をドライボックス中でヘキサン１５０ｍＬに溶解させた。この溶液にｎ−ＢｕＬｉ（１．６Ｍ）１９．５ｍＬ（３１．２ｍｍｏｌ）を約１０分間で滴下した。ｎ−ＢｕＬｉの滴下完了後、溶液を１昼夜攪拌した。生じた沈殿をろ過で集め、ヘキサン５０ｍＬで洗浄し減圧下で乾燥し灰黄色の粉末５．１ｇを得た。収率は８５％であった。
【０２２１】
（Ｅ）ジクロロ（Ｎ−（１，１−ジメチルエチル）−1，1−ジメチル−１−（（１，２，３，３ａ，７ａ−η）−３−（３，４−ジヒドロ−２（１Ｈ）−イソキノリニル）−１Ｈ−インデン−１−イル）シランアミナト−（２−）−Ｎ−）−チタンの調製
Ｎ−（ｔ−ブチル）−Ｎ−（１，１−ジメチル）−１−（３−（３，４−ジヒドロ−２（１Ｈ）−イソキノリニル）−１Ｈ−インデニル）シリル）アミン、ジリチウム塩（１０．０ｇ、２５．７４ｍｍｏｌ）をＴＨＦ１２０ｍＬに溶解させた。この溶液に、ＴＨＦ２００ｍＬ中に懸濁させたＴｉＣｌ３ （ＴＨＦ）３ （９．５４ｇ、２５．７４ｍｍｏｌ）を加えた。１時間後、ＰｂＣｌ２ （４．６５ｇ、１６．７ｍｍｏｌ）を固体として加えた。反応混合物はさらに１時間攪拌した。
溶媒を減圧下で除去した。残留物をトルエン１００ｍＬで抽出し、ヘキサン１５０ｍＬを加え最後に混合物をろ過した。残留物をトルエン／ヘキサン＝１／３混合物６０ｍＬで３回洗浄した。残留物を真空乾燥すると細かい黒色粉末５．０ｇを得た。ろ過母液を冷凍庫におき３．７５ｇの２回目回収物を得た。収率は７１％であった。
【０２２２】
１Ｈ（Ｃ６Ｄ６）δ：０．５（ｓ，３Ｈ）、０．６（３Ｈ）、１．４（ｓ，９Ｈ）、２．６（ｍ，２Ｈ）、［３．６（ｍ，１Ｈ）、３．８（ｍ，１Ｈ）］、［４．２（ｄ，１Ｈ）、４．９（ｄ，１Ｈ）］、６．０（ｓ，１Ｈ）、６．７（ｄ，１Ｈ）、６．９（ｄ，１Ｈ）、７．０（ｍ，４Ｈ）、７．６（ｄｄ，２Ｈ）
１３Ｃ｛１Ｈ｝（Ｃ６Ｄ６）δ：１．２、３．８、２９．６、３２．７、４８．７、５１．８、６１．４、９２．７、１１０．８、１２５．４、１２６．３、１２６．７、１２６．８、１２８．５、１２９．３、１３３．７、１３５．０、１３５．４、１５０．３。
【０２２３】
例８：（Ｎ−（１，１−ジメチルエチル）−1，1−ジメチル−１−（（１，２，３，３ａ，７ａ−η）−３−（３，４−ジヒドロ−２（１Ｈ）−イソキノリニル）−１Ｈ−インデン−１−イル）シランアミナト−（２−）−Ｎ−）−ジメチルチタンの調製
【０２２４】
【化３６】
0004790184.tif 000027
【０２２５】
ジクロロ（Ｎ−（１，１−ジメチルエチル）−1，1−ジメチル−１−（（１，２，３，３ａ，７ａ−η）−３−（２−（１，２，３，４−テトラヒドロ−イソキノリン）−１Ｈ−インデン−１−イル）シランアミナト−（２−）−Ｎ−）−チタン（１０．６ｇ、２１．５ｍｍｏｌ）をエーテル５００ｍＬに溶解した。それからＭｅＬｉ（１．６Ｍ、エーテル）２８．２ｍＬ（４５．１ｍｍｏｌ）を５分間で加えた。混合物の温度を２５℃から２８℃に上昇させると混合物は深紫色から赤褐色に変化した、そして１時間攪拌した。真空で揮発物を除去し残留物をヘキサン１００ｍＬで３回抽出しそれから珪藻土でろ過した。ろ過物は減圧下で乾燥し、ヘキサン２５０ｍＬに再溶解させそれからろ過すると、黒ずんだ残留物１ｇが残った。溶液は冷凍庫へ一昼夜置いた。結晶が生成しているので溶液をデカントし、結晶を冷ヘキサンで洗浄しオレンジレッドの結晶の塊（４．９ｇ）を得た。２回目の回収で良質の物質０．９５ｇが得られた。収量は４．９ｇ＋０．９５ｇ＝５．８５ｇ（６０％）。
【０２２６】
１Ｈ（Ｃ６Ｄ６）δ：０．０（ｓ，３Ｈ）、０．５（ｓ，３Ｈ）、０．７（ｓ，３Ｈ）、０．９（ｓ，３Ｈ）、１．５（ｓ，９Ｈ）、２．６（ｍ，１Ｈ）、２．８（ｍ，１Ｈ）、３．４（ｍ，１Ｈ）、３．６（ｍ，１Ｈ）、４．４（ｄｄＡＢ，２Ｈ）、５．９（ｓ，１Ｈ）、６．８（ｍ，１Ｈ）、６．９（ｍ，１Ｈ）、７．１（ｍ，１Ｈ）、７．５（ｄ，１Ｈ）、７．７（ｄ，１Ｈ）。１３Ｃ｛１Ｈ｝（Ｃ６Ｄ６）δ：２．１、４．５、２９．９、３４．５、４９．０、５１．７、５３．０、５５．１、５８．２、８４．９、１０８．８、１２４．６、１２４．８、１２５．２、１２６．０、１２６．２、１２６．６、１２６．７、１２９．０、１３３．２、１３４．５、１３４．９，１４４．９。
【０２２７】
例９：ジクロロ（Ｎ−（１，１−ジメチルエチル）−1，1−ジフェニル−１−（（１，２，３，３ａ，７ａ−η）−３−（３，４−ジヒドロ−２（１Ｈ）−イソキノリニル）−１Ｈ−インデン−１−イル）シランアミナト−（２−）−Ｎ−）−チタンの調製
【０２２８】
【化３７】
0004790184.tif 000028
【０２２９】
（Ａ）Ｎ−（ｔ−ブチル）−Ｎ−（１，１−ジフェニル）−１−（３−（３，４−ジヒドロ−２（１Ｈ）−イソキノリニル）−１Ｈ−インデニル）シリル）アミンの調製
【０２３０】
【化３８】
0004790184.tif 000029
【０２３１】
１−（１Ｈ−３−インデニル））−３−（３，４−ジヒドロ−２（１Ｈ）−イソキノリニル）リチウム塩（１．０ｇ，３．９５ｍｍｏｌ）のＴＨＦ２０ｍＬ溶液をＮ−（ｔ−ブチル）−Ｎ−（１−クロロ−１，１−ジフェニルシリル）アミン（１．１４ｇ、３．９５ｍｍｏｌ）のＴＨＦ溶液２０ｍＬに１０分以内で加えた。滴下が完了後反応混合物を一昼夜攪拌した。溶媒はそれから減圧下で除去した。残留物をヘキサンで抽出し溶液を珪藻土でろ過した。溶媒を減圧下で除去すると生成物１．７５ｇが残った。収率は８６％であった。
【０２３２】
（Ｂ）Ｎ−（ｔ−ブチル）−Ｎ−（１，１−ジフェニル）−１−（３−（３，４−ジヒドロ−２（１Ｈ）−イソキノリニル）−１Ｈ−インデニル）シリル）アミン、ジリチウム塩の調製
ドライボックス中で、Ｎ−（ｔ−ブチル）−Ｎ−（１，１−ジフェニル）−１−（３−（３，４−ジヒドロ−２（１Ｈ）−イソキノリニル）−１Ｈ−インデニル）シリル）アミン１．７ｇ（３．４ｍｍｏｌ）をヘキサン６０ｍＬに溶解させた。この溶液にｎ−ＢｕＬｉ（１．６Ｍ）４．３５ｍＬ（７ｍｍｏｌ）を約５分間で滴下した。ＢｕＬｉの滴下完了後、溶液を１昼夜攪拌した。生じた沈殿をろ過により集め、ヘキサン４０ｍＬで洗浄し減圧下で乾燥し生成物１．５ｇを得た。収率は８６％であった。
【０２３３】
（Ｃ）ジクロロ（Ｎ−（１，１−ジメチルエチル）−1，1−ジフェニル−１−（（１，２，３，３ａ，７ａ−η）−３−（３，４−−ジヒドロ−２（１Ｈ）−イソキノリニル）−１Ｈ−インデン−１−イル）シランアミナト−（２−）−Ｎ−）−チタンの調製
Ｎ−（ｔ−ブチル）−Ｎ−（１，１−ジフェニル）−１−（３−（３，４−ジヒドロ−２（１Ｈ）−イソキノリニル）−１Ｈ−インデニル）シリル）アミン、ジリチウム塩（１．５ｇ、２．９ｍｍｏｌ）をＴＨＦ４０ｍＬに溶解させた。この溶液を、ＴＨＦ４０ｍＬ中に懸濁させたＴｉＣｌ３ （ＴＨＦ）３ （１．０８ｇ、２．９ｍｍｏｌ）に加えた。１時間後、ＰｂＣｌ２ （０．５３ｇ、１．９ｍｍｏｌ）を固体として加えた。反応混合物をさらに１時間攪拌した。それから減圧下で溶媒を除去した。残留物はトルエン６０ｍＬで抽出し混合物は珪藻土でろ過した。ろ過物は真空で乾燥しそして残留物をヘキサンで粉状にした。残留物はそれからろ過し、ヘキサンで洗浄し、真空乾燥により黒紫色の生成物１．４ｇを得た。収率は７７％であった。
【０２３４】
１Ｈ（Ｃ６Ｄ６）δ：１．６（ｓ，３Ｈ）、２．６（ｍ，２Ｈ）、［３．５（ｍ，１Ｈ）、３．８（ｍ，１Ｈ）］、［４．１（ｄ，１Ｈ）、４．９（ｄ，１Ｈ）］、６．２（ｓ，１Ｈ）、６．６（ｄ，１Ｈ）、６．８（ｍ，３Ｈ）、７．０（ｍ，４Ｈ）、７．３（ｍ，６Ｈ）、７．４（ｄ，１Ｈ）、７．６（ｄ，１Ｈ）、８．０（ｄ，２Ｈ）、８．１（ｄ，２Ｈ）。１３Ｃ｛１Ｈ｝（Ｃ６Ｄ６）δ：２９．５、３３．５、４８．８、５１．８、６１．１、１１２．２、１２５．３、１２６．３、１２６．８、１２８．１、１２８．６、１２８．７、１２９．６，１３０．７８、１３０．８４、１３３．５、
１３４．９、１３６．５，１５１．１。
【０２３５】
例１０：（Ｎ−（１，１−ジメチルエチル）−1，1−ジフェニル−１−（（１，２，３，３ａ，７ａ−η）−３−（３，４−−ジヒドロ−２（１Ｈ）−イソキノリニル）−１Ｈ−インデン−１−イル）シランアミナト−（２−）−Ｎ−）−ジメチルチタンの調製
【０２３６】
【化３９】
0004790184.tif 000030
【０２３７】
ジクロロ（Ｎ−（１，１−ジメチルエチル）−1，1−ジフェニル−１−（（１，２，３，３ａ，７ａ−η）−３−（３，４−−ジヒドロ−２（１Ｈ）−イソキノリニル）−１Ｈ−インデン−１−イル）シランアミナト−（２−）−Ｎ−）−チタン（０．２５ｇ、０．４ｍｍｏｌ）をエーテル３０ｍＬに溶解した。それから、ＭｅＬｉ（１．６Ｍ、エーテル）０．５ｍＬ（０．８ｍｍｏｌ）を加えた。混合物を１時間攪拌した。揮発分を減圧下で除去し残留物をトルエン１０ｍＬに再溶解しそしてろ過した。ろ過物を真空下で乾燥し生ずる残留物をヘキサンに再溶解しそしてろ過した。ろ過物を一点に濃縮すると明るいオレンジ色の固体が析出し始めた。固体をろ過で集めそして乾燥すると０．１１ｇの生成物を得た。収率は４７％であった。
【０２３８】
１Ｈ（Ｃ６Ｄ６）δ：０．２（ｓ，３Ｈ）、１．２（ｓ，３Ｈ）、１．７（ｓ，９Ｈ）、２．６（ｍ，１Ｈ）、２．８（ｍ，１Ｈ）、３．２５（ｍ，１Ｈ）、３．６（ｍ，１Ｈ）、４．２（ｄ，１Ｈ）、４．５（ｄ，２Ｈ）、５．９（ｓ，１Ｈ）、６．６（ｍ，２Ｈ）、７．０（ｍ，４Ｈ）、７．２５（ｍ，６Ｈ）、７．６（ｄ，１Ｈ）、７．８（ｄ，２Ｈ）、８．２（ｍ，２Ｈ）。
１３Ｃ｛１Ｈ｝（Ｃ６Ｄ６）δ：２９．９、３５．２、４９．０、５２．７、５７．７、１０９．８，１２４．４、１２５．１６、１２５．２４、１２６．１１、１２６．２８、１２６．５３、１２６．７９、１２８．２、１２８．４、１２８．８８、１２８．９１、１３０．０４、１３０．１４，１３４．３５、１３４．８、１３６．２６、１３６．６、１３７．１、１３７．８、１４５．９。
【０２３９】
例１１：（Ｎ−（１，１−ジメチルエチル）−1，1−ジメチル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−ビス（トリメチルシリルメチル）チタンの調製
【０２４０】
【化４０】
0004790184.tif 000031
【０２４１】
ドライボックス中で、：ジクロロ（Ｎ−（１，１−ジメチルエチル）−1，1−ジメチル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン錯体（１．０ｇ、２．１ｍｍｏｌ、例１）をトルエン４０ｍＬに部分的に溶解させた。この溶液に、マグネシウムクロリドトリメチルシリルメチル（ＭｇＣｌＣＨ２ＴＭＳ）（エーテル中１Ｍ）４．３８ｍＬ（４．３８ｍｍｏｌ）を２分間攪拌しながら滴下した。グリニャール試薬の滴下が完了後、溶液を４時間攪拌した。溶液のプロトンＮＭＲスペクトルはジアルキル錯体への転化が不十分であることを示した。ＭｇＣｌＣＨ２ＴＭＳ溶液（２．０ｍＬ）を反応混合物に追加し反応混合物を一昼夜攪拌した。１Ｈ  ＮＭＲの分析結果は、反応混合物中で実質上ジアルキル錯体への完全な転化とグリニャール試薬の残余量を示した。トルエンを減圧下で除去し残留物をヘキサン２０ｍＬに溶解させそしてろ過した。混合物の容積を１４ｍＬに減少させそして容器を冷凍庫中に−２７℃で４８時間置いた。溶媒をデカントし残った暗赤色の結晶物質をヘキサン３ｍＬで洗浄した。減圧下で乾燥して純粋な錯体０．３２ｇを得た。
【０２４２】
１Ｈ（Ｃ６Ｄ６）δ：−０．８９（ｄ，１Ｈ，２ＪＨ−Ｈ＝１２．０Ｈｚ）、０．０９（ｓ，９Ｈ）、０．１８（ｓ，９Ｈ）、０．５９（ｓ，３Ｈ）、０．６９（ｓ，３Ｈ）、０．８７（ｄ，１Ｈ，２ＪＨ−Ｈ＝１１．７Ｈｚ）、０．９５（ｄ，１Ｈ，２ＪＨ−Ｈ＝１０．５Ｈｚ）、１．３５（ｄ，１Ｈ，２ＪＨ−Ｈ＝１０．８Ｈｚ）、１．５０（ｓ，９Ｈ）、４．８５（ｓ，４Ｈ）、５．４９（ｓ，１Ｈ）、６．８５（ｄｄｄ，１Ｈ，３ＪＨ−Ｈ＝８．６Ｈｚ、３ＪＨ−Ｈ＝６．６Ｈｚ，４ＪＨ−Ｈ＝０．９Ｈｚ）、７．０−７．１（ｍ，５Ｈ）、７．５６（ｄ，１Ｈ，３ＪＨ−Ｈ＝８．７Ｈｚ）、７．７９（ｄ，１Ｈ，３ＪＨ−Ｈ＝８．７Ｈｚ）。
１３Ｃ｛１Ｈ｝（Ｃ６Ｄ６）δ：２．６３、３．１４、３．７２、４．７１、３４．１８、５７．００、５８．９１、６９．５９、７７．１２、８５．６０、１００．７９、１２２．６１、１２３．９０、１２４．２４、１２５．０４、１２５．２０、１２７．５５、１２８．４５、１３３．８０、１３７．５２、１４４．６６。
【０２４３】
例１２：：（Ｎ−（１，１−ジメチルエチル）−1，1−ジフェニル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−ビス（トリメチルシリルメチル）チタンの調製
【０２４４】
【化４１】
0004790184.tif 000032
【０２４５】
ドライボックス中で、：ジクロロ（Ｎ−（１，１−ジメチルエチル）−1，1−ジフェニル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン錯体（０７７ｍｍｏｌ、例４）の０．４６６ｇをジエチルエーテル２５ｍＬに部分的に溶解させた。この溶液に、マグネシウムクロリドトリメチルシリルメチル（ＭｇＣｌＣＨ２ＴＭＳ）（エーテル中１Ｍ）１．６２ｍＬ（１．６２ｍｍｏｌ）を２分間攪拌しながら滴下した。グリニャール試薬の滴下が完了後、溶液を２時間攪拌した。その後、トルエン２０ｍＬを加え更に２時間攪拌を続けた。溶媒混合物を減圧下で除去し残留物はヘキサン４０ｍＬで抽出した。溶液をろ過し、ろ過物は減圧下で蒸発乾燥させた。ヘキサンでの抽出をもう１回繰り返した。溶媒を除去すると０．３３４ｇの赤い固体が得られた。この物質の半分をヘキサン４ｍＬに溶解させ、バイアル壜で冷凍庫中に−２７℃で一昼夜置いた。冷却後、溶液をデカントし生じた赤色の結晶固体を冷ヘキサンで洗浄し減圧下で乾燥した。
【０２４６】
１Ｈ（Ｃ６Ｄ６）δ：０．６７（ｄ，１Ｈ，２ＪＨ−Ｈ＝１１．７Ｈｚ）、０．１４
（ｓ，９Ｈ）、０．１９（ｓ，９Ｈ）、１．１０（ｄ，１Ｈ，２ＪＨ−Ｈ＝１１．７Ｈｚ）、１．３２（ｓ，２Ｈ）、１．６８（ｓ，９Ｈ）、４．７５（ｄ，１Ｈ，２ＪＨ−Ｈ＝１２Ｈｚ）、４．８９（ｄ，１Ｈ，２ＪＨ−Ｈ＝１２Ｈｚ）、５．７４（ｓ，１Ｈ）、６．７１（ｄｄ，１Ｈ，３ＪＨ−Ｈ＝８．３Ｈｚ、３ＪＨ−Ｈ＝６．９Ｈｚ）、６．９４−７．１０（ｍ，５Ｈ）、７．７７（ｄ，１Ｈ，３ＪＨ−Ｈ＝８．７Ｈｚ）、８．０２（ｍ，２Ｈ）、８．１２（ｍ，２Ｈ）。  １３Ｃ｛１Ｈ｝（Ｃ６Ｄ６）δ：２．５１、３．２９、３５．１０、５６．８１、５８．４０、６９．３１、８０．９４、８４．０８、１０１．８２、１２２．３９、１２４．３０、１２４．６５、１２４．７０、１２５．０６、１２７．４９、１２７．９０、１２８．０５、１２９．１５、１２９．８３、１２９．９０、１３３．８７、１３６．２９、１３６．７２、１３７．１９、１３７．５５、１３７．７７、１４５．９９。
【０２４７】
例１３：（Ｎ−（１，１−ジメチルエチル）−1，1−ジフェニル−１−（（１，２，３，３ａ，７ａ−η）−３−（３，４−−ジヒドロ−２（１Ｈ）−イソキノリニル）−１Ｈ−インデン−１−イル）シランアミナト−（２−）−Ｎ−）ビス（トリメチルシリルメチル）チタンの調製
【０２４８】
【化４２】
0004790184.tif 000033
【０２４９】
ジクロロ（Ｎ−（１，１−ジメチルエチル）−1，1−ジフェニル−１−（（１，２，３，３ａ，７ａ−η）−３−（３，４−ジヒドロ−２（１Ｈ）−イソキノリニル）−１Ｈ−インデン−１−イル）シランアミナト−（２−）−Ｎ−）−チタン（０．２５ｇ、０．４ｍｍｏｌ、例９）をトルエン３０ｍＬに溶解した。それからＭｇＣｌＣＨ２ＴＭＳ（エーテル中１Ｍ）０．８ｍＬ（０．８ｍｍｏｌ）を加えた。混合物を４８時間攪拌した。溶媒を減圧下で除去しそして残留物をヘキサンに再溶解させそしてろ過した。ろ過物を真空下で乾燥して暗赤色の油状物質０．２ｇを得た。収率は６９％であった。
【０２５０】
１Ｈ（Ｃ６Ｄ６）δ：−０．９（ｄ）、０．１２（ｓ，９Ｈ）、０．２５（ｓ，９Ｈ）、０．８８（ｍ）、１．２（ｍ）、１．６（ｓ，９Ｈ）、２．７（ｍ）、２．８（ｍ）、３．５（ｍ）、４．４（ｄ）、４．６（ｄ）、６．０（ｓ，１Ｈ）、６．６（ｍ）、６．９（ｍ）、７．０（ｍ）、７．２（ｍ）、７．３（ｄ）、７．７（ｄ）、７．９（ｄ）、８．２（ｄ）。
１３Ｃ｛１Ｈ｝（Ｃ６Ｄ６）δ：２．３、２．５［Ｓｉ（ＣＨ３）３］、３．１、３．４［Ｓｉ（ＣＨ３）３］、２９．６、３５．０、４９．５、５３．４、５８．４、７０．０、８７．０、１０７．８、１２４．４、１２４．９、１２５．３、１２６．４、１２６．５、１２６．７、１２９．０、１２９．５、１３０．１、１３３．４、１３４．３、１３４．７、１３６．４、１３６．６、１３７．２、１３７．７、１４７．４。
【０２５１】
エチレン／１−オクテン重合条件
全ての液体及びガスフィードは反応器に導入する前にアルミナや汚染物質除去剤（エンゲルハルトケミカル社から市販されている商標名Ｑ−５）のカラムを通した。触媒成分はグローブボックス中でアルゴンまたは窒素を含む雰囲気中で取り扱う。２リッターの攪拌機付き反応器に混合アルカン溶媒７４０ｇと１−オクテンコモノマー１１８ｇを充填する。分子量調節剤として、７５ｍＬタンクから差分圧力増加によって、２５ｐｓｉ（０．２ＭＰａ）で水素を加える。反応器を所望の重合温度まで加熱しそしてエチレンを５００ｐｓｉｇ（３．４ＭＰａ）で飽和させる。希釈トルエン溶液としての金属錯体及びトルエンまたはメチルシクリヘキサン希釈溶液としての助触媒を１：１モル比で混合しそして触媒貯層に移しそれから反応器に注入した。９−１１を除く全ての実験での助触媒はメチルジ（オクタデシル）アンモニウムテトラキス（ペンタフルオロ−フェニル）ボレートである。（そのアンモニウムカチオンはメチルビス（タロウ）アミンとして市販されているアミンの混合物から導かれる）。実験（ラン）９−１１の助触媒はトリス（ペンタフルオロ−フェニル−ボラン）である。重合条件は、要求あり次第加えられるエチレンで１５分間維持された。反応溶液は反応器から取り出され、イソプロピルアルコールで急冷され、約６７ｍｇ／１００ｇポリマーのヒンダードフェノール抗酸化剤（チバガイギー社のイルガノックス１０１０）及び約１３３ｍｇ／１００ｇポリマーのリン系安定剤（チバガイギー社のイルガフォス１６８）を含むトルエン溶液を加えることによって安定化させた。
【０２５２】
重合実験の間で、洗浄サイクルは混合アルカン８５０ｇを反応器に加え１５０℃に加熱することで行われた。それから反応器は新しい重合実験を始める前に加熱した溶媒をただちに空にした。
ポリマーは真空乾燥器中で１４０℃で約２０時間乾燥することで回収した。密度の値は空気中及びメチルエチルケトン中に浸漬したときのポリマー質量から導かれる。ミクロメルトインデックス値（ＭＭＩ）はカスタムインスツルメント社のモデルＣＳ−１２７ＭＦ−０１５装置を使用して１９０℃で得られ、次式で計算される：ＭＭＩ＝１／（０．００３４３ｔ−０．００２５１）、ここでｔは装置で測定されるときの時間で秒であらわす。結果を表１に示す。
【０２５３】
【表１】
0004790184.tif 000034
【０２５４】
例１４：ジクロロ（Ｎ−（１，１−ジメチルエチル）−1，1−（４−ブチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンの調製
【０２５５】
【化４３】
0004790184.tif 000035
【０２５６】
Ａ）テトラメチルシラン［ＭｇＣｌ］２（ＴＨＦ）６
Ｍｅ２Ｓｉ（ＣＨ２Ｃｌ）２ 、２．５ｇ、１５．９ｍｍｏｌのジエチルエーテル溶液４９ｍＬにＭｇチップの０．８５１ｇ、３５．０ｍｍｏｌを加えた。一昼夜攪拌後、大量の白色固体が認められた。溶媒を減圧下で除去しテトラヒドロフラン（ＴＨＦ）４０ｍＬと置き換えた。ＴＨＦを加えることで、白色固体は全て溶解した。さらに２４時間攪拌した後、ヘキサン約２０ｍＬを加えそして溶液をろ過した。ろ過物は冷凍庫（−２７℃）に一昼夜置かれた。溶媒をデカントし大量の色のない結晶を冷ヘキサン２０ｍＬで２回洗浄した。固体を減圧下で乾燥すると２．７５３ｇの生成物がＴＨＦ６付加物として得られた。収率は２７．１％。
【０２５７】
１Ｈ  ＮＭＲ（ＴＨＦ−ｄ８）δ：−１．８１（ｓ、４Ｈ）、−０．２１（ｓ、６Ｈ）、１．７７（ｍ、２８Ｈ、ＴＨＦ）、３．６６（ｍ、２８Ｈ、ＴＨＦ）。
１３Ｃ｛１Ｈ｝ＮＭＲ（ＴＨＦ−ｄ８）δ：−２．５０、９．１４、２６．３７（ＴＨＦ）、６８．４６（ＴＨＦ）。
【０２５８】
Ｂ）ジクロロ（Ｎ−（１，１−ジメチルエチル）−1，1−ジ（４−メチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン
【０２５９】
ｉ）（ｐ−Ｂｕ−Ｐｈ）２ＳｉＣｌ２の調製
窒素雰囲気下のリフラックスコンデンサーと２５０ｍＬ滴下ロートを備えた２５０ｍＬの三つ首丸底フラスコにＭｇチップ４．８７ｇ（０．２ｍｏｌ）を入れた。１−ブロモ−４−ブチルベンゼン（４２．６ｇ、０．２ｍｏｌ）とＴＨＦ８０ｍＬを滴下ロートから加えた。この後、ブロモベンゼン／ＴＨＦ溶液１０ｍＬを少量のエチルブロマイドとともにＭｇチップに加えた。溶液は反応が始まるまで攪拌された。ブロモベンゼン／ＴＨＦ溶液の残りをリフラックスが起こるように滴下した。ブロモベンゼン／ＴＨＦ溶液の滴下後、マグネシウムが消費されるまで混合物をリフラックスで加熱した。生成したグリニャール試薬を窒素雰囲気下のリフラックスコンデンサー付き２５０ｍＬの三つ首丸底フラスコに取り付けた２５０ｍＬ滴下ロートに移した。丸底フラスコに、ヘプタン１００ｍＬを入れ、ついでＳｉＣｌ４ （１５．３ｇ、０．０９０ｍｏｌ）を入れた。この溶液に、グリニャール溶液を滴下した。滴下終了後、生成混合物を２時間還流させそれから室温まで冷却した。不活性雰囲気下で溶液をろ過した。残りの塩はさらにヘプタン４０ｍＬで３回洗浄し、ろ過したのち元のヘプタン溶液と一緒にした。それから、ヘプタンを常圧蒸留により除去した。得られた粘凋な油状物を２１０℃、１ｍｍＨｇ（１３３Ｐａ）で真空蒸留し所望の生成物１９．３ｇ（５８％）を得た。
【０２６０】
ｉｉ）ビス（４−ｎ−ブチルフェニル）（ｔ−ブチルアミド）クロロシランの調製
ジクロロ−ジ（４−ｎ−ブチルフェニル）シラン（４．５７２ｇ、１２．５１ｍｍｏｌ）をメチレンクロライド４５ｍＬに溶解した。この溶液に、ｔ−ＢｕＮＨ２ の１．８３ｇ、２５．０３ｍｍｏｌを加えた。一昼夜攪拌後、溶媒を減圧下で除去した。残留物はヘキサン４５ｍＬで抽出しついでろ過した。溶媒を減圧下で除去すると所望の生成物４．８５２ｇが残った。
【０２６１】
ｉｉｉ）（４−ｎ−Ｂｕ−Ｐｈ）２Ｓｉ（３−イソインドリノ−インデニル）（ＮＨ−ｔ−Ｂｕ）の調製
【０２６２】
【化４４】
0004790184.tif 000036
【０２６３】
ＴＨＦ２０ｍＬに溶解した（４−ｎ−Ｂｕ−Ｐｈ）２Ｓｉ（Ｃｌ））（ＮＨ−ｔ−Ｂｕ）４．６１２ｇ（１１．４７ｍｍｏｌ）にＴＨＦ３０ｍＬに溶解したリチウム１−イソインドリノ−インデニド２．７４４ｇ（８．３７ｍｍｏｌ）を加えた。反応混合物を一昼夜攪拌した後、溶媒を減圧下で除去した。残留物をヘキサン５０ｍＬで抽出しろ過した。溶媒を除去すると、６．８７０ｇの生成物を非常に粘凋な赤褐色の油状物として得た。収率は９１．０％であった。
【０２６４】
ｉｖ）（４−ｎ−Ｂｕ−Ｐｈ）２Ｓｉ（３−イソインドリノ−インデニル）（ＮＨ−ｔ−Ｂｕ）ジリチウム塩の調製
（４−ｎ−Ｂｕ−Ｐｈ）２Ｓｉ（３−イソインドリノ−インデニル）（ＮＨ−ｔ−Ｂｕ）６．１８６ｇ（１０．３３ｍｍｏｌ）を含むヘキサン溶液５０ｍＬに１．６Ｍのｎ−ＢｕＬｉ溶液１３．５ｍＬを加えた。ｎ−ＢｕＬｉ溶液を加えて数分後に黄色の沈殿物が現われた。一昼夜攪拌後、黄色の沈殿物をフリット上に集めヘキサン２０ｍＬで４回洗浄し減圧下で乾燥すると所望の生成物４．４２ｇを黄色粉末として得た。収率は７０．０％であった。
【０２６５】
ｖ）ジクロロ（Ｎ−（１，１−ジメチルエチル）−1，1−（４−ブチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンの調製
ドライボックス中でＴｉＣｌ３ （ＴＨＦ）３ ２．６２ｇ（７．１０ｍｍｏｌ）をＴＨＦ４０ｍＬ中に懸濁させた。この溶液に、ＴＨＦ６０ｍＬ中に溶解した（４−ｎ−Ｂｕ−Ｐｈ）２Ｓｉ（３−イソインドリノ−インデニル）（ＮＨ−ｔ−Ｂｕ）ジリチウム塩４．３２ｇ（７．０７ｍｍｏｌ）を２分以内で加えた。その溶液をそれから６０分間攪拌した。その後、ＰｂＣｌ２ （４．６０ｍｍｏｌ）１．２８ｇを加え溶液を６０分間攪拌した。それから減圧下でＴＨＦを除去した。残留物はトルエン５０ｍＬで抽出しろ過した。溶媒を減圧下で除去すると黒色の結晶性固体が残った。ヘキサンを加え（３５ｍＬ）そしてその黒色懸濁物を０．５時間攪拌した。固体をフリット上に集め、ヘキサン３０ｍＬで２回洗浄し減圧下で乾燥して４．６８ｇの所望の生成物を黒青色の結晶性固体として得た。収率は９２．４％であった。
【０２６６】
例１５：（Ｎ−（１，１−ジメチルエチル）−1，1−（４−ｎ−ブチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−ジメチルチタンの調製
【０２６７】
【化４５】
0004790184.tif 000037
【０２６８】
ジクロロ（Ｎ−（１，１−ジメチルエチル）−1，1−（４−ｎ−ブチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（１．６１ｇ，２．２５ｍｍｏｌ、例１４）をトルエン３５ｍＬに懸濁させた。この懸濁液に１．６Ｍ  ＭｅＬｉエーテル溶液３ｍＬを加えた。反応物の色は瞬時に暗緑黒色から暗赤色に変化した。１時間攪拌後、溶媒を減圧下で除去した。残留物をヘキサン５５ｍＬで抽出しろ過した。溶媒を除去すると１．４６ｇの所望の生成物を褐色の固体として得た。
【０２６９】
例１６：（Ｎ−（１，１−ジメチルエチル）−1，1−（４−ｎ−ブチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（ＩＩ）１，３−ペンタジエンの調製
【０２７０】
【化４６】
0004790184.tif 000038
【０２７１】
ジクロロ（Ｎ−（１，１−ジメチルエチル）−1，1−（４−ｎ−ブチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（１．２６６ｇ，１．７７ｍｍｏｌ、例１４）をヘキサン６０ｍＬに懸濁させた。この混合物をゆっくりリフラックスさせ、それからピペリレン０．９ｍＬ（０．８９ｍｍｏｌ）を加え引き続きＢｒＭｇＢｕ（ＴＨＦ中２Ｍ）の１．８６ｍＬ（３．７２ｍｍｏｌ）を加えた。室温まで冷却後、溶液をろ過し、溶媒を減圧下で除去すると１．３０ｇの所望の生成物を黒色ガラス状の固体として得た。
【０２７２】
例１７：（Ｎ−（１，１−ジメチルエチル）−1，1−（４−ｎ−ブチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−［ジメチルシリレン）ビス（メチレン）］チタンの調製
【０２７３】
【化４７】
0004790184.tif 000039
【０２７４】
ジクロロ（Ｎ−（１，１−ジメチルエチル）−1，1−（４−ｎ−ブチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（２．３３ｇ，３．２６ｍｍｏｌ、例１４）を含むトルエン５０ｍＬ溶液にＭｅ２Ｓｉ（ＣＨ２ＭｇＣｌ）２（ＴＨＦ）９ ３．６２ｇ、４．２３ｍｍｏｌを固体として加えた。一昼夜室温で攪拌後、溶液の色は緑黒色から赤色に変化した。溶媒を減圧下で除去すると赤いガラス状の固体を得た。この物質をヘキサン４０ｍＬで再溶解し細かいフリット上でろ過した。溶媒を除去すると２．１６ｇの生成物を赤いガラス状の固体として得た。収率は８９％であった。
【０２７５】
１Ｈ  ＮＭＲ（Ｃ６Ｄ６）δ：−０．０３（ｓ，３Ｈ）、０．４４（ｓ，３Ｈ）、０．６２（ｄ，１Ｈ，２ＪＨ−Ｈ＝１２．６Ｈｚ）、０．８３（ｑ，６Ｈ，３ＪＨ−Ｈ＝７．９Ｈｚ）、１．２４（ｍ，４Ｈ）、１．５２（ｍ，４Ｈ）、１．５４（ｓ，９Ｈ）、２．３４（ｓ，２Ｈ）、２．４５（ｄ，１Ｈ，２ＪＨ−Ｈ＝１３．４Ｈｚ）、２．５２（ｔ，４Ｈ，３ＪＨ−Ｈ＝７．８Ｈｚ）、４．６１（ｍ，２Ｈ）、５．８４（ｓ，１Ｈ）、６．７４（ｔ，１Ｈ，３ＪＨ−Ｈ＝７．７Ｈｚ）、６．８９（ｄ，１Ｈ，３ＪＨ−Ｈ＝８．７Ｈｚ）、６．９４（ｍ，２Ｈ）、７．０５（ｍ，２Ｈ）、７．１５（ｄ，２Ｈ，３ＪＨ−Ｈ＝７．５Ｈｚ）、７．２６（ｄ，２Ｈ，３ＪＨ−Ｈ＝７．８Ｈｚ）、７．３１（ｄ，１Ｈ，３ＪＨ−Ｈ＝９．０Ｈｚ）、７．５７（ｄ，１Ｈ，３ＪＨ−Ｈ＝８．７Ｈｚ）、８．１３（ｄ，２Ｈ，３ＪＨ−Ｈ＝７．８Ｈｚ）、８．１７（ｄ，２Ｈ，３ＪＨ−Ｈ＝７．８Ｈｚ）。
１３Ｃ｛１Ｈ｝ＮＭＲ（Ｃ６Ｄ６）δ：−１．０８、−０．２８、１４．１１、１４．１５、３３．７０、３３．７８、３５．９１、３６．０６、５６．６３、５６．８８、８０．３１、８４．３５、８５．２４、１０３．８１、１２２．６１、１２２．８１、１２２．８２、１２４．２７、１２４．３６、１２７．３４、１２８．４７、１２８．５１、１２９．７２、１３１．０３、１３４．８７、１３５．００、１３６．６６、１３７．１６、１３７．７９、１４３．３６、１４４．６６、１４４．８５。
ＨＲＭＳ（ＥＩ）：Ｃ３９Ｈ４６Ｎ２Ｓｉ２Ｔｉの計算値（Ｍ）＋ ６４６．２６７９
実測値        ６４６．２６４０
分析：Ｃ３９Ｈ４６Ｎ２Ｓｉ２Ｔｉの計算値：Ｃ，７２．４２；Ｈ，７．１７；Ｎ，４．３３。実測値：Ｃ，７２．７８；Ｈ，７．５３；Ｎ，４．１３。
【０２７６】
エチレン／オクテンの共重合
実験１−３０の反応条件は、触媒と助触媒、メチルジ（Ｃ１４−１８アルキル）アンモニウムテトラキス（ペンタフルオロ−フェニル）ボレートのトルエン溶液を使用して実質上繰り返し行った。結果を表２に示す。
【０２７７】
【表２】
0004790184.tif 000040
【０２７８】
例１８：（Ｎ−（１，１−ジメチルエチル）−1，1−（４−メチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−ビス［（トリメチルシリル）メチル］−チタンの調製。
【０２７９】
【化４８】
0004790184.tif 000041
【０２８０】
ドライボックス中で、ジクロロ（Ｎ−（１，１−ジメチルエチル）−1，1−（４−メチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン３．４２ｇ（５．４２ｍｍｏｌ）（実質上例５に従って調製される）をトルエン７０ｍＬに部分溶解させた。この溶液に１分間攪拌しながらＬｉＣＨ２ ＴＭＳ（ペンタン中１Ｍ）１１．６ｍＬ（１１．６ｍｍｏｌ）を滴下した。リチウム試薬の滴下終了後、溶液を室温で１５時間攪拌した。反応混合物をろ過し溶媒を減圧下で除去した。生じた固体をトルエン１５ｍＬに再溶解させヘキサン４５ｍＬを加えた。溶液をろ過し溶媒を減圧下で除去すると赤褐色の結晶性固体が残った。ヘキサン（２５ｍＬ）を加え混合物を１０分間攪拌しそれから冷凍庫中に２４時間置いた。赤い結晶性固体をろ過で集め、冷ヘキサン８ｍＬで２回洗浄し、それから減圧下で乾燥すると所望の生成物２．７２２ｇが得られた。
【０２８１】
１Ｈ  ＮＭＲ（Ｃ６Ｄ６）δ：−０．６７（ｄ，２Ｈ，２ＪＨ−Ｈ＝１１．７Ｈｚ、−ＣＨ２Ｓｉ（ＣＨ３）３）、０．１４（ｓ，９Ｈ，−ＣＨ２Ｓｉ（ＣＨ３）３）、０．２０（ｓ，９Ｈ，−ＣＨ２Ｓｉ（ＣＨ３）３）、１．１０（ｄ，２Ｈ，２ＪＨ−Ｈ＝１２．０Ｈｚ、−ＣＨ２Ｓｉ（ＣＨ３）３）、１．３１（ｍ，２Ｈ，、−ＣＨ２Ｓｉ（ＣＨ３）３）、１．７１（ｓ，９Ｈ，Ｃ（ＣＨ３）３）、２．１３（ｓ，６Ｈ）、４．７７（ｄ，２Ｈ，２ＪＨ−Ｈ＝１２．０Ｈｚ）、４．９１（ｄ，２Ｈ，２ＪＨ−Ｈ＝１２．０Ｈｚ）、５．７８（ｓ，１Ｈ）、６．７３（ｔ，１Ｈ，３ＪＨ−Ｈ＝７．７Ｈｚ）、６．９８（ｍ，３Ｈ）、７．０５（ｍ，２Ｈ）、７．１３（ｄ，２Ｈ，３ＪＨ−Ｈ＝７．８Ｈｚ）、７．２０（ｄ，２Ｈ，３ＪＨ−Ｈ＝７．８Ｈｚ）、７．３３（ｄ，１Ｈ，３ＪＨ−Ｈ＝８．４Ｈｚ）、７．７８（ｄ，１Ｈ，３ＪＨ−Ｈ＝９．０Ｈｚ）、７．９８（ｄ，２Ｈ，３ＪＨ−Ｈ＝７．５Ｈｚ）、８．０６（ｄ，２Ｈ，３ＪＨ−Ｈ＝７．８Ｈｚ）。
１３Ｃ｛１Ｈ｝ＮＭＲ（Ｃ６Ｄ６）δ：２．７４、３．５２、２１．４７、２１．５０、３５．３３、５７．０３、５８．７４、６９．０８、８０．５０、８４．９２、１０２．３４、１２２．５７、１２４．４２、１２４．７８、１２４．９２、１２５．１２、１２７．５５、１２８．９２、１２９．０９、１２９．４９、１３３．９９、１３４．３０、１３４．６０、１３６．６５、１３７．０９、１３７．４３、１３９．７２、１３９．８３、１４６．１１。
ＨＲＭＳ（ＥＩ）：Ｃ４３Ｈ５８Ｎ２Ｓｉ３Ｔｉの計算値（Ｍ）＋ ７３５．３４６５
実測値        ７３５．３４６１
分析：Ｃ４３Ｈ５８Ｎ２Ｓｉ３Ｔｉの計算値：Ｃ，７０．２６；Ｈ，７．９５；Ｎ，３．８１。実測値：Ｃ，６５．９６；Ｈ，８．７４；Ｎ，２．１１。
化合物のＸ線構造（ＯＲＴＥＰ）を図３に示す。
【０２８２】
例１９：（Ｎ−（１，１−ジメチルエチル）−1，1−ジ（４−メチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−［（ジメチルシリレン）ビス（メチレン）］−チタンの調製
【０２８３】
【化４９】
0004790184.tif 000042
【０２８４】
Ａ）テトラメチルシラン［ＭｇＣｌ］２（ＴＨＦ）６
Ｍｅ２Ｓｉ（ＣＨ２Ｃｌ）２ ２．５ｇ、１５．９ｍｍｏｌのジエチルエーテル４０ｍＬに０．８５１ｇ、３５．０ｍｍｏｌのＭｇチップを加えた。一昼夜攪拌後、大量の白色固体が認められた。溶媒を減圧下で除去しＴＨＦ４０ｍＬに置換した。ＴＨＦを加えると白色固体は全て溶解した。さらに２４時間攪拌後、ヘキサン約２０ｍＬを加え溶液をろ過した。ろ過物は一昼夜冷凍庫（−２７℃）に置いた。溶媒をデカントし大量の無色の結晶を冷ヘキサン２０ｍＬで２回洗浄した。固体はそれから減圧下で乾燥し２．７５３ｇの生成物をＴＨＦ６量体付加物として得た。収率は２７．１％であった。
【０２８５】
１Ｈ  ＮＭＲ（ＴＨＦ−ｄ８）δ：−１．８１（ｓ、４Ｈ）、−０．２１（ｓ、６Ｈ）、１．７７（ｍ、２８Ｈ、ＴＨＦ）、３．６６（ｍ、２８Ｈ、ＴＨＦ）。
１３Ｃ｛１Ｈ｝ＮＭＲ（ＴＨＦ−ｄ８）δ：−２．５０、９．１４、２６．３７（ＴＨＦ）、６８．４６（ＴＨＦ）。
【０２８６】
Ｂ）：（Ｎ−（１，１−ジメチルエチル）−1，1−ジ（４−メチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−［（ジメチルシリレン）ビス（メチレン）］−チタンの調製
ジクロロ（Ｎ−（１，１−ジメチルエチル）−1，1−ジ（４−メチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタン（実質的に例５の技術にしたがって調製した）０．６０ｇ、０．９５ｍｍｏｌを含むトルエン溶液５０ｍＬにＭｅ２Ｓｉ（ＣＨ２ＭｇＣｌ）２（ＴＨＦ）６ ０．６６７ｇ、１．０５ｍｍｏｌを固体として加えた。２時間室温で攪拌後、プロトンＮＭＲ分析の結果は生成物が約７０％の転化率であることを示した。さらに２日攪拌後、１Ｈ  ＮＭＲスペクトルは変化しなかった。さらに、グリニャール試薬０．２５ｇを加えた。数分で反応混合物は黄緑色から赤色に変わった。さらに６時間攪拌後、溶媒を減圧下で除去した。残留物をヘキサン４０ｍＬで抽出しろ過した。溶媒を減圧下で除去すると赤いガラス状の固体が得られた。固体をヘキサン１５ｍＬに再溶解した。一昼夜室温に置いた後、溶媒をデカントし赤い結晶を冷ヘキサン２ｍＬで２回洗浄した。この結晶を減圧下で乾燥し０．４４８ｇの所望の生成物を得た。収率は７２．９％であった。
【０２８７】
１Ｈ  ＮＭＲ（Ｃ６Ｄ６）δ：−０．０４（ｓ，３Ｈ）、０．４４（ｓ，３Ｈ）、０．６３（ｄ，１Ｈ，２ＪＨ−Ｈ＝１２．９Ｈｚ）、１．５２（ｓ，９Ｈ）、２．１５（ｓ，６Ｈ）、２．３４（ｍ，２Ｈ）、２．４５（ｄ，１Ｈ，２ＪＨ−Ｈ＝１２．９Ｈｚ）、４．６１（ｍ，４Ｈ）、５．８１（ｓ，１Ｈ）、６．７４（ｔ，１Ｈ，３ＪＨ−Ｈ＝７．８Ｈｚ）、６．８８（ｄ，１Ｈ，３ＪＨ−Ｈ＝６．６Ｈｚ）、６．９２（ｍ，２Ｈ）、７．０５（ｍ，２Ｈ）、７．１５（ｄ，２Ｈ，３ＪＨ−Ｈ＝８．１Ｈｚ）、７．２１（ｄ，２Ｈ，３ＪＨ−Ｈ＝８．１Ｈｚ）、７．３７（ｄ，１Ｈ，３ＪＨ−Ｈ＝８．４Ｈｚ）、７．５６（ｄ，１Ｈ，３ＪＨ−Ｈ＝８．４Ｈｚ）、８．０９（ｄ，２Ｈ，３ＪＨ−Ｈ＝６．９Ｈｚ）、８．１１（ｄ，２Ｈ，３ＪＨ−Ｈ＝７．２Ｈｚ）。
１３Ｃ｛１Ｈ｝ＮＭＲ（Ｃ６Ｄ６）δ：−１．１０、−０．３０、２１．５０、２１．５６、３５．８７、５６．６２、５６．８８、８０．２７、８４．４０、８５．１５、１０３．７５、１２２．６１、１２２．８１、１２３．８３、１２４．２９、１２４．３７、１２７．３５、１２９．１２、１２９．６８、１３０．９８、１３４．５８、１３４．６１、１３６．６５、１３７．１４、１３７．７８、１３９．６６、１３９．８６、１４３．３３。
ＨＲＭＳ（ＥＩ）：Ｃ３９Ｈ４６Ｎ２Ｓｉ２Ｔｉの計算値（Ｍ）＋ ６４６．２６７９
実測値        ６４６．２６４０
分析：Ｃ３９Ｈ４６Ｎ２Ｓｉ２Ｔｉの計算値：Ｃ，７２．４２；Ｈ，７．１７；Ｎ，４．３３。実測値：Ｃ，７２．７８；Ｈ，７．５３；Ｎ，４．１３。
化合物のＸ線構造（ＯＲＴＥＰ）を図４に示す。
【０２８８】
例２０：ジクロロ（Ｎ−（１，１−ジメチルエチル）−1，1−ジフェニル−１−（（１，２，３，３ａ，７ａ−η）−３−（１−ピロリジニル）−１Ｈ−インデン−１−イル）シランアミナト−（２−）−Ｎ−）−チタンの調製
【０２８９】
【化５０】
0004790184.tif 000043
【０２９０】
（Ａ）Ｎ−（ｔ−ブチル）−Ｎ−（１−クロロ−１，１−ジフェニルシリル）アミンの調製
ヘキサン３００ｍＬ中のジクロロジフェニルシラン１２．６６ｇ（５０．０ｍｍｏｌ）溶液にｔ−ブチルアミン７．３８ｇ（１０１ｍｍｏｌ）を加えた。反応混合物を一昼夜攪拌後ろ過した。ヘキサンを減圧下で除去し生成物を粘凋無色油状物として得た。収量は１３．５５ｇ（９４％収率）であった。
１Ｈ（Ｃ６Ｄ６）δ：１．１０（ｓ，９Ｈ）、１．５１（ｓ，１Ｈ）、７．１４（ｍ，６Ｈ）、７．８５（ｍ，４Ｈ）。１３Ｃ｛１Ｈ｝（Ｃ６Ｄ６）δ：３３．２、５０．８、１２８．２２、１３０．６７、１３４．９、１３５．８１。
【０２９１】
（Ｂ）Ｎ−（ｔ−ブチル）−Ｎ−（１，１−ジフェニル−１−（３−テトラヒドロ−１Ｈ−１−ピロリル−１Ｈ−１−インデニル）シリル）アミンの調製。
【０２９２】
【化５１】
0004790184.tif 000044
【０２９３】
ＴＨＦ４０ｍＬ中の１−（１Ｈ−３−インデニル）ピロリジン、リチウム塩（２．００ｇ、１０．４６ｍｍｏｌ）溶液をＮ−（ｔ−ブチル）−Ｎ−（１−クロロ−１，１−ジフェニルシリル）アミン（３．０３ｇ、１０．４６ｍｍｏｌ）のＴＨＦ溶液８０ｍＬに滴下した。滴下が完了後、反応混合物を一昼夜攪拌した。溶媒を減圧下で除去した。残留物をヘキサンで抽出し溶液をろ過した。溶媒をそれから減圧下で除去すると４．５７ｇの精製物が残った。収率は９９％であった。
【０２９４】
１Ｈ（ＣＤＣｌ３）δ：１．１７（ｓ，９Ｈ）、１．８３（ｍ，４Ｈ）、２．８５（ｍ，２Ｈ）、３．２０（ｍ，２Ｈ）、５．２５（ｓ，１Ｈ）、７．００−７．８４（ｍ，１４Ｈ）。１３Ｃ｛１Ｈ｝ＣＤＣｌ３）δ：２５．０３、３３．４３、３３．６３、４０．３９、４６．４４、４９．９２、５０．５３、１０４．３６，１２０．２３、１２３．２８，１２４．０６、１２４．２７、１２６．９１、１２７．１０、１２７．４２、１２７．６９、１２８．８６、１２９．００、１３４．９７、１３５．１３、１３５．３４、１３５．５０、１４１．２０、１４５．２３、１４９．５９。
【０２９５】
（Ｃ）Ｎ−（ｔ−ブチル）−Ｎ−（１，１−ジフェニル−１−（３−テトラヒドロ−１Ｈ−１−ピロリル−１Ｈ−１−インデニル）シリル）アミン、ジリチウム塩の調製。
【０２９６】
【化５２】
0004790184.tif 000045
【０２９７】
ドライボックス中で、Ｎ−（ｔ−ブチル）−Ｎ−（１，１−ジフェニル−１−（３−テトラヒドロ−１Ｈ−１−ピロリル−１Ｈ−１−インデニル）シリル）アミン４．５７ｇ（１０．４２ｍｍｏｌ）をヘキサン８０ｍＬと混合した。この溶液にｎ−ＢｕＬｉ（ヘキサン中１．６Ｍ）溶液１３．０ｍＬ（２０．８３ｍｍｏｌ）を滴下した。ｎ−ＢｕＬｉ溶液の滴下完了後一昼夜攪拌した。生じた沈殿をろ過によって集めヘキサンで洗浄し減圧下で乾燥して３．３７ｇの生成物を得た。収率は７２％であった。
【０２９８】
（Ｄ）ジクロロ（Ｎ−（１，１−ジメチルエチル）−1，1−ジフェニル−１−（（１，２，３，３ａ，７ａ−η）−３−（１−ピロリジニル）−１Ｈ−インデン−１−イル）シランアミナト−（２−）−Ｎ−）−チタンの調製
Ｎ−（ｔ−ブチル）−Ｎ−（１，１−ジフェニル−１−（３−テトラヒドロ−１Ｈ−１−ピロリル−１Ｈ−１−インデニル）シリル）アミン、ジリチウム塩（３．３７ｇ、７．４７ｍｍｏｌ）を固体状でＴｉＣｌ３（ＴＨＦ）３（２．７７ｇ，７．４７ｍｍｏｌ）を含むＴＨＦ溶液８０ｍＬに加えた。４５分後、ＰｂＣｌ２ （１．０３ｇ，３．７３ｍｍｏｌ）を固体状で加えた。反応混合物はさらに１時間攪拌した。溶媒を減圧下で除去した。残留物はトルエンで抽出しろ過した。トルエンを減圧下で除去し残留物をヘキサンで細粒化した。固体をろ過により集め、ヘキサンで洗浄して減圧下で乾燥した。３．３９ｇの生成物が得られた（８２％収率）。
【０２９９】
１Ｈ（ＣＤＣｌ３）δ：１．４７（ｓ，９Ｈ）、２．０４（ｍ，４Ｈ）、３．７８（ｂｒｓ，２Ｈ）、４．０５（ｂｒｓ，２Ｈ）、５．８０（ｓ，１Ｈ）、６．９５（ｍ，１Ｈ）、７．０５（ｍ，１Ｈ）、７．２１−７．２６（ｍ，２Ｈ）、７．５７（ｍ，５Ｈ）、７．９５（ｍ，５Ｈ）。１３Ｃ｛１Ｈ｝ＣＤＣｌ３）δ：２５．７１、３３．３６、５０．７１、６０．７８、９３．１４、１０７．７６、１２５．６３、１２６．８２、１２７．３４、１２８．１３、１２８．１９、１２８．９９、１３０．３１、１３０．５１、１３４．６６、１３４．７４、１３５．４８、１３５．９９、１３６．２８、１５０．４８。
【０３００】
例２１：（Ｎ−（１，１−ジメチルエチル）−1，1−ジフェニル−１−（（１，２，３，３ａ，７ａ−η）−３−（１−ピロリジニル）−１Ｈ−インデン−１−イル）シランアミナト−（２−）−Ｎ−）−ジメチル−チタンの調製
【０３０１】
【化５３】
0004790184.tif 000046
【０３０２】
ジクロロ（Ｎ−（１，１−ジメチルエチル）−1，1−ジフェニル−１−（（１，２，３，３ａ，７ａ−η）−３−（１−ピロリジニル）−１Ｈ−インデン−１−イル）シランアミナト−（２−）−Ｎ−）−チタン０．５０ｇ（０．９０ｍｍｏｌ）にエタノール４０ｍＬを加えた。この溶液に、ＭｅＬｉ（エタノール中１．６Ｍ）１．１２ｍＬを攪拌しながら滴下した。ＭｅＬｉ溶液の滴下が終了後、３０分間攪拌した。この後、エタノールを減圧下で除去し残留物をヘキサンで抽出し溶液をろ過し、ろ過物を減圧下で乾燥すると０．３１ｇの生成物が得られた。
収率は６６％であった。
【０３０３】
１Ｈ（Ｃ６Ｄ６）δ：０．１４（ｓ，３Ｈ）、０．８７（ｓ，３Ｈ）、１．３２（ｂｓ，４Ｈ）、１．５７（ｓ，９Ｈ）、２．９９（ｂｓ，２Ｈ）、３．２２（ｂｓ，２Ｈ）、５．４４（ｓ，１Ｈ）、６．７５（ｔ，１Ｈ）、６．９５（ｔ，１Ｈ）、７．０２−７．３２（ｂｓ，４Ｈ）、７．５４（ｄ，１Ｈ）、７．８３（ｄ，２Ｈ）、
８．０５（ｄ，２Ｈ）。１３Ｃ｛１Ｈ｝（Ｃ６Ｄ６）δ：２５．８１、３５．３０、５０．２４、５０．４３、５５．８３、５７．３６、８２．７３、１０５．０９、１２４．３７、１２４．８６、１２５．１２、１２５．５１、１２８．３２、１２８．７３、１２９．８７、１３０．０３、１３３．６３、１３６．２９、１３６．６５、１３７．５５、１３８．１３、１４４．９６。
【０３０４】
例２２：（Ｎ−（１，１−ジメチルエチル）−1，1−ジフェニル−１−（（１，２，３，３ａ，７ａ−η）−３−（１−ピロリジニル）−１Ｈ−インデン−１−イル）シランアミナト−（２−）−Ｎ−）−ビス（トリメチルシリルメチル）チタンの調製
ドライボックス中でジクロロ（Ｎ−（１，１−ジメチルエチル）−1，1−ジフェニル−１−（（１，２，３，３ａ，７ａ−η）−３−（１−ピロリジニル）−１Ｈ−インデン−１−イル）シランアミナト−（２−）−Ｎ−）−チタン錯体（例１、０．７２ｍｍｏｌ）０．４ｇをトルエン３０ｍＬに溶解した。この溶液に、ＭｇＣｌＣＨ２ＴＭＳ（エーテル中１Ｍ）１．５１ｍＬ（１．５１ｍｍｏｌ）を２分間以上攪拌しながら滴下した。グリニャール試薬の滴下終了後、溶液を９０分攪拌した。溶媒を減圧下で除去しそして残留物をヘキサン３０ｍＬで抽出しそしてろ過した。ヘキサンを除去すると０．４１９ｇの赤色固体が残りこれをヘキサン１０ｍＬに溶解させ冷凍庫で−２７℃に保った。２日後、溶媒を減圧下でゆっくり除去しそれからヘキサン約４ｍＬを加え固体を部分的に溶解させた。バイアル壜を冷凍庫に一昼夜置いた。溶媒をデカントし暗赤色の結晶をヘキサン２ｍＬで洗浄し減圧下で乾燥して所望の生成物１２４ｍｇを得た。
【０３０５】
１Ｈ（Ｃ６Ｄ６）δ：−０．６９（ｄ，１Ｈ，２ＪＨ−Ｈ＝１２．０Ｈｚ）、０．１５（ｓ，９Ｈ）、０．２９（ｓ，９Ｈ）、１．０７（ｄ，１Ｈ，２ＪＨ−Ｈ＝１２．０Ｈｚ）、１．２３（ｓ，２Ｈ）、１．５０（ｍ，４Ｈ）、１．６７（ｓ，９Ｈ）、３．３３（ｍ，２Ｈ）、３．４３（ｍ，２Ｈ）、５．６１（ｓ，１Ｈ）、６．６８（ｔ，１Ｈ，３ＪＨ−Ｈ＝７．７Ｈｚ）、６．９６（ｔ，１Ｈ，３ＪＨ−Ｈ＝７．７Ｈｚ）、７．２０−７．３４（ｍ，７Ｈ）、７．７０（ｄ，１Ｈ，３ＪＨ−Ｈ＝９．０Ｈｚ）、７．９８（ｍ，２Ｈ）、８．１０（ｍ，２Ｈ）。
１３Ｃ｛１Ｈ｝（Ｃ６Ｄ６）δ：２．６８、３．５９、２５．６２、３５．３２、５０．７０、５８．４２、６８．５７、７９．８０、８３．９７、１０１．１９、１２４．１６、１２５．０６、１２７．９８、１２８．１７，１２９．２２、１２９．８８，１２９．９８、１３４．１０，１３６．４３、１３６．８８，１３７．８９、１３８．１０、１４７．３８。
【０３０６】
例２３：ジクロロ（Ｎ−（１，１−ジメチルエチル）−1，1−ジ（４−メチルフェニル）−１−（（１，２，３，３ａ，７ａ−η）−３−（１−ピロリジニル）−１Ｈ−インデン−１−イル）シランアミナト−（２−）−Ｎ−）−チタンの調製
【０３０７】
【化５４】
0004790184.tif 000047
【０３０８】
（Ａ）Ｎ−（ｔ−ブチル）−Ｎ−（１−クロロ−１，１−ジ−ｐ−トリルシリル）アミンの調製
ヘキサン３００ｍＬ中のジクロロ−ｐ−ジトリルシラン１０．０ｇ（３５．６ｍｍｏｌ）溶液にｔ−ブチルアミン５．２０ｇ（７１．１ｍｍｏｌ）を加えた。反応混合物を一昼夜攪拌し、それからろ過した。ヘキサンを減圧下でろ過すると粘凋な無色の油状物が得られた。収量は１０．８３ｇ（９６％）であった。
１Ｈ（Ｃ６Ｄ６）δ：１．１２（ｓ，９Ｈ）、２．０４（ｓ，６Ｈ）、７．０１（ｄ，４Ｈ）、７．８２（ｄ，２Ｈ）。１３Ｃ｛１Ｈ｝（Ｃ６Ｄ６）δ：２１．４、３３．２、５０．８０、１２９．０６、１３２．６７、１３５．０９、１４０．４６。
【０３０９】
（Ｂ）Ｎ−（ｔ−ブチル）−Ｎ−（１，１−ジ（４−メチルフェニル）−１−（３−テトラヒドロ−１Ｈ−１−ピロリル−１Ｈ−１−インデニル）シリル）アミンの調製
ＴＨＦ４０ｍＬ中の１−（１Ｈ−３−インデニル）ピロリジン、リチウム塩溶液（１．００ｇ、５．２３ｍｍｏｌ）をＮ−（ｔ−ブチル）−Ｎ−（１−クロロ−１，１−ジ−ｐ−トリルシリル）アミン（１．６６ｇ，５．２３ｍｍｏｌ）のＴＨＦ８０ｍＬ溶液に滴下した。滴下が完了後、反応混合物を一昼夜攪拌した。溶媒を減圧下で除去した。残留物はヘキサンで抽出し溶液はろ過した。溶媒を減圧下で除去すると２．４１ｇの生成物が残った。収率は９９％であった。
【０３１０】
１Ｈ（Ｃ６Ｄ６）δ：１．０７（ｓ，９Ｈ）、１．５２（ｂｓ，４Ｈ）、２．０４（ｓ，３Ｈ）、２．０９（ｓ，３Ｈ）、３．００（ｂｓ，２Ｈ）、３．１４（ｂｓ，２Ｈ）、４．０７（ｓ，１Ｈ）、５．５２（ｓ，１Ｈ）、７．００−７．８４（ｍ，１２Ｈ）。
【０３１１】
（Ｃ）Ｎ−（ｔ−ブチル）−Ｎ−（１，１−ジ（４−メチルフェニル）−１−（３−テトラヒドロ−１Ｈ−１−ピロリル−１Ｈ−１−インデニル）シリル）アミン、ジリチウム塩の調製
ドライボックス中で、Ｎ−（ｔ−ブチル）−Ｎ−（１，１−ジ（４−メチルフェニル）−１−（３−テトラヒドロ−１Ｈ−１−ピロリル−１Ｈ−１−インデニル）シリル）アミン２．４１ｇ、（５．１６ｍｍｏｌ）をヘキサン８０ｍＬと混合した。この溶液にｎ−ＢｕＬｉ（ヘキサン中１．６Ｍ）溶液６．４５ｍＬ（１０．３３ｍｍｏｌ）を滴下した。ｎ−ＢｕＬｉ溶液の滴下完了後一昼夜攪拌した。生じた沈殿をろ過によって集めヘキサンで洗浄し減圧下で乾燥して１．５２ｇの生成物を得た。収率は６１％であった。
【０３１２】
（Ｄ）ジクロロ（Ｎ−（１，１−ジメチルエチル）−1，1−ジ（４−メチルフェニル）−１−（（１，２，３，３ａ，７ａ−η）−３−（１−ピロリジニル）−１Ｈ−インデン−１−イル）シランアミナト−（２−）−Ｎ−）−チタンの調製
Ｎ−（ｔ−ブチル）−Ｎ−（１，１−ジ（４−メチルフェニル）−１−（３−テトラヒドロ−１Ｈ−１−ピロリル−１Ｈ−１−インデニル）シリル）アミン、ジリチウム塩（１．５２ｇ、３．２６ｍｍｏｌ）を固体状でＴｉＣｌ３（ＴＨＦ）３（１．２１ｇ，３．２６ｍｍｏｌ）を含むＴＨＦ溶液８０ｍＬに加えた。４５分後、ＰｂＣｌ２ （０．４５ｇ，１．６３ｍｍｏｌ）を固体状で加えた。反応混合物はさらに１時間攪拌した。溶媒を減圧下で除去した。残留物はトルエンで抽出しろ過した。トルエンを減圧下で除去し残留物をヘキサンで細粒化した。固体をろ過により集め、ヘキサンで洗浄して減圧下で乾燥した。１．４０ｇの生成物が得られた。収率は７３％であった。
【０３１３】
１Ｈ（ＣＤＣｌ３）δ：１．３３（ｓ，９Ｈ）、１．９９（ｂｒｓ，４Ｈ）、２．３６（ｓ，３Ｈ）、２．３９（ｓ，３Ｈ）、３．６５（ｂｒｓ，２Ｈ）、３．８７（ｂｒｓ，２Ｈ）、５．７４（ｓ，１Ｈ）、７．１０（ｍ，１Ｈ）、７．２５（ｂｓ，５Ｈ）、７．６０（ｍ，２Ｈ）、７．７７（ｓ，２Ｈ）、７．８２（ｄ，１Ｈ）。
１３Ｃ｛１Ｈ｝ＣＤＣｌ３）δ：２１．０２、２１．６８、２５．７３、３３．３５、５０．７０、６０．８６、８３．６９、１０７．９１、１２５．５８、１２６．８１、１２７．２３、１２７．９８、１２８．９５，１２８．９９，１２９．３７、１３１．２３、１３５．４８、１３６．０８、１３６．３６、１４０．３３、１４０．５３、１５０．３８。
【０３１４】
例２４：ジクロロ（Ｎ−（１，１−ジメチルエチル）−1，1−ジ（４−メチルフェニル）−１−（（１，２，３，３ａ，７ａ−η）−３−（１−ピロリジニル）−１Ｈ−インデン−１−イル）シランアミナト−（２−）−Ｎ−）−ジメチルチタンの調製
【０３１５】
【化５５】
0004790184.tif 000048
【０３１６】
ドライボックス中で、ジクロロ（Ｎ−（１，１−ジメチルエチル）−1，1−ジ（４−メチルフェニル）−１−（（１，２，３，３ａ，７ａ−η）−３−（１−ピロリジニル）−１Ｈ−インデン−１−イル）シランアミナト−（２−）−Ｎ−）−チタン錯体０．４４４ｇ（０．７６ｍｍｏｌ）をジエチルエーテル３０ｍＬに溶解した。この溶液に、ＭｅＬｉ（エーテル中１．６Ｍ）１．００ｍＬ（１．６ｍｍｏｌ）を攪拌しながら２分間で滴下した。ＭｅＬｉ溶液の滴下が終了後、１．５時間攪拌した。この後、エーテルを減圧下で除去し残留物をヘキサン４５ｍＬで抽出した。ヘキサンを減圧下で除去すると０．３４８ｇの赤い結晶性物質が得られた。この赤い固体をヘキサン約５ｍＬに加熱溶解しそれからバイアル壜を冷凍庫で一昼夜−２７℃に保つと赤い結晶７５ｍｇを得た。
【０３１７】
１Ｈ（Ｃ６Ｄ６）δ：０．２６（ｓ，３Ｈ）、１．０１（ｓ，３Ｈ）、１．４４（ｍ，４Ｈ）、１．７２（ｓ，９Ｈ）、２．０１（ｓ，３Ｈ）、２．１４（ｓ，３Ｈ）、３．１２（ｍ，２Ｈ）、３．３６（ｍ，２Ｈ）、５．６０（ｓ，１Ｈ）、６．７０（ｄｄｄ，１Ｈ，３ＪＨ−Ｈ＝８．７Ｈｚ、３ＪＨ−Ｈ＝６．６Ｈｚ、４ＪＨ−Ｈ＝０．９Ｈｚ）、６．９６（ｄｄｄ，１Ｈ，３ＪＨ−Ｈ＝８．６Ｈｚ、３ＪＨ−Ｈ＝６．６Ｈｚ、４ＪＨ−Ｈ＝０．９Ｈｚ）、７．１２（ｍ，４Ｈ）、７．６８（ｄ，１Ｈ，３ＪＨ−Ｈ＝８．７Ｈｚ）、７．６８（ｄ，１Ｈ，３ＪＨ−Ｈ＝９．０Ｈｚ）、７．８９（ｄ，２Ｈ，３ＪＨ−Ｈ＝７．８Ｈｚ）、８．１１（ｄ，２Ｈ，３ＪＨ−Ｈ＝７．８Ｈｚ）。
１３Ｃ｛１Ｈ｝（Ｃ６Ｄ６）δ：２１．４３、２１．５０、２５．８２、３５．３１、４９．８７、５０．４５、５５．５３、５７．４５、８３．２８、１０５．２８、１２４．３１、１２４．８６、１２５．００、１２５．５０、１２８．８６、１２８．９６、１２９．２０、１３３．６５、１３４．０８、１３４．７７、１３６．４６、１３６．８１、１３９．５７、１３９．７６、１４４．８６。
【０３１８】
エチレン  １−オクテンの共重合
実験１−３３の反応条件は実質上繰り返しである。希釈トルエン溶液の金属錯体と希釈トルエンまたはメチルシクロヘキサン溶液の助触媒は１：１モル比に混合され触媒貯槽に移されそれから反応器に注入された。全ての実験の助触媒はメチルジ（オクタデシル）アンモニウムテトラキス（ペンタフルオロフェニル）ボレートであった。結果を表３に示す。
【０３１９】
【表３】
0004790184.tif 000049
【０３２０】
例２５：［１−［（１，２，２ａ、１０ｂ，１１−η）−１Ｈ−シクロペンタ［ｌ］フェナントレン−２−イル］−Ｎ−（１，１−ジメチルエチル）−１，１−ジメチルシランアミナト（２−）−Ｎ］−［ビス（トリメチルシリル）メチル］−チタンの調製
【０３２１】
【化５６】
0004790184.tif 000050
【０３２２】
ドライボックス中で、ジクロロ［１−［（１，２，３，３ａ、１１ｂ−η）−１Ｈ−シクロペンタ［ｌ］フェナントレン−２−イル］−Ｎ−（１，１−ジメチルエチル）−１，１−ジメチルシランアミナト（２−）−Ｎ］−チタン（４．０９ｍｍｏｌ）（ＥＰ１，０１７，７０１号、１９９８年７月２７日出願のＵＳＳＮ０９／１２２９５８号に従って調製された）１．８９３ｇをトルエン４５ｍＬに部分溶解させた。この溶液にリチウムトリメチルシリルメチル（ＬｉＣＨ２ ＴＭＳ）（ペンタン中１Ｍ）８．４ｍＬ（８．４ｍｍｏｌ）を攪拌しながら１分以上で加えた。添加後、反応混合物を２時間攪拌し溶媒を減圧下で除去した。黄色の残留物を温ヘキサン４０ｍＬで抽出しそれからろ過した。溶液を室温まで冷却すると結晶が精製し始めたのでそれから冷凍庫中（−２７℃）に１８時間置いた。溶媒をデカントし大きな黄色結晶を冷ヘキサン１０ｍＬで２回洗浄しそれから減圧下で乾燥すると所望の生成物１．８２ｇを得た。収率は６７．５％であった。錯体の単結晶Ｘ線構造（ＯＲＴＥＰ）が得られたので図５に示す。
【０３２３】
１Ｈ  ＮＭＲ（Ｃ７Ｄ８）δ：−０．１９（ｓ、１８Ｈ，−ＣＨ２Ｓｉ（ＣＨ３）３）、
０．５０（ｓ、６Ｈ，−Ｓｉ（ＣＨ３）２）、０．７８（ｄ，２Ｈ，２ＪＨ−Ｈ＝１０．８Ｈｚ，−ＣＨ２Ｓｉ（ＣＨ３）３）、０．９４（ｄ，２Ｈ，２ＪＨ−Ｈ＝１０．８Ｈｚ，−ＣＨ２Ｓｉ（ＣＨ３）３）、１．５５（ｓ，９Ｈ，−Ｃ（ＣＨ３）３）、６．７１（ｓ，２Ｈ）、７．３３（ｔｄ，２Ｈ，３ＪＨ−Ｈ＝６．９Ｈｚ，４ＪＨ−Ｈ＝１．５Ｈｚ）、７．３９（ｔｄ，２Ｈ，３ＪＨ−Ｈ＝６．９Ｈｚ，４ＪＨ−Ｈ＝１．２Ｈｚ）、７．９８（ｄｍ，２Ｈ，３ＪＨ−Ｈ＝７．８Ｈｚ）、８．２４（ｄｍ，２Ｈ，３ＪＨ−Ｈ＝８．１Ｈｚ）。
１３Ｃ（ゲートカップル）ＮＭＲ（Ｃ７Ｄ８）δ：１．３４（ｑ，１ＪＣ−Ｈ＝１２０．０Ｈｚ，−Ｓｉ（ＣＨ３）３）、２．５９（ｑ，１ＪＣ−Ｈ＝１１８．０Ｈｚ，−ＣＨ２Ｓｉ（ＣＨ３）３）、３４．０４（ｑ，１ＪＣ−Ｈ＝１２５．１Ｈｚ，−Ｃ（ＣＨ３）３）、６０．８７（ｓ，−Ｃ（ＣＨ３）３）、７６．８９（ｔ，１ＪＣ−Ｈ＝１０６．８Ｈｚ，−ＣＨ２Ｓｉ（ＣＨ３）３）、１０８．７０（ｓ）、１１２．１１（ｄｄ，１ＪＣ−Ｈ＝１７１．２Ｈｚ、３ＪＣ−Ｈ＝９．１Ｈｚ）、１２４．１１（ｄｄ，１ＪＣ−Ｈ＝１５５．６Ｈｚ、３ＪＣ−Ｈ＝７．０Ｈｚ）、１２５．８３（ｄｄ，１ＪＣ−Ｈ＝１５７．７Ｈｚ、３ＪＨ−Ｈ＝６．６Ｈｚ）、１２７．４９（ｄｄ，１ＪＣ−Ｈ＝１６０．２Ｈｚ、３ＪＣ−Ｈ＝８．１Ｈｚ）、１２８．３６、１３０．３１（ｍ）、１３０．８７（ｍ）。
ＨＲＭＳ（ＥＩ）：Ｃ３０Ｈ４４ＮＳｉ３Ｔｉの計算値（Ｍ−ＣＨ３）＋ ５５０．２２６１                                   実測値        ５５０．２２５２
分析：Ｃ３１Ｈ４７ＮＳｉ３Ｔｉの計算値：Ｃ，６５．８０；Ｈ，８．３７；Ｎ，２．４８。実測値：Ｃ，６５．９６；Ｈ，８．７４；Ｎ，２．１１。
【０３２４】
例２６：：［１−［（１，２，２ａ、１０ｂ，１１−η）−１Ｈ−シクロペンタ［ｌ］フェナントレン−２−イル］−Ｎ−（１，１−ジメチルエチル）−１，１−ジメチルシランアミナト（２−）−Ｎ］−［（ジメチルシリレン）−ビス（メチレン）］−チタンの調製
【０３２５】
【化５７】
0004790184.tif 000051
【０３２６】
ジクロロ［１−［（１，２，３，３ａ、１１ｂ−η）−１Ｈ−シクロペンタ［ｌ］フェナントレン−２−イル］−Ｎ−（１，１−ジメチルエチル）−１，１−ジメチルシランアミナト（２−）−Ｎ］−チタン０．６２４ｇ、１．３５ｍｍｏｌを含むトルエン懸濁液５０ｍＬにＭｅ２Ｓｉ（ＣＨ２ＭｇＣｌ）２（ＴＨＦ）６ １．２９４ｇ、２．０３ｍｍｏｌを固体として加えた。一昼夜室温で攪拌後、溶媒を減圧下で除去した。残留物を温ヘキサン４０ｍＬで抽出しそれからろ過した。溶液を冷凍庫中（−２７℃）に一昼夜置いた。溶媒をデカントし黄色結晶を冷ヘキサン５ｍＬで洗浄しそれから減圧下で乾燥すると生成物３５０ｍｇを得た。溶液をデカントし揮発物を減圧下で除去し残った固体を温ヘキサンに溶解しそしてろ過した。溶液をそれから冷凍庫中に一昼夜置いた。沈殿した固体を冷ヘキサンで洗浄し減圧下で乾燥すると１６５ｍｇの生成物が得られた。合わせた収量は５１５ｍｇ、収率は５７．８％であった。
【０３２７】
１Ｈ  ＮＭＲ（Ｃ６Ｄ６）δ：−１．２７（ｓ，３Ｈ）、０．１９（ｓ，３Ｈ）、０．５６（ｓ，６Ｈ）、１．３３（ｓ，９Ｈ）、１．８１（ｄ，２Ｈ，２ＪＨ−Ｈ＝１３．８Ｈｚ）、２．３７（ｄ，２Ｈ，２ＪＨ−Ｈ＝１３．５Ｈｚ）、６．８９（ｓ，１Ｈ）、７．３１（ｍ，４Ｈ）、７．８９（ｍ，２Ｈ）、８．２１（ｍ，２Ｈ）。
１３Ｃ｛１Ｈ｝ＮＭＲ（Ｃ６Ｄ６）δ：−３．６８、−１．０８、１．３９、３５．０６、５８．４５、８４．４５、１０９．１５、１１１．０７、１２３．９１、１２５．２３、１２７．１６、１２７．６４、１２８．５１、１２８．５９、１３０．５２。
ＨＲＭＳ（ＥＩ）：Ｃ２７Ｈ３５ＮＳｉ２Ｔｉの計算値（Ｍ）＋ ４７７．１７８７
実測値        ４７７．１７９２
分析：Ｃ２７Ｈ３５ＮＳｉ２Ｔｉの計算値：Ｃ，６７．９０；Ｈ，７．３９；Ｎ，２．３９。実測値：Ｃ，６７．８９；Ｈ，７．６４；Ｎ，２．５２。
【０３２８】
例２７：（Ｎ−（１，１−ジメチルエチル）−1，1−ジメチル−１−（（１，２，３，３ａ，８ａ−η）−１，５，６，７−テトラヒドロ−２−メチル−ｓ−インダセン−１−イル）シランアミナト−（２−）−Ｎ−）−ビス［（トリメチルシリル）メチル］チタンの調製
【０３２９】
【化５８】
0004790184.tif 000052
【０３３０】
ドライボックス中で、（Ｎ−（１，１−ジメチルエチル）−1，1−ジメチル−１−（（１，２，３，３ａ，８ａ−η）−１，５，６，７−テトラヒドロ−２−メチル−ｓ−インダセン−１−イル）シランアミナト−（２−）−Ｎ−）−チタン（米国特許５，９６５，７５６号に従って調製された）０．７１０ｇ（１．７１ｍｍｏｌ）をトルエン２０ｍＬに部分溶解させた。この溶液にＬｉＣＨ２ ＴＭＳ（ペンタン中１Ｍ）３．６ｍＬ（３．５８ｍｍｏｌ）を攪拌しながら１分以上で滴下した。溶液の色は瞬時に赤から黄色に変化した。リチウム試薬添加終了後、溶液を１時間攪拌した。溶液をろ過し溶媒を減圧下で除去すると黄色の結晶性固体が残った。生じた固体ををヘキサン２０ｍＬに溶解しそれから溶液をろ過した。溶液は冷凍庫中（−２７℃）に一昼夜置いた。溶媒をデカントし大きな黄色結晶を冷ヘキサン１０ｍＬで２回洗浄しそれから減圧下で乾燥すると生成物５６５ｍｇを得た。収率は６３．７％であった。
【０３３１】
１Ｈ  ＮＭＲ（Ｃ６Ｄ６）δ：−０．７８（ｄ，２Ｈ，２ＪＨ−Ｈ＝１１．４Ｈｚ，−ＣＨ２Ｓｉ（ＣＨ３）３）、０．０３（ｓ，９Ｈ，−ＣＨ２Ｓｉ（ＣＨ３）３）、０．２３（ｓ，９Ｈ，−ＣＨ２Ｓｉ（ＣＨ３）３）、０．５２（ｓ，３Ｈ，−Ｓｉ（ＣＨ３）３）、０．６６（ｄ，２Ｈ，２ＪＨ−Ｈ＝１１．７Ｈｚ，−ＣＨ２Ｓｉ（ＣＨ３）３）、０．６７（ｓ，３Ｈ，−Ｓｉ（ＣＨ３）３）、１．２９（ｄ，２Ｈ，２ＪＨ−Ｈ＝１１．１Ｈｚ，−ＣＨ２Ｓｉ（ＣＨ３）３）、１．４２（ｄ，２Ｈ，２ＪＨ−Ｈ＝１１．１Ｈｚ，−ＣＨ２Ｓｉ（ＣＨ３）３）、１．４７（ｓ，９Ｈ，−Ｃ（ＣＨ３）３）、１．８５（ｍ，２Ｈ）、２．１０（ｓ，３Ｈ）、２．７３（ｍ，２Ｈ）、２．８２（ｍ，２Ｈ）、６．９４、７．４０、７．４９。
１３Ｃ｛１Ｈ｝ＮＭＲ（Ｃ６Ｄ６）δ：２．９３、３．１８、６．２５、６．５０、１９．２９、２６．５０、３２．７１、３２．７７、３４．０８、５８．３９、７１．８４、７８．８５、８９．８２、１１３．２６、１１９．５３、１２２．１１、１３１．４５、１３４．６５、１４０．９５、１４３．４７、１４４．０１。
ＨＲＭＳ（ＥＩ）：Ｃ２７Ｈ４９ＮＳｉ３Ｔｉの計算値（Ｍ）＋ ５１９．２６５２
実測値        ５１９．２６１６
分析：Ｃ２７Ｈ４９ＮＳｉ３Ｔｉの計算値：Ｃ，６２．３９；Ｈ，９．５０；Ｎ，２．６９。実測値：Ｃ，６２．４６；Ｈ，９．８４；Ｎ，３．８２。
【０３３２】
例２８：（Ｎ−（１，１−ジメチルエチル）−1，1−ジメチル−１−（（１，２，３，３ａ，８ａ−η）−１，５，６，７−テトラヒドロ−２−メチル−ｓ−インダセン−１−イル）シランアミナト−（２−）−Ｎ−）−［（ジメチルシリレン）ビス（メチレン）］チタンの調製
【０３３３】
【化５９】
0004790184.tif 000053
【０３３４】
ドライボックス中で、（Ｎ−（１，１−ジメチルエチル）−1，1−ジメチル−１−（（１，２，３，３ａ，８ａ−η）−１，５，６，７−テトラヒドロ−２−メチル−ｓ−インダセン−１−イル）シランアミナト−（２−）−Ｎ−）−チタン０．６３２ｇ（１．５２ｍｍｏｌ）をトルエン３０ｍＬに溶解した。この溶液に、Ｍｅ２Ｓｉ（ＣＨ２ＭｇＣｌ）２（ＴＨＦ）２ ０．５３８ｇ（１．６７ｍｍｏｌ）を固体として加えた。溶液を１５時間攪拌後、溶媒を減圧下で除去した。生じた固体をヘキサン３５ｍＬに溶解しそしてろ過した。溶液をそれから冷凍庫中に２日間置いた。溶媒をデカントし黄色結晶を冷ヘキサンで洗浄した。固体を減圧下で乾燥すると０．３５７ｇの生成物が得られた。収率は５４．５％であった。
【０３３５】
１Ｈ  ＮＭＲ（Ｃ６Ｄ６）δ：０．１４（ｓ，３Ｈ）、０．４２（ｓ，３Ｈ）、０．５０（ｄｍ，１Ｈ，２ＪＨ−Ｈ＝１２．９Ｈｚ）、０．５９（ｓ，３Ｈ）、０．７７（ｓ，３Ｈ）、１．３１（ｓ，９Ｈ）、１．７６（ｐ，３ＪＨ−Ｈ＝７．２Ｈｚ）、２．００（ｄ，１Ｈ，２ＪＨ−Ｈ＝１１．９Ｈｚ）、２．０３（ｄ，１Ｈ，２ＪＨ−Ｈ＝１１．９Ｈｚ）、２．０３（ｄ，１Ｈ，２ＪＨ−Ｈ＝１２．６Ｈｚ）、２．１７（ｓ，３Ｈ）、２．６２（ｍ，２Ｈ）、２．７２（ｍ，２Ｈ）、２．８９（ｄｍ，１Ｈ，２ＪＨ−Ｈ＝１２．９Ｈｚ）、６．３９（ｓ，１Ｈ）、７．１８（ｓ，１Ｈ）、７．６５（ｓ，１Ｈ）。
１３Ｃ｛１Ｈ｝ＮＭＲ（Ｃ６Ｄ６）δ：−０．７１、０．０３、６．１５、６．８１、１８．７２、２６．７１、３２．５２、３２．７９、３４．９３、５６．４３、７８．０８、８４．９６、９０．５０、１１４．４３、１１９．１２、１２１．７９、１３０．２５、１３２．７８、１３８．８１、１４２．８６、１４３．３８。
【０３３６】
例２９：（テトラメチルシクロペンタジエニル）−Ｎ−（１，１−ジメチルエチル）−1，1−ジメチルシランアミナト−（２−）−Ｎ−）−ビス［（トリメチルシリル）メチル］チタンの調製
【０３３７】
【化６０】
0004790184.tif 000054
【０３３８】
ドライボックス中で、ジクロロ（テトラメチルシクロペンタジエニル）−Ｎ−（１，１−ジメチルエチル）−1，1−ジメチルシランアミナト−（２−）−Ｎ−）−チタン１．５００ｇ（４．０７ｍｍｏｌ）をヘキサン３０ｍＬに部分溶解させた。この混合物中にＬｉＣＨ２ ＴＭＳ（ペンタン中１Ｍ）８．４ｍＬ（８．４ｍｍｏｌ）を攪拌しながら１分以上で滴下した。リチウム試薬添加終了後、溶液を２時間攪拌した。溶媒を減圧下で除去すると黄緑色の結晶性固体が残った。固体ををヘキサン３０ｍＬに溶解しそれから溶液をろ過した。溶媒を減圧下で乾燥すると所望の生成物１．４７ｇを黄色固体として得た。
【０３３９】
１Ｈ  ＮＭＲ（Ｃ６Ｄ６）δ：０．１９（ｓ，１８Ｈ）、０．４６（ｓ，６Ｈ）、０．９３（ｓ，４Ｈ）、１．５２（ｓ，９Ｈ）、１．９４（ｓ，６Ｈ）、２．０３（ｓ，６Ｈ）。
１３Ｃ｛１Ｈ｝ＮＭＲ（Ｃ６Ｄ６）δ：３．１０、６．４４、１２．６７、１５．８６、３３．８８、５８．５８、７２．０８、９８．７４、１２９．２９、１３２．９８。
ＨＲＭＳ（ＥＩ）：Ｃ２３Ｈ４９ＮＳｉ３Ｔｉの計算値（Ｍ−ＣＨ３）＋ ４５６．２４１８                                   実測値        ４５６．２４１８
分析：Ｃ２３Ｈ４８ＮＳｉ３Ｔｉの計算値：Ｃ，５８．６８；Ｈ，１０．２８；Ｎ，２．９８。実測値：Ｃ，５８．７１；Ｈ，１０・４７；Ｎ，３．０４。
【０３４０】
エチレン／スチレンの共重合
１−オクテンの代わりにスチレン（４４５ｇ）を使用したことを除けば、実質的に前の重合反応条件を繰り返した。トルエン（４４５ｇ）を混合ヘキサンの代わりに使用し、エチレンを２００ｐｓｉｇ（１．４ＭＰａ）で加え、水素差分圧力は５０ｐｓｉｇ（０．４ＭＰａ）で、反応温度は９０℃に設定され反応時間は３０分であった。全ての実験の助触媒はメチルジ（オクタデシル）アンモニウムテトラキス（ペンタフルオロフェニル）ボレートであった。結果を表４に示す。
【０３４１】
【表４】
0004790184.tif 000055
【０３４２】
【発明の効果】
本発明の置換第４族金属錯体及びこれから得られる触媒は、オレフィンの重合、特に、エチレンのホモポリマー及び高レベルの長鎖分岐をもつエチレンと他のα−オレフィンとのコポリマーの重合、特に連続溶液重合に有用である。さらに、高温で使用でき、高転化率で反応生成物の脱気コストがかからないため経済的で、特に物性、加工性に優れたポリマーの製造方法として有用である。
【図面の簡単な説明】
【図１】  （Ｎ−（１，１−ジメチルエチル）−1，1−ジメチル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンジメチル（例２）のＸ線分析（ＯＲＴＥＰ）から得られた単結晶構造。
【図２】  （Ｎ−（１，１−ジメチルエチル）−1，1−ジフェニル−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンジメチル（例４）のＸ線分析（ＯＲＴＥＰ）から得られた単結晶構造。
【図３】  （Ｎ−（１，１−ジメチルエチル）−1，1−ジ（４−メチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−［（ジメチルシリレン）ビス（メチレン）］チタン（例１８）のＸ線分析（ＯＲＴＥＰ）から得られた単結晶構造。
【図４】  （Ｎ−（１，１−ジメチルエチル）−1，1−ジ（４−メチルフェニル）−１−（（１，２，３，３ａ，７ａ−η）−３−（１，３−ジヒドロ−２Ｈ−イソインドール−２−イル）−１Ｈ−インデン−１−イル）シランアミナト−（２−）−Ｎ−）−チタンビス（トリメチルシリルメチル）（例１９）のＸ線分析（ＯＲＴＥＰ）から得られた単結晶構造。
【図５】  ［１−［（１，２，３，３ａ、１１ｂ−η）−１Ｈ−シクロペンタ［ｌ］フェナントレン−２−イル］−Ｎ−（１，１−ジメチルエチル）−１，１−ジメチルシランアミナト（２−）−Ｎ］−［ビス（トリメチルシリル）メチル］−チタン）（例２５）のＸ線分析（ＯＲＴＥＰ）から得られた単結晶構造。
【図１】
0004790184.tif 000057
【図２】
0004790184.tif 000058
【図３】
0004790184.tif 000059
【図４】
0004790184.tif 000060
【図５】
0004790184.tif 000061